(57)【特許請求の範囲】
【請求項１】
一般式（Ｉ）：
【化１】
0005786218.tif 000123
（式中、Ｒは水素原子、Ｃ１−Ｃ３のカルボキシル基、イミダゾ−ルＣ１−Ｃ３アルキル基、イミダゾリウムＣ１−Ｃ３アルキル基、インドールＣ１−Ｃ３アルキル基、ヒドロキシＣ１−Ｃ３アルキル基、Ｃ１−Ｃ４アルキル基、グアニジノＣ１−Ｃ３アルキル基、グアニジウムＣ１−Ｃ３アルキル基、アミノＣ１−Ｃ４アルキル基、アンモニウムＣ１−Ｃ４アルキル基から選ばれる官能基を意味し、Ｒ´は水素原子を意味する。また、ＲとＲ´は一体となってトリメチレン基またはテトラメチレン基を形成し、ピロリジン環またはピペリジン環を形成してもよい。Ｍは、３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味し、ａは１又は２の整数を意味する。）で表されることを特徴とするアミノ酸型強磁性有機磁性流体。
【請求項２】
一般式［ＩＩ］：
【化２】
0005786218.tif 000124
（式中、Ｍは、３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味する。）で表されることを特徴とするピリジンカルボン酸型強磁性有機磁性流体。
【請求項３】
一般式［ＩＩＩ］：
【化３】
0005786218.tif 000125
（式中、Ｒａ、Ｒａ１及びＲａ２はそれぞれ、水素原子、Ｃ１−Ｃ３のカルボキシル基、イミダゾールＣ１−Ｃ３アルキル基、イミダゾリウムＣ１−Ｃ３アルキル基、ヒドロキシＣ１−Ｃ３アルキル基、グアニジノＣ１−Ｃ３アルキル基、グアニジウムＣ１−Ｃ３アルキル基、アミノＣ１−Ｃ４アルキル基、アンモニウムＣ１−Ｃ４アルキル基から選ばれる官能基を意味し、互いに同一の官能基でも異なる官能基でも良い。Ｒｂは水素原子を意味し、ＲａとＲｂ、Ｒａ１とＲｂ、Ｒａ２とＲｂはそれぞれ一体となってピロリジン環またはピペリジン環を形成してもよく、互いに同一の官能基でも異なる官能基でも良い。さらに、ＲａとＲｂ、Ｒａ１とＲｂ、Ｒａ２とＲｂの中で、いづれか１つ又は２つだけが、一体となってピロリジン環またはピペリジン環を形成してもよく、これらは互いに同一の官能基でも異なる官能基でも良い。Ｍは、３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味する。ｂは０又は１の整数を意味し、ｃは１〜４の整数を意味する。）で表されることを特徴とするオリゴペプチド型強磁性有機磁性流体。
【請求項４】
一般式［Ｖ］：
【化５】
0005786218.tif 000126
（式中、Ｍは、３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味する。）で表されることを特徴とするグルタチオン型強磁性有機磁性流体。
【請求項５】
磁性金属塩ＭＸｎ（Ｍは、３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味する。ｎは、２又は３の整数を意味する。）とアミノ酸のハロゲン化水素酸塩又は、ピリジンカルボン酸のハロゲン化水素酸塩又は、オリゴペプチドのハロゲン化水素酸塩又は、グルタチオンのハロゲン化水素酸塩をそれぞれ反応させることで請求項１〜４に示した一般式［Ｉ］〜［ＩＩＩ］又は［Ｖ］から選ばれる強磁性有機磁性流体を製造する方法。
【請求項６】
ネオジウム磁石を用いた磁性の評価試験における請求項１〜４に示した一般式［Ｉ］〜［ＩＩＩ］又は［Ｖ］から選ばれる強磁性有機磁性流体の使用。
【請求項７】
ネオジウム磁石を用いた軟組織中の誘導試験における請求項１〜４に示した一般式［Ｉ］〜［ＩＩＩ］又は［Ｖ］から選ばれる強磁性有機磁性流体の使用。
【請求項８】
導電性の測定実験における請求項１〜４に示した一般式［Ｉ］〜［ＩＩＩ］又は［Ｖ］から選ばれる強磁性有機磁性流体の使用。
【発明の詳細な説明】
【技術分野】
【０００１】  この発明は新規な強磁性有機磁性流体に関するものである。更に詳細には、この発明は新規な強磁性有機磁性流体、その製造方法および強磁性を確認するための評価試験に関するものである。さらに、これらの新規な強磁性有機磁性流体の利用として、ネオジウム磁石を用いた軟組織中の誘導実験、導電性の確認に関するものである。
【背景技術】
【０００２】  イミダゾリウムイオンなどの陽イオンとＢＦ４−などの陰イオンからなる塩は、イオン液体と呼ばれ、比較的低粘性の液体である。このイオン液体は、その特性から有機合成化学の分野では反応溶媒としての利用（例えば、イオン液体を反応溶媒として用いた時、溶質はイオンのみに溶媒和されるため、水や通常の溶媒を用いた場合とは全く異なった環境下で反応が進行する。）が検討され、これまでにフリーデルクラフト反応、ディールスアルダー反応、鈴木−宮浦カップリング反応、ウィッティヒ反応、金属触媒を利用した不斉合成反応に利用され、その有用性が報告されている（非特許文献１；非特許文献２；非特許文献３；非特許文献４；非特許文献５；非特許文献６）。
また導電性が高く不揮発性、不燃性であるため二次電池や色素増感型太陽電池の電解質などとしての利用が検討されている。一方、浜口らは近年、新しいイオン液体として１−ブチル−３−メチルイミダゾリウムテトラクロロフェラートについて報告している（Ｓ．Ｈａｙａｓｈｉ，Ｈ．Ｈａｍａｇｕｃｈｉ，Ｃｈｅｍ．Ｌｅｔｔ．，３３，１５９０（２００４）。このイオン液体は磁性を有しており、磁石に引き寄せられる。従来から知られている磁性流体はマグネタイトなどの強磁性体の超微粒子を液体に分散させた流体で、一般に、媒体となる液体・強磁性体の超微粒子・強磁性体の超微粒子を安定に分散させるための界面活性剤から構成される複合材料である。磁性流体は液体でありながら磁石に引き寄せられるという特異な性質を有しており、この性質の特徴が多方面で活用されている。例えば、回転軸のシール、振動系のダンパー、傾斜センサー、角度センサーなどが挙げられ、その利用分野は拡大している。しかし、磁石に引き寄せられるのは、磁性流体に分散している強磁性体の超微粒子であり、そのため磁場の基で偏析することが知られている。また、溶媒の蒸発などの問題を有している。浜口らが開発した１−ブチル−３−メチルイミダザリウムテトラクロロフェラートは、これらの問題を克服した新しい磁性流体として多方面での応用が期待されている。
【先行技術文献】
【非特許文献】
【０００３】
【非特許文献１】Ｔ．Ｗｅｌｔｏｎ，Ｃｈｅｍ．Ｒｅｖ．，１９９９，９９，２０７１［ＤＯＩ］
【非特許文献２】Ｊ．Ｄ．Ｈｏｌｂｒｅｙ，Ｋ．Ｒ．Ｓｅｄｄｏｎ，Ｃｌｅａｍ  ＰＲＯＤ．Ｐｒｏｃ．，１９９９，１，２２３
【非特許文献３】Ｐ．Ｗａｓｓｅｒｓｃｈｅｉｄ，Ｗ．Ｋｅｉｍ，Ａｎｇｅｗ．Ｃｈｅｍ．Ｉｎｔ．Ｅｄ．，２０００，３９，３７７２［ＤＯＩ］
【非特許文献４】北爪智哉。ファインケミカル，２００１，３０（１７），５；２００１，３０（１８），１５
【非特許文献５】Ｒ．Ｓｈｅｌｄｏｎ，Ｃｈｅｍ．Ｃｏｍｍｕｎ．，２００１．２３９９［ＤＯＩ］
【非特許文献６】Ｄ．Ｚｈａｏ，Ｍ．Ｗｕ，Ｙ．Ｋｏｕ，Ｅ．Ｍｉｎ，Ｃａｔａｌ．Ｔｏｄａｙ，２００２，７４，１５７［ＤＯＩ］
【発明の概要】
【発明が解決しようとする課題】
【０００４】  従来の磁性流体および浜口らが開発した１−ブチル−３−メチルイミダゾリウムテトラクロロフェラート（暗褐色）は、光を通過させることができないため、可視光の透過性に優れた透明の磁性流体が求められている。また、１−ブチル−３−メチルイミダゾリウムテトラクロロフェラートおよび、有機オニウムカチオンとテトラハロゲノジスプロサートからなる可視光の透過性に優れた無色透明のジスプロシウム誘導体（特開２００７−１３１６０８）は、磁石に引き寄せられる程度の磁性は有するものの、重力に逆らってまで磁石に着く磁性は有しておらず、その磁性は、未だ小さいままである。実用性を考慮する時、その磁性そのものを強くすることが最も求められている。
そこで、本発明者は、鋭意研究の結果、本発明を完成させた。
従って、本発明は、新しい強磁性有機磁性流体の合成方法と利用方法を提供することを目的としている。
【課題を解決するための手段】
【０００５】  かかる目的を達成するために、この発明は一般式［Ｉ］、［ＩＩ］、［ＩＩＩ］、［ＩＶ］、［Ｖ］、［ＶＩ］、［ＶＩＩ］、［ＶＩＩＩ］、［ＩＸ］、［Ｘ］および［ＸＩ］で表される強磁性有機磁性流体を簡便な操作で高収率で提供することができる。【０００６】  また、この発明は上記目的を達成するために、下記一般式［ＸＩＩ］で表される磁性金属塩を、下記一般式［Ｉａ］で表されるアミノ酸のハロゲン化水素酸塩に反応させて一般式［Ｉ］で表されるアミノ酸型強磁性有機磁性流体を簡単に、効率的に、大量に、かつ、安価に製造することができるという利点がある。また、下記一般式［ＸＩＩ］で表される磁性金属塩を、下記一般式［ＩＩａ］で表されるピリジンカルボン酸のハロゲン化水素酸塩に反応させて、一般式［ＩＩ］で表されるピリジンカルボン酸型強磁性有機磁性流体を簡単に、効率的に、大量に、かつ、安価に製造することができるという利点がある。また、下記一般式［ＸＩＩ］で表される磁性金属塩を、下記一般式［ＩＩＩａ］で表されるオリゴペプチドのハロゲン化水素酸塩に反応させて、一般式［ＩＩＩ］で表されるオリゴペプチド型強磁性有機磁性流体を簡単に、効率的に、大量に、かつ、安価に製造することができるという利点がある。また、下記一般式［ＸＩＩ］で表される磁性金属塩を、下記一般式［ＩＶａ］で表されるポリアミノ酸のハロゲン化水素酸塩に反応させて、一般式［ＩＶ］で表されるポリアミノ酸型強磁性有機磁性流体を簡単に、効率的に、大量に、かつ、安価に製造することができるという利点がある。また、下記一般式［ＸＩＩ］で表される磁性金属塩を、下記一般式［Ｖａ］で表されるグルタチオンのハロゲン化水素酸塩に反応させて、一般式［Ｖ］で表されるグルタチオン型強磁性有機磁性流体を簡単に、効率的に、大量に、かつ、安価に製造することができるという利点がある。また、下記一般式［ＸＩＩ］で表される磁性金属塩を、下記一般式［ＶＩａ］で表される鎖状ポリアミンのハロゲン化水素酸塩に反応させて、一般式［ＶＩ］で表される鎖状ポリアミン型強磁性有機磁性流体を簡単に、効率的に、大量に、かつ、安価に製造することができるという利点がある。また、下記一般式［ＸＩＩ］で表される磁性金属塩を、下記一般式［ＶＩＩａ］で表される環状ポリアミンのハロゲン化水素酸塩及び環状ポリ４級アンモニウム塩に反応させて、一般式［ＶＩＩ］で表される環状ポリアミン及び環状ポリ４級アンモニウム型強磁性有機磁性流体を簡単に、効率的に、大量に、かつ、安価に製造することができるという利点がある。また、下記一般式［ＸＩＩ］で表される磁性金属塩を、下記一般式［ＶＩＩＩａ］で表されるアミノ糖のハロゲン化水素酸塩に反応させて、一般式［ＶＩＩＩ］で表されるアミノ糖型強磁性有機磁性流体を簡単に、効率的に、大量に、かつ、安価に製造することができるという利点がある。また、下記一般式［ＸＩＩ］で表される磁性金属塩を、下記一般式［ＩＸａ］で表されるアミノ多価アルコールのハロゲン化水素酸塩に反応させて、一般式［ＩＸ］で表されるアミノ多価アルコール型強磁性有機磁性流体を簡単に、効率的に、大量に、かつ、安価に製造することができるという利点がある。また、下��一般式［ＸＩＩ］で表される磁性金属塩を、下記一般式［Ｘａ］で表されるオリゴアミンのハロゲン化水素酸塩に反応させて、一般式［Ｘ］で表されるオリゴアミン型強磁性有機磁性流体を簡単に、効率的に、大量に、かつ、安価に製造することができるという利点がある。また、下記一般式［ＸＩＩ］で表される磁性金属塩を、下記一般式［ＸＩａ］で表される尿素化合物のハロゲン化水素酸塩に反応させて、一般式［ＸＩ］で表される尿素化合物型強磁性有機磁性流体を簡単に、効率的に、大量に、かつ、安価に製造することができるという利点がある。【０００７】  さらに本発明において、一般式［ＸＩＩ］で表される磁性金属塩中の金属が、２価Ｆｅ、２価Ｍｎ、３価Ｄｙを用いた場合は、一般式［Ｉ］、［ＩＩ］、「ＩＩＩ」、［ＩＶ］、［Ｖ］、［ＶＩ］、［ＶＩＩ］、［ＶＩＩＩ］、［ＩＸ］、［Ｘ］および［ＸＩ］で表される強磁性有機磁性流体は、すべて可視光の透過率に優れた透明の磁性流体であり、かつ、重力に逆らってまで磁石に着く強磁性の磁性流体である。また、磁性金属塩中の金属が、３価Ｆｅ、２価Ｃｏを用いた場合は、一般式［Ｉ］、［ＩＩ］、［ＩＩＩ］、［ＩＶ］、［Ｖ］、［ＶＩ］、［ＶＩＩ］、［ＶＩＩＩ］、［ＩＸ］、［Ｘ］および「ＸＩ］で表される強磁性有機磁性流体は、着色しているものの、その磁性は極めて強く、容易に重力に逆らって磁石に着く、強磁性の磁性流体である。さらに、磁性金属塩中の金属が３価Ｎｄ、３価Ｓｍを用いた場合は、上記金属を用いた場合より磁性は小さいが、一般式［Ｉ］、［ＩＩ］、［ＩＩＩ］、［ＩＶ］、［Ｖ］、［ＶＩ］、［ＶＩＩ］、［ＶＩＩＩ］、［ＩＸ］、［Ｘ］および［ＸＩ］で表される有機磁性流体は、すべて可視光の透過率に優れた透明の磁性流体である。【０００８】  一般式［Ｉ］、［ＩＩ］、［ＩＩＩ］、［ＩＶ］、［Ｖ］、［ＶＩ］、「ＶＩＩ］、［ＶＩＩＩ］、［ＩＸ］、［Ｘ］および［ＸＩ］で表される有機磁性流体は、すべて寒天およびラードなどの難組織中を移動することができ、かつ、ネオジウム磁石により誘導することが可能である。
一般式［Ｉ］、［ＩＩ］、［ＩＩＩ］、［ＩＶ］、［Ｖ］、［ＶＩ］、［ＶＩＩ］、［ＶＩＩＩ］、［ＩＸ］、［Ｘ］および［ＸＩ］で表される有機磁性流体は、すべてイオン性であることから、電気を通す性質を有している。このため導電性材料として利用することが可能である。
【図面の簡単な説明】
【０００９】
【図１】一般式［Ｉ］で表される有機磁性流体の磁性の評価試験（１）
【図２】一般式［ＩＩ］で表される有機磁性流体の磁性の評価試験（１）
【図３】一般式［ＩＩＩ］で表される有機磁性流体の磁性の評価試験（１）
【図４】一般式［ＩＶ］で表される有機磁性流体の磁性の評価試験（１）
【図５】一般式［Ｖ］で表される有機磁性流体の磁性の評価試験（１）
【図６】一般式［ＶＩ］で表される有機磁性流体の磁性の評価試験（１）
【図７】一般式［ＶＩＩ］で表される有機磁性流体の磁性の評価試験（１）
【図８】一般式「ＶＩＩＩ］で表される有機磁性流体の磁性の評価試験（１）
【図９】一般式［ＩＸ］で表される有機磁性流体の磁性の評価試験（１）
【図１０】一般式［Ｘ］で表される有機磁性流体の磁性の評価試験（１）
【図１１】一般式［ＸＩ］で表される有機磁性流体の磁性の評価試験（１）
【図１２】一般式［Ｉ］で表される有機磁性流体の磁性の評価試験（２）
【図１３】一般式［ＩＩ］で表される有機磁性流体の磁性の評価試験（２）
【図１４】一般式［ＩＩＩ］で表される有機磁性流体の磁性の評価試験（２）
【図１５】一般式［ＩＶ］で表される有機磁性流体の磁性の評価試験（２）
【図１６】一般式［Ｖ］で表される有機磁性流体の磁性の評価試験（２）
【図１７】一般式［ＶＩ］で表される有機磁性流体の磁性の評価試験（２）
【図１８】一般式［ＶＩＩ］で表される有機磁性流体の磁性の評価試験（２）
【図１９】一般式［ＶＩＩＩ］で表される有機磁性流体の磁性の評価試験（２）
【図２０】一般式［ＩＸ］で表される有機磁性流体の磁性の評価試験（２）
【図２１】一般式［Ｘ］で表される有機磁性流体の磁性の評価試験（２）
【図２２】一般式［ＸＩ］で表される有機磁性流体の磁性の評価試験（２）
【図２３】一般式［Ｉ］〜［ＸＩ］で表される有機磁性流体の磁性の評価試験（３）
【図２４】一般式［Ｉ］〜［ＸＩ］で表される有機磁性流体の磁性の評価試験（４）
【図２５】一般式［Ｉ］、［ＩＩＩ］、［ＶＩ］、［ＩＸ］、［Ｘ］で表される有機磁性流体の磁性の評価試験（５）
【図２６】一般式［Ｉ］、［ＩＩＩ］、［ＶＩ］、［ＩＸ］、［Ｘ］で表される有機磁性流体のネオジウム磁石による軟組織中の誘導実験（１）
【図２７】一般式［Ｉ］、［ＩＩＩ］、［ＶＩ］、［ＩＸ］、［Ｘ］で表される有機磁性流体のネオジウム磁石による軟組織中の誘導実験（２）
【図２８】一般式「Ｉ］〜「ＸＩ」で表される有機磁性流体の導電率の測定
【発明の実施の態様】
【００１０】  この発明に係る強磁性有機磁性流体について説明する。
まず初めに、一般式［ＸＩＩ］で表される磁性金属塩および一般式［Ｉａ］で表されるアミノ酸のハロゲン化水素酸塩、一般式［ＩＩａ］で表されるピリジンカルボン酸のハロゲン化水素酸塩、一般式［ＩＩＩａ］で表されるオリゴペプチドのハロゲン化水素酸塩、一般式［ＩＶａ］で表されるポリアミノ酸のハロゲン化水素酸塩、一般式［Ｖａ］で表されるグルタチオンのハロゲン化水素酸塩、一般式［ＶＩａ］で表される鎖状ポリアミンのハロゲン化水素酸塩、一般式［ＶＩＩａ］で表される環状ポリアミンのハロゲン化水素酸塩および環状ポリ４級アンモニウム塩、一般式［ＶＩＩＩａ］で表されるアミノ糖のハロゲン化水素酸塩、一般式［ＩＸａ］で表されるアミノ多価アルコールのハロゲン化水素酸塩、一般式［Ｘａ］で表されるオリゴアミンのハロゲン化水素酸塩、一般式［ＸＩａ］で表される尿素化合物のハロゲン化水素酸塩について説明する。
【００１１】一般式［ＸＩＩ］で表される磁性金属塩は、
【化１２】
0005786218.tif 000002
（式中、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎ０は、２又は３の整数を意味する。）で表される。
【００１２】  一般式［Ｉａ］で表されるアミノ酸のハロゲン化水素酸塩は、
【化１３】
0005786218.tif 000003
（式中、Ｒは水素原子、Ｃ１−Ｃ３のカルボキシル基、イミダゾールＣ１−Ｃ３アルキル基、イミダゾリウムＣ１−Ｃ３アルキル基、インドールＣ１−Ｃ３アルキル基、ヒドロキシＣ１−Ｃ３アルキル基、Ｃ１−Ｃ４アルキル基、グアニジノＣ１−Ｃ３アルキル基、グアニジウムＣ１−Ｃ３アルキル基、アミノＣ１−Ｃ４アルキル基、アンモニウムＣ１−Ｃ１アルキル基、Ｒ´は水素原子を意味する。また、ＲとＲ´は一体となってトリメチレン基またはテトラメチレン基を形成し、ピロリジン環またはピペリジン環を形成してもよい。Ｘは、フッ素原子、塩素原子、臭素原子、ヨウ素原子などのハロゲン原子を意味し、α１は１又は２の整数を意味する。）で表される。
【００１３】  一般式［ＩＩａ］で表されるピリジンカルボン酸のハロゲン化水素酸塩は、
【化１４】
0005786218.tif 000004
（式中、Ｘは、フッ素原子、塩素原子、臭素原子、ヨウ素原子などのハロゲン原子を意味する。）で表される。
【００１４】一般式［ＩＩＩａ］で表されるオリコペプチドのハロゲン化水素酸塩は、
【化１５】
0005786218.tif 000005
（式中、Ｒａ、Ｒａ１及びＲａ２はそれぞれ、水素原子、Ｃ１−Ｃ３のカルボキシル基、イミダゾールＣ１−Ｃ３アルキル基、イミダゾリウムＣ１−Ｃ３アルキル基、ヒドロキシＣ１−Ｃ３アルキル基、グアニジノＣ１−Ｃ３アルキル基、グアニジウムＣ１−Ｃ３アルキル基、アミノＣ１−Ｃ４アルキル基、アンモニウムＣ１−Ｃ４アルキル基を意味し、互いに同一の官能基でも異なる官能基でも良い。Ｒｂは水素原子を意味し、ＲａとＲｂ、Ｒａ１とＲｂ、Ｒａ２とＲｂはそれぞれ一体となってピロリジン環またはピペリジン環を形成してもよく、互いに同一の官能基でも異なる官能基でも良い。さらに、ＲａとＲｂ、Ｒａ１とＲｂ、Ｒａ２とＲｂの中で、いづれか１つ又は２つだけが、一体となってピロリジン環またはピペリジン環を形成してもよく、これらは互いに同一の官能基でも異なる官能基でも良い。Ｘは、フッ素原子、塩素原子、臭素原子、ヨウ素原子などのハロゲン原子を意味し、ｂは０又は１の整数を意味し、α２は１〜４の整数を意味する。）で表される。
【００１５】一般式［ＩＶａ］で表されるポリアミノ酸のハロゲン化水素酸塩は、
【化１６】
0005786218.tif 000006
（式中、Ｒ１はイミダゾリウムＣ１−Ｃ３アルキル基、グアニジウムＣ１−Ｃ３アルキル基、アンモニウムＣ１−Ｃ４アルキル基を意味する。Ｘは、フッ素原子、塩素原子、臭素原子、ヨウ素原子などのハロゲン原子を意味し、ｎ１は３０〜９０の整数を意味し、α３は３０〜９０の整数を意味する。）で表される。
【００１６】一般式［Ｖａ］で表されるグルタチオンのハロゲン化水素酸塩は、
【化１７】
0005786218.tif 000007
（式中、Ｘは、フッ素原子、塩素原子、臭素原子、ヨウ素原子などのハロゲン原子を意味する。）で表される。
【００１７】一般式［ＶＩａ］で表される鎖状ポリアミンのハロゲン化水素酸塩は、
【化１８】
0005786218.tif 000008
（式中、Ｒ２は水素原子、Ｃ１−Ｃ３のアルキル基を意味し、Ｘは、フッ素原子、塩素原子、臭素原子、ヨウ素原子などのハロゲン原子を意味する。ｎ２は、１０〜２０００の整数を意味し、α４は１０〜２０００の整数を意味する。）で表される。
【００１８】一般式［ＶＩＩａ］で表される環状ポリアミンのハロゲン化水素酸塩および環状ポリ４級アンモニウム塩は、
【化１９】
0005786218.tif 000009
（式中、Ｒ３は水素原子、Ｃ１−Ｃ３のアルキル基を意味し、Ｒ４は水素原子、Ｃ１−Ｃ３のアルキル基を意味する。Ｘは、フッ素原子、塩素原子、臭素原子、ヨウ素原子などのハロゲン原子を意味し、ｎ３は３０〜１３００の整数を意味し、α５は３０〜１３００の整数を意味する。）で表される。
【００１９】一般式［ＶＩＩＩａ］で表されるアミン糖のハロゲン化水素酸塩は、
【化２０】
0005786218.tif 000010
（式中、Ｘは、フッ素原子、塩素原子、臭素原子、ヨウ素原子などのハロゲン原子を意味する。ｎは、３又は４の整数を意味し、ｎ４は０〜４の整数を意味する。）で表される。
【００２０】一般式［ＩＸａ］で表されるアミノ多価アルコールのハロゲン化水素酸塩は、
【化２１】
0005786218.tif 000011
（式中、Ｒ５は水素原子、Ｃ１−Ｃ３のアルキル基を意味し、Ｘは、フッ素原子、塩素原子、臭素原子、ヨウ素原子などのハロゲン原子を意味し、ｎ５は、０〜４の整数を意味する。）で表される。
【００２１】一般式［Ｘａ］で表されるオリゴアミンのハロゲン化水素酸塩は、
【化２２】
0005786218.tif 000012
（式中、Ｒ６は水素原子、メチル基、エチル基を意味し、Ｘは、フッ素原子、塩素原子、臭素原子、ヨウ素原子などのハロゲン原子を意味し、ｎ６は、２〜８の整数を意味し、ｘは、０又は１の整数を意味する。）で表される。
【００２２】一般式［ＸＩａ］で表される尿素化合物のハロゲン化水素酸塩は、
【化２３】
0005786218.tif 000013
（式中、Ｒｐは水素原子、Ｃ１−Ｃ３のアルキル基を意味し、Ｒｑ、Ｒｒ、Ｒｓは、それぞれＲｐと同義であるが、Ｒｐ、Ｒｑ、Ｒｒ、Ｒｓは、それぞれが同一でも異なっていてもよい。Ｘは、フッ素原子、塩素原子、臭素原子、ヨウ素原子などのハロゲン原子を意味する。）で表される。
【００２３】    尚、一般式［Ｉａ］で表されるアミノ酸のハロゲン化水素酸塩、一般式［ＩＩａ］で表されるピリジンカルボン酸のハロゲン化水素酸塩、一般式［ＩＩＩａ］で表されるオリゴペプチドのハロゲン化水素酸塩、一般式［ＩＶａ］で表されるポリアミノ酸のハロゲン化水素酸塩、一般式［Ｖａ］で表されるグルタチオンのハロゲン化水素酸塩、一般式［ＶＩａ］で表される鎖状ポリアミンのハロゲン化水素酸塩、一般式［ＶＩＩａ］で表される環状ポリアミンのハロゲン化水素酸塩、一般式［ＩＸａ］で表されるアミノ多価アルコールのハロゲン化水素酸塩、一般式［Ｘａ］で表されるオリゴアミンのハロゲン化水素酸塩および一般式［ＸＩａ］で表される尿素化合物のハロゲン化水素酸塩の製造は、
相当する一般式［Ｉｂ］で表されるアミノ酸又は、
【００２４】
【化２４】
0005786218.tif 000014
（式中、Ｒ及びＲ´は、一般式［Ｉａ］と同義である。）
相当する一般式［ＩＩｂ］で表されるピリジンカルボン酸又は、
【００２５】
【化２５】
0005786218.tif 000015
相当する一般式［ＩＩＩｂ］で表されるオリゴペプチド又は、
【００２６】
【化２６】
0005786218.tif 000016
（式中、Ｒａ，Ｒｂ，Ｒａ１およびＲａ２は、一般式［ＩＩＩａ］と同義である。）
相当する一般式［ＩＶｂ］で表されるポリアミノ酸又は、
【００２７】
【化２７】
0005786218.tif 000017
（式中、Ｒ１およびｎ１は、一般式［ＩＶａ］と同義である。）
相当する一般式［Ｖｂ］で表されるグルタチオン又は、
【００２８】
【化２８】
0005786218.tif 000018
相当する一般式［ＶＩｂ］で表される鎖状ポリアミン又は、
【００２９】
【化２９】
0005786218.tif 000019
（式中、Ｒ２およびｎ２は、一般式［ＶＩａ］と同義である。）
相当する一般式［ＶＩＩｂ］で表される環状ポリアミン又は、
【００３０】
【化３０】
0005786218.tif 000020
（式中、Ｒ３およびｎ３は、一般式［ＶＩＩａ］と同義である。）
相当する一般式［ＶＩＩＩｂ］で表されるアミノ糖又は、
【００３１】
【化３１】
0005786218.tif 000021
（式中、ｎ４は、一般式［ＶＩＩＩａ］と同義である。）
相当する一般式［ＩＸｂ］で表されるアミノ多価アルコール又は、
【００３２】
【化３２】
0005786218.tif 000022
（式中、Ｒ５およびｎ５は、一般式［ＩＸａ］と同義である。）
相当する一般式［Ｘｂ］で表されるオリゴアミン又は、
【００３３】
【化３３】
0005786218.tif 000023
（式中、Ｒ６、ｎ６およびＸは、一般式［Ｘａ］と同義である。）
相当する一般式［ＸＩｂ］で表される尿素化合物は、
【００３４】
【化３４】
0005786218.tif 000024
（式中、Ｒｐ、Ｒｑ、Ｒｒ、Ｒｓは、一般式［ＸＩａ］と同義である。）を、それぞれハロゲン化水素酸（ＨＸ）と中和反応させることで簡単に合成することができる。
【００３５】  次に強磁性有機磁性流体［Ｉ］〜［ＸＩ］について説明する。
アミノ酸型強磁性有機磁性流体は、一般式［Ｉ］：
【化１】
0005786218.tif 000025
（式中、Ｒは水素原子、Ｃ１−Ｃ３のカルボン酸基とは、カルボキシル基、酢酸基、３−プロピオン酸基、２−プロピオン酸基を意味し、イミダゾールＣ１−Ｃ３アルキル基とは、（１Ｈ−イミダゾール−４−イル）メチル基、２−（１Ｈ−イミダゾール−４−イル）−１−エチル基、１−（１Ｈ−イミダゾール−４−イル）−１−エチル基、１−（１Ｈ−イミダゾール−４−イル）−１−プロピル基を意味し、イミダゾリウムＣ１−Ｃ３アルキル基とは、（１Ｈ−イミダゾリウム−４−イル）メチル基、１−（１Ｈ−イミダゾリウム−４−イル）−１−エチル基、２−（１Ｈ−イミダゾリウム−４−イル）−１−エチル基、１−（１Ｈ−イミダゾリウム−４−イル）−１−プロピル基、２−（１Ｈ−イミダゾリウム−４−イル）−１−プロピル基、３−（１Ｈ−イミダゾリウム−４−イル）−１−プロピル基を意味し、インドールＣ１−Ｃ３アルキル基とは、（１Ｈ−インドール−３−イル）メチル基、１−（１Ｈ−インドール−３−イル）−１−エチル基、２−（１Ｈ−インドール−３−イル）−１−エチル基、１−（１Ｈ−インドール−３−イル）−１−プロピル基、２−（１Ｈ−インドール−３−イル）−１−プロピル基、３−（１Ｈ−インドール−３−イル）−１−プロピル基を意味し、ヒドロキシＣ１−Ｃ３アルキル基とは、ヒドロキシメチル基、１−ヒドロキシエチル基、２−ヒドロキシエチル基、１−ヒドロキシプロピル基、２−ヒドロキシプロピル基、３−ヒドロキシプロピル基を意味し、Ｃ１−Ｃ４アルキル基とは、メチル基、エチル基、ｎ−プロピル基、イソプロピル基、ｎ−ブチル基、イソブチル基、ｓｅｃ−ブチル基、ｔｅｒｔ−ブチル基を意味し、グアニジノＣ１−Ｃ３アルキル基とは、グアニジノメチル基、２−グアニジノ−１−エチル基、１−グアニジノ−１−エチル基、３−グアニジノ−１−プロピル基、１−グアニジノ−２−プロピル基、１−グアニジノ−１−プロピル基を意味し、グアニジウムＣ１−Ｃ３アルキル基とは、グアニジウムメチル基、２−グアニジウム−１−エチル基、１−グアニジウム−１−エチル基、３−グアニジウム−１−プロピル基、１−グアニジウム−２−プロピル基、１−グアニジウム−１−プロピル基を意味し、アミノＣ１−Ｃ４アルキル基とは、アミノメチル基、２−アミノ−１−エチル基、１−アミノ−１−エチル基、３−アミノ−１−プロピル基、２−アミノ−１−プロピル基、１−アミノ−１−プロピル基を意味し、アンモニウムＣ１−Ｃ４アルキル基とは、アンモニウムメチル基、２−アンモニウム−１−エチル基、１−アンモニウム−１−エチル基、３−アンモニウム−１−プロピル基、２−アンモニウム−１−プロピル基、１−アンモニウム−１−プロピル基を意味し、Ｒ´は水素原子を意味する。また、ＲとＲ´は一体となって、ピロリジン環またはピペリジン環を形成してもよい。Ｍは、３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、３又は４の整数を意味し、ａは１又は２の整数を意味する。）で表されることを特徴とする。
【００３６】  ピリジンカルボン酸型強磁性有機磁性流体は、一般式［ＩＩ］：
【化２】
0005786218.tif 000026
（式中、Ｍは、３価Ｆｅ、２価Ｆｅ、２価Ｃｏ、２価Ｍｎ、３価Ｎｄ、３価Ｓｍを意味し、Ｘは、フッ素原子、塩素原子、臭素原子、ヨウ素原子などのハロゲン原子を意味し、ｎは、３又は４の整数を意味する。）で表されることを特徴とする。
【００３７】  オリゴペプチド型強磁性有機磁性流体は、一般式［ＩＩＩ］：
【化３】
0005786218.tif 000027
（式中、Ｒａ、Ｒａ１及びＲａ２はそれぞれ、水素原子、Ｃ１−Ｃ３のカルボキシル酸基とは、カルボキシル基、酢酸基、３−プロピオン酸基、２−プロピオン酸基を意味し、イミダゾールＣ１−Ｃ３アルキル基とは、（１Ｈ−イミダゾール−４−イル）メチル基、１−（１Ｈ−イミダゾール−４−イル）−１−エチル基、２−（１Ｈ−イミダゾール−４−イル）−１−エチル基、１−（１Ｈ−イミダゾール−４−イル）−１−プロピル基、２−（１Ｈ−イミダゾール−４−イル）−１−プロピル基、３−（１Ｈ−イミダゾール−４−イル）−１−プロピル基を意味し、イミダゾリウムＣ１−Ｃ３アルキル基とは、（１Ｈ−イミダゾリウム−４−イル）メチル基、１−（１Ｈ−イミダゾリウム−４−イル）−１−エチル基、２−（１Ｈ−イミダゾリウム−４−イル）−１−エチル基、１−（１Ｈ−イミダゾリウム−４−イル）−１−プロピル基、２−（１Ｈ−イミダゾリウム−４−イル）−１−プロピル基、３−（１Ｈ−イミダゾリウム−４−イル）−１−プロピル基を意味し、ヒドロキシＣ１−Ｃ３アルキル基とは、ヒドロキシメチル基、１−ヒドロキシ−１−エチル基、２−ヒドロキシ−１−エチル基、１−ヒドロキシ−１−プロピル基、２−ヒドロキシ−１−プロピル基、３−ヒドロキシ−１−プロピル基を意味し、グアニジノＣ１−Ｃ３アルキル基とは、グアニジノメチル基、２−グアニジノ−１−エチル基、１−グアニジノ−１−エチル基、３−グアニジノ−１−プロピル基、２−グアニジノ−１−プロピル基、１−グアニジノ−１−プロピル基を意味し、グアニジウムＣ１−Ｃ３アルキル基とは、グアニジウムメチル基、２−グアニジウム−１−エチル基、１−グアニジウム−１−エチル基、３−グアニジウム−１−プロピル基、２−グアニジウム−１−プロピル基、１−グアニジウム−１−プロピル基を意味し、アミノＣ１−Ｃ４アルキル基とは、アミノメチル基、２−アミノ−１−エチル基、１−アミノ−１−エチル基、３−アミノ−１−プロピル基、２−アミノ−１−プロピル基、１−アミノ−１−プロピル基、４−アミノ−１−ブチル基、３−アミノ−１−ブチル基、２−アミノ−１−ブチル基、１−アミノ−１−ブチル基を意味し、アンモニウムＣ１−Ｃ４アルキル基とは、アンモニウムメチル基、２−アンモニウム−１−エチル基、１−アンモニウム−１−エチル基、３−アンモニウム−１−プロピル基、２−アンモニウム−１−プロピル基、１−アンモニウム−１−プロピル基、４−アンモニウム−１−ブチル基、３−アンモニウム−１−ブチル基、２−アンモニウム−１−ブチル基、１−アンモニウム−１−ブチル基を意味し、互いに同一の官能基でも異なる官能基でも良い。Ｒｂは水素原子を意味し、ＲａとＲｂ、Ｒａ１とＲｂ、Ｒａ２とＲｂはそれぞれ一体となってピロリジン環またはピペリジン環を形成してもよく、互いに同一の官能基でも異なる官能基でも良い。さらに、ＲａとＲｂ、Ｒａ１とＲｂ、Ｒａ２とＲｂの中で、いづれか１つ又は２つだけが、一体となってピロリジン環またはピペリジン環を形成してもよく、これらは互いに同一の官能基でも異なる官能基でも良い。Ｍは、３価Ｆｅ、２価Ｆｅ、２価Ｃｏ、２価Ｍｎ、３価Ｎｄ、３価Ｓｍを意味し、Ｘは、フッ素原子、塩素原子、臭素原子、ヨウ素原子などのハロゲン原子を意味し、ｎは、３又は４の整数を意味する。ｂは０又は１の整数を意味し、ｃは１〜４の整数を意味する。）で表されることを特徴とする。
【００３８】  ポリアミノ酸型強磁性有機磁性流体は、一般式［ＩＶ］：
【化４】
0005786218.tif 000028
（式中、Ｒ１はイミダゾリウムＣ１−Ｃ３アルキル基とは、（１Ｈ−イミダゾリウム−４−イル）メチル基、１−（１Ｈ−イミダゾリウム−４−イル）−１−エチル基、２−（１Ｈ−イミダゾリウム−４−イル）−１−エチル基、１−（１Ｈ−イミダゾリウム−４−イル）−１−プロピル基、２−（１Ｈ−イミダゾリウム−４−イル）−１−プロピル基、３−（１Ｈ−イミダゾリウム−４−イル）−１−プロピル基を意味し、グアニジウムＣ１−Ｃ３アルキル基とは、グアニジウムメチル基、２−グアニジウム−１−エチル基、１−グアニジウム−１−エチル基、３−グアニジウム−１−プロピル基、２−グアニジウム−１−プロピル基、１−グアニジウム−１−プロピル基を意味し、アンモニウムＣ１−Ｃ４アルキル基とは、アンモニウムメチル基、２−アンモニウム−１−エチル基、１−アンモニウム−１−エチル基、３−アンモニウム−１−プロピル基、２−アンモニウム−１−プロピル基、１−アンモニウム−１−プロピル基、４−アンモニウム−１−ブチル基、３−アンモニウム−１−ブチル基、２−アンモニウム−１−ブチル基、１−アンモニウム−１−ブチル基を意味する。Ｍは、３価Ｆｅ、２価Ｆｅ、２価Ｃｏ、２価Ｍｎ、３価Ｎｄ、３価Ｓｍを意味し、Ｘは、フッ素原子、塩素原子、臭素原子、ヨウ素原子などのハロゲン原子を意味し、ｎは３又は４の整数を意味する。ｎ１は３０〜９０の整数を意味し、ｄは３０〜９０の整数を意味する。）で表されることを特徴とする。
【００３９】  グルタチオン型強磁性有機磁性流体は、一般式［Ｖ］：
【化５】
0005786218.tif 000029
（式中、Ｍは、３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、３又は４の整数を意味する。）で表されることを特徴とする。
【００４０】  鎖状ポリアミン型強磁性有機磁性流体は、一般式［ＶＩ］：
【化６】
0005786218.tif 000030
（式中、Ｒ２は水素原子、Ｃ１−Ｃ３のアルキル基を意味し、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味する。ｎは、３又は４の整数を意味し、ｎ２は、１０〜２０００の整数を意味し、ｅは１０〜２０００の整数を意味する。）で表されることを特徴とする。
【００４１】環状ポリアミンおよび環状ポリ４級アンモニウム型強磁性有機磁性流体は、一般式［ＶＩＩ］：
【化７】
0005786218.tif 000031
（式中、Ｒ３は水素原子、Ｃ１−Ｃ３のアルキル基を意味し、Ｒ４は水素原子、Ｃ１−Ｃ３のアルキル基を意味する。Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、３又は４の整数を意味し、ｎ３は３０〜１３００の整数を意味し、ｆは３０〜１３００の整数を意味する。）で表されることを特徴とする。
【００４２】  アミノ糖型強磁性有機磁性流体は、一般式［ＶＩＩＩ］：
【化８】
0005786218.tif 000032
（式中、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味する。ｎは、３又は４の整数を意味し、ｎ４は０〜４の整数を意味する。）で表されることを特徴とする。
【００４３】  アミノ多価アルコール型強磁性有機磁性流体は、一般式［ＩＸ］：
【化９】
0005786218.tif 000033
（式中、Ｒ５は水素原子、Ｃ１−Ｃ３のアルキル基を意味し、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、３又は４の整数を意味し、ｎ５は、０〜４の整数を意味する。）で表されることを特徴とする。
【００４４】  オリゴアミン型強磁性有機磁性流体は、一般式［Ｘ］：
【化１０】
0005786218.tif 000034
（式中、Ｒ６は水素原子、メチル基、エチル基を意味し、Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、４〜６の整数を意味し、ｎ６は、２〜８の整数を意味し、ｘは、０又は１の整数を意味する。）で表されることを特徴とする。
【００４５】  尿素化合物型強磁性有機磁性流体は、一般式［ＸＩ］：
【化１１】
0005786218.tif 000035
（式中、Ｒｐは水素原子、Ｃ１−Ｃ３のアルキル基を意味し、Ｒｑ、Ｒｒ、Ｒｓは、それぞれＲｐと同義であるが、Ｒｐ、Ｒｑ、Ｒｒ、Ｒｓは、それぞれが同一でも異なっていてもよい。Ｍは３価Ｆｅ、２価Ｆｅ、２価Ｃｏ、２価Ｍｎ、３価Ｄｙ、３価Ｎｄ、３価Ｓｍを意味し、Ｘは、フッ素原子、塩素原子、臭素原子、ヨウ素原子などのハロゲン原子を意味し、ｎは、３又は４の整数を意味する。）で表されることを特徴とする。
【００４６】  尚、本明細書中において、ｎはノルマル、ｓｅｃは第二級、ｔｅｒｔは第三級、Ｍｅはメチル基、Ｅｔはエチル基、Ｐｒはプロピル基、Ｂｕはブチル基、Ｐｈはフェニル基を表す。
【００４７】  次に一般式［Ｉ］、［ＩＩ］、［ＩＩＩ］、［ＩＶ］、［Ｖ］、［ＶＩ］、［ＶＩＩ］、［ＶＩＩＩ］、［ＩＸ］、［Ｘ］および［ＸＩ］で表される強磁性有機磁性流体の製造方法について説明する。
一般式［Ｉ］で表されるアミノ酸型強磁性有機磁性流体は、一般式［Ｉａ］で表されるアミノ酸のハロゲン化水素酸塩（例えば、グリシンフッ化水素酸塩、グリシン塩酸塩、グリシン臭化水素酸塩、グリシンヨウ化水素酸塩、Ｌ−又はＤ−又はＤＬ−アスパラギン酸フッ化水素酸塩、Ｌ−又はＤ−又はＤＬ−アスパラギン酸塩酸塩、Ｌ−又はＤ−又はＤＬ−アスパラギン酸臭化水素酸塩、Ｌ−又はＤ−又はＤＬ−アスパラギン酸ヨウ化水素酸塩、Ｌ−又はＤ−又はＤＬ−グルタミン酸フッ化水素酸塩、Ｌ−又はＤ−又はＤＬ−グルタミン酸塩酸塩、Ｌ−又はＤ−又はＤＬ−グルタミン酸臭化水素酸塩、Ｌ−又はＤ−又はＤＬ−グルタミン酸ヨウ化水素酸塩、Ｌ−又はＤ−又はＤＬ−ヒスチジンフッ化水素酸塩、Ｌ−又はＤ−又はＤＬ−ヒスチジン塩酸塩、Ｌ−又はＤ−又はＤＬ−ヒスチジン臭化水素酸塩、Ｌ−又はＤ−又はＤＬ−ヒスチジンヨウ化水素酸塩、Ｌ−又はＤ−又はＤＬ−ヒスチジン二フッ化水素酸塩、Ｌ−又はＤ−又はＤＬ−ヒスチジン二塩酸塩、Ｌ−又はＤ−又はＤＬ−ヒスチジン二臭化水素酸塩、Ｌ−又はＤ−又はＤＬ−ヒスチジン二ヨウ化水素酸塩、Ｌ−又はＤ−又はＤＬ−トリプトファンフッ化水素酸塩、Ｌ−又はＤ−又はＤＬ−トリプトファン塩酸塩、Ｌ−又はＤ−又はＤＬ−トリプトファン臭化水素酸塩、Ｌ−又はＤ−又はＤＬ−トリプトファンヨウ化水素酸塩、Ｌ−又はＤ−又はＤＬ−セリンフッ化水素酸塩、Ｌ−又はＤ−又はＤＬ−セリン塩酸塩、Ｌ−又はＤ−又はＤＬ−セリン臭化水素酸塩、Ｌ−又はＤ−又はＤＬ−セリンヨウ化水素酸塩、Ｌ−又はＤ−又はＤＬ−スレオニンフッ化水素酸塩、Ｌ−又はＤ−又はＤＬ−スレオニン塩酸塩、Ｌ−又はＤ−又はＤＬ−スレオニン臭化水素酸塩、Ｌ−又はＤ−又はＤＬ−スレオニンヨウ化水素酸塩、Ｌ−又はＤ−又はＤＬ−アラニンフッ化水素酸塩、Ｌ−又はＤ−又はＤＬ−アラニン塩酸塩、Ｌ−又はＤ−又はＤＬ−アラニン臭化水素酸塩、Ｌ−又はＤ−又はＤＬ−アラニンヨウ化水素酸塩、Ｌ−又はＤ−又はＤＬ−バリンフッ化水素酸塩、Ｌ−又はＤ−又はＤＬ−バリン塩酸塩、Ｌ−又はＤ−又はＤＬ−バリン臭化水素酸塩、Ｌ−又はＤ−又はＤＬ−バリンヨウ化水素酸塩、Ｌ−又はＤ−又はＤＬ−アルギニンフッ化水素酸塩、Ｌ−又はＤ−又はＤＬ−アルギニン塩酸塩、Ｌ−又はＤ−又はＤＬ−アルギニン臭化水素酸塩、Ｌ−又はＤ−又はＤＬ−アルギニンヨウ化水素酸塩、Ｌ−又はＤ−又はＤＬ−アルギニン二フッ化水素酸塩、Ｌ−又はＤ−又はＤＬ−アルギニン二塩酸塩、Ｌ−又はＤ−又はＤＬ−アルギニン二臭化水素酸塩、Ｌ−又はＤ−又はＤＬ−アルギニン二ヨウ化水素酸塩、Ｌ−又はＤ−又はＤＬ−オルニチンフッ化水素酸塩、Ｌ−又はＤ−又はＤＬ−オルニチン塩酸塩、Ｌ−又はＤ−又はＤＬ−オルニチン臭化水素酸塩、Ｌ−又はＤ−又はＤＬ−オルニチンヨウ化水素酸塩、Ｌ−又はＤ−又はＤＬ−オルニチン二フッ化水素酸塩、Ｌ−又はＤ−又はＤＬ−オルニチン二塩酸塩、Ｌ−又はＤ−又はＤＬ−オルニチン二臭化水素酸塩、Ｌ−又はＤ−又はＤＬ−オルニチン二ヨウ化水素酸塩、Ｌ−又はＤ−又はＤＬ−リジンフッ化水素酸塩、Ｌ−又はＤ−又はＤＬ−リジン塩酸塩、Ｌ−又はＤ−又はＤＬ−リジン臭化水素酸塩、Ｌ−又はＤ−又はＤＬ−リジンヨウ化水素酸塩、Ｌ−又はＤ−又はＤＬ−リジン二フッ化水素酸塩、Ｌ−又はＤ−又はＤＬ−リジン二塩酸塩、Ｌ−又はＤ−又はＤＬ−リジン二臭化水素酸塩、Ｌ−又はＤ−又はＤＬ−リジン二ヨウ化水素酸塩、Ｌ−又はＤ−又はＤＬ−プロリンフッ化水素酸塩、Ｌ−又はＤ−又はＤＬ−プロリン塩酸塩、Ｌ−又はＤ−又はＤＬ−プロリン臭化水素酸塩、Ｌ−又はＤ−又はＤＬ−プロリンヨウ化水素酸塩、（Ｒ）又は（Ｓ）又は（ＲＳ）−２−ピペリジンカルボン酸フッ化水素酸塩、（Ｒ）又は（Ｓ）又は（ＲＳ）−２−ピペリジンカルボン酸塩酸塩、（Ｒ）又は（Ｓ）又は（ＲＳ）−２−ピペリジンカルボン酸臭化水素酸塩、（Ｒ）又は（Ｓ）又は（ＲＳ）−２−ピペリジンカルボン酸ヨウ化水素酸塩）と等モル又は２倍モルの一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００４８】  この反応は、通常、反応溶媒中で行わわ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００４９】  また、一般式［Ｉ］で表わされるアミノ酸型強磁性有機磁性流体の一般合成法は［化Ｉ］に示すとおりである。
【化Ｉ】
0005786218.tif 000036
【００５０】  一般式［ＩＩ］で表わされるピリジンカルボン酸型強磁性有機磁性流体は、一般式［ＩＩａ］で表わされるピリジンカルボン酸のハロゲン化水素酸塩（例えば、ピコリン酸フッ化水素酸塩、ピコリン酸塩酸塩、ピコリン酸臭化水素酸塩、ピコリン酸ヨウ化水素酸塩、ニコチン酸フッ化水素酸塩、ニコチン酸塩酸塩、ニコチン酸臭化水素酸塩、ニコチン酸ヨウ化水素酸塩、４−ピリジンカルボン酸フッ化水素酸塩、４−ピリジンカルボン酸塩酸塩、４−ピリジンカルボン酸臭化水素酸塩、４−ピリジンカルボン酸ヨウ化水素酸塩）と等モルの一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００５１】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００５２】  また、一般式［ＩＩ］で表わされるピリジンカルボン酸型強磁性有機磁性流体の一般合成法は［化ＩＩ］に示すとおりである。
【化ＩＩ】
0005786218.tif 000037
【００５３】  一般式［ＩＩＩ］で表わされるオリゴペプチド型強磁性有機磁性流体は、一般式［ＩＩＩａ］で表わされるオリゴペプチドのハロゲン化水素酸塩（例えば、グリシルグリシンフッ化水素酸塩、グリシルグリシン塩酸塩、グリシルグリシン臭化水素酸塩、グリシルグリシンヨウ化水素酸塩、グリシルグリシルグリシンフッ化水素酸塩、グリシルグリシルグリシン塩酸塩、グリシルグリシルグリシン臭化水素酸塩、グリシルグリシルグリシンヨウ化水素酸塩、Ｌ−グルタリルＬ−グルタミン酸フッ化水素酸塩、Ｌ−グルタリルＬ−グルタミン酸塩酸塩、Ｌ−グルタリルＬ−グルタミン酸臭化水素酸塩、Ｌ−グルタリルＬ−グルタミン酸ヨウ化水素酸塩、Ｄ−グルタリルＤ−グルタミン酸フッ化水素酸塩、Ｄ−グルタリルＤ−グルタミン酸塩酸塩、Ｄ−グルタリルＤ−グルタミン酸臭化水素酸塩、Ｄ−グルタリルＤ−グルタミン酸ヨウ化水素酸塩、ＤＬ−グルタリルＤＬ−グルタミン酸フッ化水素酸塩、ＤＬ−グルタリルＤＬ−グルタミン酸塩酸塩、ＤＬ−グルタリルＤＬ−グルタミン酸臭化水素酸塩、ＤＬ−グルタリルＤＬ−グルタミン酸ヨウ化水素酸塩、Ｌ−グルタリルＬ−グルタリルＬ−グルタミン酸フッ化水素酸塩、Ｌ−グルタリルＬ−グルタリルＬ−グルタミン酸塩酸塩、Ｌ−グルタリルＬ−グルタリルＬ−グルタミン酸臭化水素酸塩、Ｌ−グルタリルＬ−グルタリルＬ−グルタミン酸ヨウ化水素酸塩、Ｄ−グルタリルＤ−グルタリルＤ−グルタミン酸フッ化水素酸塩、Ｄ−グルタリルＤ−グルタリルＤ−グルタミン酸塩酸塩、Ｄ−グルタリルＤ−グルタリルＤ−グルタミン酸臭化水素酸塩、Ｄ−グルタリルＤ−グルタリルＤ−グルタミン酸ヨウ化水素酸塩、ＤＬ−グルタリルＤＬ−グルタリルＤＬ−グルタミン酸フッ化水素酸塩、ＤＬ−グルタリルＤＬ−グルタリルＤＬ−グルタミン酸塩酸塩、ＤＬ−グルタリルＤＬ−グルタリルＤＬ−グルタミン酸臭化水素酸塩、ＤＬ−グルタリルＤＬ−グルタリルＤＬ−グルタミン酸ヨウ化水素酸塩、Ｌ−スレオニルＬ−スレオニンフッ化水素酸塩、Ｌ−スレオニルＬ−スレオニン塩酸塩、Ｌ−スレオニルＬ−スレオニン臭化水素酸塩、Ｌ−スレオニルＬ−スレオニンヨウ化水素酸塩、Ｄ−スレオニルＤ−スレオニンフッ化水素酸塩、Ｄ−スレオニルＤ−スレオニン塩酸塩、Ｄ−スレオニルＤ−スレオニン臭化水素酸塩、Ｄ−スレオニルＤ−スレオニンヨウ化水素酸塩、ＤＬ−スレオニルＤＬ−スレオニンフッ化水素酸塩、ＤＬ−スレオニルＤＬ−スレオニン塩酸塩、ＤＬ−スレオニルＤＬ−スレオニン臭化水素酸塩、ＤＬ−スレオニルＤＬ−スレオニンヨウ化水素酸塩、Ｌ−スレオニルＬ−スレオニルＬ−スレオニンフッ化水素酸塩、Ｌ−スレオニルＬ−スレオニルＬ−スレオニン塩酸塩、Ｌ−スレオニルＬ−スレオニルＬ−スレオニン臭化水素酸塩、Ｌ−スレオニルＬ−スレオニルＬ−スレオニンヨウ化水素酸塩、Ｄ−スレオニルＤ−スレオニルＤ−スレオニンフッ化水素酸塩、Ｄ−スレオニルＤ−スレオニルＤ−スレオニン塩酸塩、Ｄ−スレオニルＤ−スレオニルＤ−スレオニン臭化水素酸塩、Ｄ−スレオニルＤ−スレオニルＤ−スレオニンヨウ化水素酸塩、ＤＬ−スレオニルＤＬ−スレオニルＤＬ−スレオニンフッ化水素酸塩、ＤＬ−スレオニルＤＬ−スレオニルＤ���−スレオニン塩酸塩、ＤＬ−スレオニルＤＬ−スレオニルＤＬ−スレオニン臭化水素酸塩、ＤＬ−スレオニルＤＬ−スレオニルＤＬ−スレオニンヨウ化水素酸塩、Ｌ−ヒスチジニルＬ−ヒスチジン三フッ化水素酸塩、Ｌ−ヒスチジニルＬ−ヒスチジン三塩酸塩、Ｌ−ヒスチジニルＬ−ヒスチジン三臭化水素酸塩、Ｌ−ヒスチジニルＬ−ヒスチジン三ヨウ化水素酸塩、Ｄ−ヒスチジニルＤ−ヒスチジン三フッ化水素酸塩、Ｄ−ヒスチジニルＤ−ヒスチジン三塩酸塩、Ｄ−ヒスチジニルＤ−ヒスチジン三臭化水素酸塩、Ｄ−ヒスチジニルＤ−ヒスチジン三ヨウ化水素酸塩、ＤＬ−ヒスチジニルＤＬ−ヒスチジン三フッ化水素酸塩、ＤＬ−ヒスチジニルＤＬ−ヒスチジン三塩酸塩、ＤＬ−ヒスチジニルＤＬ−ヒスチジン三臭化水素酸塩、ＤＬ−ヒスチジニルＤＬ−ヒスチジン三ヨウ化水素酸塩、Ｌ−ヒスチジニルＬ−ヒスチジニルＬ−ヒスチジン四フッ化水素酸塩、Ｌ−ヒスチジニルＬ−ヒスチジニルＬ−ヒスチジン四塩酸塩、Ｌ−ヒスチジニルＬ−ヒスチジニルＬ−ヒスチジン四臭化水素酸塩、Ｌ−ヒスチジニルＬ−ヒスチジニルＬ−ヒスチジン四ヨウ化水素酸塩、Ｄ−ヒスチジニルＤ−ヒスチジニルＤ−ヒスチジン四フッ化水素酸塩、Ｄ−ヒスチジニルＤ−ヒスチジニルＤ−ヒスチジン四塩酸塩、Ｄ−ヒスチジニルＤ−ヒスチジニルＤ−ヒスチジン四臭化水素酸塩、Ｄ−ヒスチジニルＤ−ヒスチジニルＤ−ヒスチジン四ヨウ化水素酸塩、ＤＬ−ヒスチジニルＤＬ−ヒスチジニルＤＬ−ヒスチジン四フッ化水素酸塩、ＤＬ−ヒスチジニルＤＬ−ヒスチジニルＤＬ−ヒスチジン四塩酸塩、ＤＬ−ヒスチジニルＤＬ−ヒスチジニルＤＬ−ヒスチジン四臭化水素酸塩、ＤＬ−ヒスチジニルＤＬ−ヒスチジニルＤＬ−ヒスチジン四ヨウ化水素酸塩、Ｌ−アルギニルＬ−アルギニン三フッ化水素酸塩、Ｌ−アルギニルＬ−アルギニン三塩酸塩、Ｌ−アルギニルＬ−アルギニン三臭化水素酸塩、Ｌ−アルギニルＬ−アルギニン三ヨウ化水素酸塩、Ｄ−アルギニルＤ−アルギニン三フッ化水素酸塩、Ｄ−アルギニルＤ−アルギニン三塩酸塩、Ｄ−アルギニルＤ−アルギニン三臭化水素酸塩、Ｄ−アルギニルＤ−アルギニン三ヨウ化水素酸塩、ＤＬ−アルギニルＤＬ−アルギニン三フッ化水素酸塩、ＤＬ−アルギニルＤＬ−アルギニン三塩酸塩、ＤＬ−アルギニルＤＬ−アルギニン三臭化水素酸塩、ＤＬ−アルギニルＤＬ−アルギニン三ヨウ化水素酸塩、Ｌ−アルギニルＬ−アルギニルＬ−アルギニン四塩酸塩、Ｌ−アルギニルＬ−アルギニルＬ−アルギニン四臭化水素酸塩、Ｌ−アルギニルＬ−アルギニルＬ−アルギニン四ヨウ化水素酸塩、Ｄ−アルギニルＤ−アルギニルＤ−アルギニン四フッ化水素酸塩、Ｄ−アルギニルＤ−アルギニルＤ−アルギニン四塩酸塩、Ｄ−アルギニルＤ−アルギニルＤ−アルギニン四臭化水素酸塩、Ｄ−アルギニルＤ−アルギニルＤ−アルギニン四ヨウ化水素酸塩、ＤＬ−アルギニルＤＬ−アルギニルＤＬ−アルギニン四フッ化水素酸塩、ＤＬ−アルギニルＤＬ−アルギニルＤＬ−アルギニン四塩酸塩、ＤＬ−アルギニルＤＬ−アルギニルＤＬ−アルギニン四臭化水素酸塩、ＤＬ−アルギニルＤＬ−アルギニルＤＬ−アルギニン四ヨウ化水素酸塩、Ｌ−リジニルＬ−リジン三フッ化水素酸塩、Ｌ−リジニルＬ−リジン三塩���塩、Ｌ−リジニルＬ−リジン三臭化水素酸塩、Ｌ−リジニルＬ−リジン三ヨウ化水素酸塩、Ｄ−リジニルＤ−リジン三フッ化水素酸塩、Ｄ−リジニルＤ−リジン三塩酸塩、Ｄ−リジニルＤ−リジン三臭化水素酸塩、Ｄ−リジニルＤ−リジン三ヨウ化水素酸塩、ＤＬ−リジニルＤＬ−リジン三フッ化水素酸塩、ＤＬ−リジニルＤＬ−リジン三塩酸塩、ＤＬ−リジニルＤＬ−リジン三臭化水素酸塩、ＤＬ−リジニルＤＬ−リジン三ヨウ化水素酸塩、Ｌ−リジニルＬ−リジニルＬ−リジン四フッ化水素酸塩、Ｌ−リジニルＬ−リジニルＬ−リジン四塩酸塩、Ｌ−リジニルＬ−リジニルＬ−リジン四臭化水素酸塩、Ｌ−リジニルＬ−リジニルＬ−リジン四ヨウ化水素酸塩、Ｄ−リジニルＤ−リジニルＤ−リジン四フッ化水素酸塩、Ｄ−リジニルＤ−リジニルＤ−リジン四塩酸塩、Ｄ−リジニルＤ−リジニルＤ−リジン四臭化水素酸塩、Ｄ−リジニルＤ−リジニルＤ−リジン四ヨウ化水素酸塩、ＤＬ−リジニルＤＬ−リジニルＤＬ−リジン四フッ化水素酸塩、ＤＬ−リジニルＤＬ−リジニルＤＬ−リジン四塩酸塩、ＤＬ−リジニルＤＬ−リジニルＤＬ−リジン四臭化水素酸塩、ＤＬ−リジニルＤＬ−リジニルＤＬ−リジン四ヨウ化水素酸塩、Ｌ−プロリルＬ−プロリンフッ化水素酸塩、Ｌ−プロリルＬ−プロリン塩酸塩、Ｌ−プロリルＬ−プロリン臭化水素酸塩、Ｌ−プロリルＬ−プロリンヨウ化水素酸塩、Ｄ−プロリルＤ−プロリンフッ化水素酸塩、Ｄ−プロリルＤ−プロリン塩酸塩、Ｄ−プロリルＤ−プロリン臭化水素酸塩、Ｄ−プロリルＤ−プロリンヨウ化水素酸塩、ＤＬ−プロリルＤＬ−プロリンフッ化水素酸塩、ＤＬ−プロリルＤＬ−プロリン塩酸塩、ＤＬ−プロリルＤＬ−プロリン臭化水素酸塩、ＤＬ−プロリルＤＬ−プロリンヨウ化水素酸塩、Ｌ−プロリルＬ−プロリルＬ−プロリンフッ化水素酸塩、Ｌ−プロリルＬ−プロリルＬ−プロリン塩酸塩、Ｌ−プロリルＬ−プロリルＬ−プロリン臭化水素酸塩、Ｌ−プロリルＬ−プロリルＬ−プロリンヨウ化水素酸塩、Ｄ−プロリルＤ−プロリルＤ−プロリンフッ化水素酸塩、Ｄ−プロリルＤ−プロリルＤ−プロリン塩酸塩、Ｄ−プロリルＤ−プロリルＤ−プロリン臭化水素酸塩、Ｄ−プロリルＤ−プロリルＤ−プロリンヨウ化水素酸塩、ＤＬ−プロリルＤＬ−プロリルＤＬ−プロリンフッ化水素酸塩、ＤＬ−プロリルＤＬ−プロリルＤＬ−プロリン塩酸塩、ＤＬ−プロリルＤＬ−プロリルＤＬ−プロリン臭化水素酸塩、ＤＬ−プロリルＤＬ−プロリルＤＬ−プロリンヨウ化水素酸塩、Ｌ−ピペコリニルＬ−ピペコリンフッ化水素酸塩、Ｌ−ピペコリニルＬ−ピペコリン塩酸塩、Ｌ−ピペコリニルＬ−ピペコリン臭化水素酸塩、Ｌ−ピペコリニルＬ−ピペコリンヨウ化水素酸塩、Ｄ−ピペコリニルＤ−ピペコリンフッ化水素酸塩、Ｄ−ピペコリニルＤ−ピペコリン塩酸塩、Ｄ−ピペコリニルＤ−ピペコリン臭化水素酸塩、Ｄ−ピペコリニルＤ−ピペコリンヨウ化水素酸塩、ＤＬ−ピペコリニルＤＬ−ピペコリンフッ化水素酸塩、ＤＬ−ピペコリニルＤＬ−ピペコリン塩酸塩、ＤＬ−ピペコリニルＤＬ−ピペコリン臭化水素酸塩、ＤＬ−ピペコリニルＤＬ−ピペコリンヨウ化水素酸塩、Ｌ−ピペコリニルＬ−ピペコリニルＬ−ピペコリンフッ化水素酸塩、Ｌ−ピペコリニルＬ−ピペコリ���ルＬ−ピペコリン塩酸塩、Ｌ−ピペコリニルＬ−ピペコリニルＬ−ピペコリン臭化水素酸塩、Ｌ−ピペコリニルＬ−ピペコリニルＬ−ピペコリンヨウ化水素酸塩、Ｄ−ピペコリニルＤ−ピペコリニルＤ−ピペコリンフッ化水素酸塩、Ｄ−ピペコリニルＤ−ピペコリニルＤ−ピペコリン塩酸塩、Ｄ−ピペコリニルＤ−ピペコリニルＤ−ピペコリン臭化水素酸塩、Ｄ−ピペコリニルＤ−ピペコリニルＤ−ピペコリンヨウ化水素酸塩、ＤＬ−ピペコリニルＤＬ−ピペコリニルＤＬ−ピペコリンフッ化水素酸塩、ＤＬ−ピペコリニルＤＬ−ピペコリニルＤＬ−ピペコリン塩酸塩、ＤＬ−ピペコリニルＤＬ−ピペコリニルＤＬ−ピペコリン臭化水素酸塩、ＤＬ−ピペコリニルＤＬ−ピペコリニルＤＬ−ピペコリンヨウ化水素酸塩など）と等モル〜４倍モルの一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００５４】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００５５】  また、一般式［ＩＩＩ］で表わされるオリゴペプチド型強磁性有機磁性流体の一般合成法を［化ＩＩＩ］に示すとおりである。
【化ＩＩＩ】
0005786218.tif 000038
【００５６】  一般式［ＩＶ］で表わされるポリアミノ酸型強磁性有機磁性流体は、一般式［ＩＶａ］で表わされるポリアミノ酸のハロゲン化水素酸塩（例えば、ポリＬ−リジンフッ化水素酸塩、ポリＬ−リジン塩酸塩、ポリＬ−リジン臭化水素酸塩、ポリＬ−リジンヨウ化水素酸塩、ポリＤ−リジンフッ化水素酸塩、ポリＤ−リジン塩酸塩、ポリＤＬ−リジンフッ化水素酸塩、ポリＤＬ−リジン塩酸塩、ポリＤＬ−リジン臭化水素酸塩、ポリＤＬ−リジンヨウ化水素酸塩、ポリＬ−オルニチンフッ化水素酸塩、ポリＬ−オルニチン塩酸塩、ポリＬ−オルニチン臭化水素酸塩、ポリＬ−オルニチンヨウ化水素酸塩、ポリＤ−オルニチンフッ化水素酸塩、ポリＤ−オルニチン塩酸塩、ポリＤ−オルニチン臭化水素酸塩、ポリＤ−オルニチンヨウ化水素酸塩、ポリＤＬ−オルニチンフッ化水素酸塩、ポリＤＬ−オルニチン塩酸塩、ポリＤＬ−オルニチン臭化水素酸塩、ポリＤＬ−オルニチンヨウ化水素酸塩、ポリＬ−ヒスチジンフッ化水素酸塩、ポリＬ−ヒスチジン塩酸塩、ポリＬ−ヒスチジン臭化水素酸塩、ポリＬ−ヒスチジンヨウ化水素酸塩、ポリＤ−ヒスチジンフッ化水素酸塩、ポリＤ−ヒスチジン塩酸塩、ポリＤ−ヒスチジン臭化水素酸塩、ポリＤ−ヒスチジンヨウ化水素酸塩、ポリＤＬ−ヒスチジンフッ化水素酸塩、ポリＤＬ−ヒスチジン塩酸塩、ポリＤＬ−ヒスチジン臭化水素酸塩、ポリＤＬ−ヒスチジンヨウ化水素酸塩、ポリＬ−アルギニンフッ化水素酸塩、ポリＬ−アルギニン塩酸塩、ポリＬ−アルギニン臭化水素酸塩、ポリＬ−アルギニンヨウ化水素酸塩、ポリＤ−アルギニンフッ化水素酸塩、ポリＤ−アルギニン塩酸塩、ポリＤ−アルギニン臭化水素酸塩、ポリＤ−アルギニンヨウ化水素酸塩、ポリＤＬ−アルギニンフッ化水素酸塩、ポリＤＬ−アルギニン塩酸塩、ポリＤＬ−アルギニン臭化水素酸塩、ポリＤＬ−アルギニンヨウ化水素酸塩、ポリＬ−β−アミノアラニンフッ化水素酸塩、ポリＬ−β−アミノアラニン塩酸塩、ポリＬ−β−アミノアラニン臭化水素酸塩、ポリＬ−β−アミノアラニンヨウ化水素酸塩、ポリＤ−β−アミノアラニンフッ化水素酸塩、ポリＤ−β−アミノアラニン塩酸塩、ポリＤ−β−アミノアラニン臭化水素酸塩、ポリＤ−β−アミノアラニンヨウ化水素酸塩、ポリＤＬ−β−アミノアラニンフッ化水素酸塩、ポリＤＬ−β−アミノアラニン塩酸塩、ポリＤＬ−β−アミノアラニン臭化水素酸塩、ポリＤＬ−β−アミノアラニンヨウ化水素酸塩、ポリＬ−γ−アミノブチリンフッ化水素酸塩、ポリＬ−γ−アミノブチリン塩酸塩、ポリＬ−γ−アミノブチリン臭化水素酸塩、ポリＬ−γ−アミノブチリンヨウ化水素酸塩、ポリＤ−γ−アミノブチリンフッ化水素酸塩、ポリＤ−γ−アミノブチリン塩酸塩、ポリＤ−γ−アミノブチリン臭化水素酸塩、ポリＤ−γ−アミノブチリンヨウ化水素酸塩、ポリＤＬ−γ−アミノブチリンフッ化水素酸塩、ポリＤＬ−γ−アミノブチリン塩酸塩、ポリＤＬ−γ−アミノブチリン臭化水素酸塩、ポリＤＬ−γ−アミノブチリンヨウ化水素酸塩、ポリＬ−ノルアルギニンフッ化水素酸塩、ポリＬ−ノルアルギニン塩酸塩、ポリＬ−ノルアルギニン臭化水素酸塩、ポリＬ−ノルアルギニンヨウ化水素酸塩、ポリＤ−ノルアルギニンフッ化水素酸塩、ポリＤ−ノルアルギ���ン塩酸塩、ポリＤ−ノルアルギニン臭化水素酸塩、ポリＤ−ノルアルギニンヨウ化水素酸塩、ポリＤＬ−ノルアルギニンフッ化水素酸塩、ポリＤＬ−ノルアルギニン塩酸塩、ポリＤＬ−ノルアルギニン臭化水素酸塩、ポリＤＬ−ノルアルギニンヨウ化水素酸塩、ポリＬ−ホモヒスチジンフッ化水素酸塩、ポリＬ−ホモヒスチジン塩酸塩、ポリＬ−ホモヒスチジン臭化水素酸塩、ポリＬ−ホモヒスチジンヨウ化水素酸塩、ポリＤ−ホモヒスチジンフッ化水素酸塩、ポリＤ−ホモヒスチジン塩酸塩、ポリＤ−ホモヒスチジン臭化水素酸塩、ポリＤ−ホモヒスチジンヨウ化水素酸塩、ポリＤＬ−ホモヒスチジンフッ化水素酸塩、ポリＤＬ−ホモヒスチジン塩酸塩、ポリＤＬ−ホモヒスチジン臭化水素酸塩、ポリＤＬ−ホモヒスチジンヨウ化水素酸塩）と一般式［ＸＩＩ］で表わされる磁性金属塩（ポリアミノ酸のハロゲン化水素酸塩の構造中、ハロゲン化水素酸塩の数に対応する当量数を用いて、例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００５７】  この反応は、通常、反応溶媒中で行わわ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００５８】  また、一般式［ＩＶ］で表わされるポリアミノ酸型強磁性有機磁性流体の一般合成法は［化ＩＶ］に示すとおりである。
【化ＩＶ】
0005786218.tif 000039
【００５９】  一般式［Ｖ］で表わされるグルタチオン型強磁性有機磁性流体は、一般式［Ｖａ］で表わされるグルタチオンのハロゲン化水素酸塩（例えば、天然型グルタチオン（Ｌ−Ｇｌｕ・Ｌ−Ｃｙｓ・Ｇｌｙ）のフッ化水素酸塩、天然型グルタチオン（Ｌ−Ｇｌｕ・Ｌ−Ｃｙｓ・Ｇｌｙ）の塩酸塩、天然型グルタチオン（Ｌ−Ｇｌｕ・Ｌ−Ｃｙｓ・Ｇｌｙ）の臭化水素酸塩、天然型グルタチオン（Ｌ−Ｇｌｕ・Ｌ−Ｃｙｓ・Ｇｌｙ）のヨウ化水素酸塩、非天然型グルタチオン（Ｌ−Ｇｌｕ・Ｄ−Ｃｙｓ・Ｇｌｙ）のフッ化水素酸塩、非天然型グルタチオン（Ｌ−Ｇｌｕ・Ｄ−Ｃｙｓ・Ｇｌｙ）の塩酸塩、非天然型グルタチオン（Ｌ−Ｇｌｕ・Ｄ−Ｃｙｓ・Ｇｌｙ）の臭化水素酸塩、非天然型グルタチオン（Ｌ−Ｇｌｕ・Ｄ−Ｃｙｓ・Ｇｌｙ）のヨウ化水素酸塩、非天然型グルタチオン（Ｄ−Ｇｌｕ・Ｌ−Ｃｙｓ・Ｇｌｙ）のフッ化水素酸塩、非天然型グルタチオン（Ｄ−Ｇｌｕ・Ｌ−Ｃｙｓ・Ｇｌｙ）の塩酸塩、非天然型グルタチオン（Ｄ−Ｇｌｕ・Ｌ−Ｃｙｓ・Ｇｌｙ）の臭化水素酸塩、非天然型グルタチオン（Ｄ−Ｇｌｕ・Ｌ−Ｃｙｓ・Ｇｌｙ）のヨウ化水素酸塩、非天然型グルタチオン（Ｄ−Ｇｌｕ・Ｄ−Ｃｙｓ・Ｇｌｙ）のフッ化水素酸塩、非天然型グルタチオン（Ｄ−Ｇｌｕ・Ｄ−Ｃｙｓ・Ｇｌｙ）の塩酸塩、非天然型グルタチオン（Ｄ−Ｇｌｕ・Ｄ−Ｃｙｓ・Ｇｌｙ）の臭化水素酸塩、非天然型グルタチオン（Ｄ−Ｇｌｕ・Ｄ−Ｃｙｓ・Ｇｌｙ）のヨウ化水素酸塩、非天然型グルタチオン（ＤＬ−Ｇｌｕ・ＤＬ−Ｃｙｓ・Ｇｌｙ）のフッ化水素酸塩、非天然型グルタチオン（ＤＬ−Ｇｌｕ・ＤＬ−Ｃｙｓ・Ｇｌｙ）の塩化水素酸塩、非天然型グルタチオン（ＤＬ−Ｇｌｕ・ＤＬ−Ｃｙｓ・Ｇｌｙ）の臭化水素酸塩、非天然型グルタチオン（ＤＬ−Ｇｌｕ・ＤＬ−Ｃｙｓ・Ｇｌｙ）のヨウ化水素酸塩）と一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００６０】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００６１】  また、一般式［Ｖ］で表わされるグルタチオン型強磁性有機磁性流体の一般合成法は［化Ｖ］に示すとおりである。
【化Ｖ】
0005786218.tif 000040
【００６２】  一般式［ＶＩ］で表わされる鎖状ポリアミン型強磁性有機磁性流体は、一般式［ＶＩａ］で表わされる鎖状ポリアミンのハロゲン化水素酸塩（例えば、ポリアリールアミンフッ化水素酸塩、ポリアリールアミン塩酸塩、ポリアリールアミン臭化水素酸塩、ポリアリールアミンヨウ化水素酸塩、ポリ１−ブテン−３−イルアミンフッ化水素酸塩、ポリ１−ブテン−３−イルアミン塩酸塩、ポリ１−ブテン−３−イルアミン臭化水素酸塩、ポリ１−ブテン−３−イルアミンヨウ化水素酸塩、ポリ１−ペンテン−３−イルアミンフッ化水素酸塩、ポリ１−ペンテン−３−イルアミン塩酸塩、ポリ１−ペンテン−３−イルアミン臭化水素酸塩、ポリ１−ペンテン−３−イルアミンヨウ化水素酸塩、ポリ１−ヘキセン−３−イルアミンフッ化水素酸塩、ポリ１−ヘキセン−３−イルアミン塩酸塩、ポリ１−ヘキセン−３−イルアミン臭化水素酸塩、ポリ１−ヘキセン−３−イルアミンヨウ化水素酸塩）と一般式［ＸＩＩ］で表わされる磁性金属塩（鎖状ポリアミンのハロゲン化水素酸塩の構造中、ハロゲン化水素酸塩の数に対応する当量数を用いて、例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００６３】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００６４】  また、一般式［ＶＩ］で表わされる鎖状ポリアミン型強磁性有機磁性流体の一般合成法は、［化ＶＩ］に示すとおりである。
【化ＶＩ】
0005786218.tif 000041
【００６５】また、一般式［ＶＩＩ］で表わされる環状ポリアミン型および環状ポリ４級アンモニウム型強磁性有機磁性流体は、一般式［ＶＩＩａ］で表わされる環状ポリアミンのハロゲン化水素酸塩および環状ポリ４級アンモニウム塩（例えば、ポリ（３，４−ジメチレンピロリジン）フッ化水素酸塩、ポリ（３，４−ジメチレンピロリジン）塩酸塩、ポリ（３，４−ジメチレンピロリジン）臭化水素酸塩、ポリ（３，４−ジメチレンピロリジン）ヨウ化水素酸塩、ポリ（３，４−ジメチレン−１−メチルピロリジン）フッ化水素酸塩、ポリ（３，４−ジメチレン−１−メチルピロリジン）塩酸塩、ポリ（３，４−ジメチレン−１−メチルピロリジン）臭化水素酸塩、ポリ（３，４−ジメチレン−１−メチルピロリジン）ヨウ化水素酸塩、ポリ（３，４−ジメチレン−１−エチルピロリジン）フッ化水素酸塩、ポリ（３，４−ジメチレン−１−エチルピロリジン）塩酸塩、ポリ（３，４−ジメチレン−１−エチルピロリジン）臭化水素酸塩、ポリ（３，４−ジメチレン−１−エチルピロリジン）ヨウ化水素酸塩、ポリ（３，４−ジメチレン−１−ｎ−プロピルピロリジン）フッ化水素酸塩、ポリ（３，４−ジメチレン−１−ｎ−プロピルピロリジン）塩酸塩、ポリ（３，４−ジメチレン−１−ｎ−プロピルピロリジン）臭化水素酸塩、ポリ（３，４−ジメチレン−１−ｎ−プロピルピロリジン）ヨウ化水素酸塩、ポリ（３，４−ジメチレン−１−ｉ−プロピルピロリジン）フッ化水素酸塩、ポリ（３，４−ジメチレン−１−ｉ−プロピルピロリジン）塩酸塩、ポリ（３，４−ジメチレン−１−ｉ−プロピルピロリジン）臭化水素酸塩、ポリ（３，４−ジメチレン−１−ｉ−プロピルピロリジン）ヨウ化水素酸塩およびポリ（３，４−ジメチレン−１，１−ジメチルピロリジニウムフルオリド）、ポリ（３，４−ジメチレン−１，１−ジメチルピロリジニウムクロリド）、ポリ（３，４−ジメチレン−１，１−ジメチルピロリジニウムブロミド）、ポリ（３，４−ジメチレン−１，１−ジメチルピロリジニウムヨーダイド）、ポリ（３，４−ジメチレン−１，１−ジエチルピロリジニウムフルオリド）、ポリ（３，４−ジメチレン−１，１−ジエチルピロリジニウムクロリド）、ポリ（３，４−ジメチレン−１，１−ジエチルピロリジニウムブロミド）、ポリ（３，４−ジメチレン−１，１−ジエチルピロリジニウムヨーダイド）、ポリ（３，４−ジメチレン−１，１−ジｎ−プロピルピロリジニウムフルオリド）、ポリ（３，４−ジメチレン−１，１−ジｎ−プロピルピロリジニウムクロリド）、ポリ（３，４−ジメチレン−１，１−ジｎ−プロピルピロリジニウムブロミド）、ポリ（３，４−ジメチレン−１，１−ジｎ−プロピルピロリジニウムヨーダイド）、ポリ（３，４−ジメチレン−１，１−ジｉ−プロピルピロリジニウムフルオリド）、ポリ（３，４−ジメチレン−１，１−ジｉ−プロピルピロリジニウムクロリド）、ポリ（３，４−ジメチレン−１，１−ジｉ−プロピルピロリジニウムブロミド）、ポリ（３，４−ジメチレン−１，１−ジｉ−プロピルピロリジニウムヨーダイド））と一般式［ＸＩＩ］で表わされる磁性金属塩（環状ポリアミンのハロゲン化水素酸塩の構造中、ハロゲン化水素酸塩の数または環状ポリ４級アンモニウム塩のハロゲン化物イオンの数に対応する当量数を用いて、例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００６６】  この反応は、通常、反応溶媒中で行わわ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００６７】  また、一般式［ＶＩＩ］で表わされる環状ポリアミン型および環状ポリ４級アンモニウム型強磁性有機磁性流体の一般合成法は［化ＶＩＩ］に示す。
【化ＶＩＩ】
0005786218.tif 000042
【００６８】  また、一般式［ＶＩＩＩ］で表わされるアミノ糖型強磁性有機磁性流体は、一般式［ＶＩＩＩａ］で表わされるアミノ糖のハロゲン化水素酸塩（例えば、Ｄ−グルコサミンフッ化水素酸塩、Ｄ−グルコサミン塩酸塩、Ｄ−グルコサミン臭化水素酸塩、Ｄ−グルコサミンヨウ化水素酸塩、Ｌ−グルコサミンフッ化水素酸塩、Ｌ−グルコサミン塩酸塩、Ｌ−グルコサミン臭化水素酸塩、Ｌ−グルコサミンヨウ化水素酸塩、ＤＬ−グルコサミンフッ化水素酸塩、ＤＬ−グルコサミン塩酸塩、ＤＬ−グルコサミン臭化水素酸塩、ＤＬ−グルコサミンヨウ化水素酸塩、Ｄ−ガラクトサミンフッ化水素酸塩、Ｄ−ガラクトサミン塩酸塩、Ｄ−ガラクトサミン臭化水素酸塩、Ｄ−ガラクトサミンヨウ化水素酸塩、Ｌ−ガラクトサミンフッ化水素酸塩、Ｌ−ガラクトサミン塩酸塩、Ｌ−ガラクトサミン臭化水素酸塩、Ｌ−ガラクトサミンヨウ化水素酸塩、ＤＬ−ガラクトサミンフッ化水素酸塩、ＤＬ−ガラクトサミン塩酸塩、ＤＬ−ガラクトサミン臭化水素酸塩、ＤＬ−ガラクトサミンヨウ化水素酸塩、Ｄ−マンノサミンフッ化水素酸塩、Ｄ−マンノサミン塩酸塩、Ｄ−マンノサミン臭化水素酸塩、Ｄ−マンノサミンヨウ化水素酸塩、Ｌ−マンノサミンフッ化水素酸塩、Ｌ−マンノサミン塩酸塩、Ｌ−マンノサミン臭化水素酸塩、Ｌ−マンノサミンヨウ化水素酸塩、ＤＬ−マンノサミンフッ化水素酸塩、ＤＬ−マンノサミン塩酸塩、ＤＬ−マンノサミン臭化水素酸塩、ＤＬ−マンノサミンヨウ化水素酸塩、Ｄ−グロサミンフッ化水素酸塩、Ｄ−グロサミン塩酸塩、Ｄ−グロサミン臭化水素酸塩、Ｄ−グロサミンヨウ化水素酸塩、Ｌ−グロサミンフッ化水素酸塩、Ｌ−グロサミン塩酸塩、Ｌ−グロサミン臭化水素酸塩、Ｌ−グロサミンヨウ化水素酸塩、ＤＬ−グロサミンフッ化水素酸塩、ＤＬ−グロサミン塩酸塩、ＤＬ−グロサミン臭化水素酸塩、ＤＬ−グロサミンヨウ化水素酸塩、Ｄ−グリセロサミンフッ化水素酸塩、Ｄ−グリセロサミン塩酸塩、Ｄ−グリセロサミン臭化水素酸塩、Ｄ−グリセロサミンヨウ化水素酸塩、Ｌ−グリセロサミンフッ化水素酸塩、Ｌ−グリセロサミン塩酸塩、Ｌ−グリセロサミン臭化水素酸塩、Ｌ−グリセロサミンヨウ化水素酸塩、ＤＬ−グリセロサミンフッ化水素酸塩、ＤＬ−グリセロサミン塩酸塩、ＤＬ−グリセロサミン臭化水素酸塩、ＤＬ−グリセロサミンヨウ化水素酸塩、Ｄ−エリスロサミンフッ化水素酸塩、Ｄ−エリスロサミン塩酸塩、Ｄ−エリスロサミン臭化水素酸塩、Ｄ−エリスロサミンヨウ化水素酸塩、Ｌ−エリスロサミンフッ化水素酸塩、Ｌ−エリスロサミン塩酸塩、Ｌ−エリスロサミン臭化水素酸塩、Ｌ−エリスロサミンヨウ化水素酸塩、ＤＬ−エリスロサミンフッ化水素酸塩、ＤＬ−エリスロサミン塩酸塩、ＤＬ−エリスロサミン臭化水素酸塩、ＤＬ−エリスロサミンヨウ化水素酸塩、Ｄ−スレオサミンフッ化水素酸塩、Ｄ−スレオサミン塩酸塩、Ｄ−スレオサミン臭化水素酸塩、Ｄ−スレオサミンヨウ化水素酸塩、Ｌ−スレオサミンフッ化水素酸塩、Ｌ−スレオサミン塩酸塩、Ｌ−スレオサミン臭化水素酸塩、Ｌ−スレオサミンヨウ化水素酸塩、ＤＬ−スレオサミンフッ化水素酸塩、ＤＬ−スレオサミン塩酸塩、ＤＬ−スレオサミン臭化水素酸塩、ＤＬ−スレオサミンヨウ化水素酸���、Ｄ−アラビノサミンフッ化水素酸塩、Ｄ−アラビノサミン塩酸塩、Ｄ−アラビノサミン臭化水素酸塩、Ｄ−アラビノサミンヨウ化水素酸塩、Ｌ−アラビノサミンフッ化水素酸塩、Ｌ−アラビノサミン塩酸塩、Ｌ−アラビノサミン臭化水素酸塩、Ｌ−アラビノサミンヨウ化水素酸塩、ＤＬ−アラビノサミンフッ化水素酸塩、ＤＬ−アラビノサミン塩酸塩、ＤＬ−アラビノサミン臭化水素酸塩、ＤＬ−アラビノサミンヨウ化水素酸塩、Ｄ−キシロサミンフッ化水素酸塩、Ｄ−キシロサミン塩酸塩、Ｄ−キシロサミン臭化水素酸塩、Ｄ−キシロサミンヨウ化水素酸塩、Ｌ−キシロサミンフッ化水素酸塩、Ｌ−キシロサミン塩酸塩、Ｌ−キシロサミン臭化水素酸塩、Ｌ−キシロサミンヨウ化水素酸塩、ＤＬ−キシロサミンフッ化水素酸塩、ＤＬ−キシロサミン塩酸塩、ＤＬ−キシロサミン臭化水素酸塩、ＤＬ−キシロサミンヨウ化水素酸塩、Ｄ−リボサミンフッ化水素酸塩、Ｄ−リボサミン塩酸塩、Ｄ−リボサミン臭化水素酸塩、Ｄ−リボサミンヨウ化水素酸塩、Ｌ−リボサミンフッ化水素酸塩、Ｌ−リボサミン塩酸塩、Ｌ−リボサミン臭化水素酸塩、Ｌ−リボサミンヨウ化水素酸塩、ＤＬ−リボサミンフッ化水素酸塩、ＤＬ−リボサミン塩酸塩、ＤＬ−リボサミン臭化水素酸塩、ＤＬ−リボサミンヨウ化水素酸塩、Ｄ−リキソサミンフッ化水素酸塩、Ｄ−リキソサミン塩酸塩、Ｄ−リキソサミン臭化水素酸塩、Ｄ−リキソサミンヨウ化水素酸塩、Ｌ−リキソサミンフッ化水素酸塩、Ｌ−リキソサミン塩酸塩、Ｌ−リキソサミン臭化水素酸塩、Ｌ−リキソサミンヨウ化水素酸塩、ＤＬ−リキソサミンフッ化水素酸塩、ＤＬ−リキソサミン塩酸塩、ＤＬ−リキソサミン臭化水素酸塩、ＤＬ−リキソサミンヨウ化水素酸塩、Ｄ−グリセロ−Ｄ−ガラクトヘプトサミンフッ化水素酸塩、Ｄ−グリセロ−Ｄ−ガラクトヘプトサミン塩酸塩、Ｄ−グリセロ−Ｄ−ガラクトヘプトサミン臭化水素酸塩、Ｄ−グリセロ−Ｄ−ガラクトヘプトサミンヨウ化水素酸塩、Ｄ−グリセロ−Ｌ−ガラクトヘプトサミンフッ化水素酸塩、Ｄ−グリセロ−Ｌ−ガラクトヘプトサミン塩酸塩、Ｄ−グリセロ−Ｌ−ガラクトヘプトサミン臭化水素酸塩、Ｄ−グリセロ−Ｌ−ガラクトヘプトサミンヨウ化水素酸塩、Ｌ−グリセロ−Ｄ−ガラクトヘプトサミンフッ化水素酸塩、Ｌ−グリセロ−Ｄ−ガラクトヘプトサミン塩酸塩、Ｌ−グリセロ−Ｄ−ガラクトヘプトサミン臭化水素酸塩、Ｌ−グリセロ−Ｄ−ガラクトヘプトサミンヨウ化水素酸塩、Ｌ−グリセロ−Ｌ−ガラクトヘプトサミンフッ化水素酸塩、Ｌ−グリセロ−Ｌ−ガラクトヘプトサミン塩酸塩、Ｌ−グリセロ−Ｌ−ガラクトヘプトサミン臭化水素酸塩、Ｌ−グリセロ−Ｌ−ガラクトヘプトサミンヨウ化水素酸塩、Ｌ−グリセロ−Ｌ−ガラクトヘプトサミンフッ化水素酸塩、Ｌ−グリセロ−Ｌ−ガラクトヘプトサミン塩酸塩、Ｌ−グリセロ−Ｌ−ガラクトヘプトサミン臭化水素酸塩、Ｌ−グリセロ−Ｌ−ガラクトヘプトサミンヨウ化水素酸塩、ＤＬ−グリセロ−ＤＬ−ガラクトヘプトサミンフッ化水素酸塩、ＤＬ−グリセロ−ＤＬ−ガラクトヘプトサミン塩酸塩、ＤＬ−グリセロ−ＤＬ−ガラクトヘプトサミン臭化水素酸塩、ＤＬ−グリセロ−ＤＬ−ガラクトヘプトサミンヨウ化水素酸塩、Ｄ−グリセロ−Ｄ−マンノヘ���トサミンフッ化水素酸塩、Ｄ−グリセロ−Ｄ−マンノヘプトサミン塩酸塩、Ｄ−グリセロ−Ｄ−マンノヘプトサミン臭化水素酸塩、Ｄ−グリセロ−Ｄ−マンノヘプトサミンヨウ化水素酸塩、Ｄ−グリセロ−Ｌ−マンノヘプトサミンフッ化水素酸塩、Ｄ−グリセロ−Ｌ−マンノヘプトサミン塩酸塩、Ｄ−グリセロ−Ｌ−マンノヘプトサミン臭化水素酸塩、Ｄ−グリセロ−Ｌ−マンノヘプトサミンヨウ化水素酸塩、Ｌ−グリセロ−Ｄ−マンノヘプトサミンフッ化水素酸塩、Ｌ−グリセロ−Ｄ−マンノヘプトサミン塩酸塩、Ｌ−グリセロ−Ｄ−マンノヘプトサミン臭化水素酸塩、Ｌ−グリセロ−Ｄ−マンノヘプトサミンヨウ化水素酸塩、Ｌ−グリセロ−Ｌ−マンノヘプトサミンフッ化水素酸塩、Ｌ−グリセロ−Ｌ−マンノヘプトサミン塩酸塩、Ｌ−グリセロ−Ｌ−マンノヘプトサミン臭化水素酸塩、Ｌ−グリセロ−Ｌ−マンノヘプトサミンヨウ化水素酸塩、Ｌ−グリセロ−Ｌ−マンノヘプトサミンフッ化水素酸塩、Ｌ−グリセロ−Ｌ−マンノヘプトサミン塩酸塩、Ｌ−グリセロ−Ｌ−マンノヘプトサミン臭化水素酸塩、Ｌ−グリセロ−Ｌ−マンノヘプトサミンヨウ化水素酸塩、ＤＬ−グリセロ−ＤＬ−マンノヘプトサミンフッ化水素酸塩、ＤＬ−グリセロ−ＤＬ−マンノヘプトサミン塩酸塩、ＤＬ−グリセロ−ＤＬ−マンノヘプトサミン臭化水素酸塩、ＤＬ−グリセロ−ＤＬ−マンノヘプトサミンヨウ化水素酸塩、Ｄ−グリセロ−Ｄ−グルコヘプトサミンフッ化水素酸塩、Ｄ−グリセロ−Ｄ−グルコヘプトサミン塩酸塩、Ｄ−グリセロ−Ｄ−グルコヘプトサミン臭化水素酸塩、Ｄ−グリセロ−Ｄ−グルコヘプトサミンヨウ化水素酸塩、Ｄ−グリセロ−Ｌ−グルコヘプトサミンフッ化水素酸塩、Ｄ−グリセロ−Ｌ−グルコヘプトサミン塩酸塩、Ｄ−グリセロ−Ｌ−グルコヘプトサミン臭化水素酸塩、Ｄ−グリセロ−Ｌ−グルコヘプトサミンヨウ化水素酸塩、Ｌ−グリセロ−Ｄ−グルコヘプトサミンフッ化水素酸塩、Ｌ−グリセロ−Ｄ−グルコヘプトサミン塩酸塩、Ｌ−グリセロ−Ｄ−グルコヘプトサミン臭化水素酸塩、Ｌ−グリセロ−Ｄ−グルコヘプトサミンヨウ化水素酸塩、Ｌ−グリセロ−Ｌ−グルコヘプトサミンフッ化水素酸塩、Ｌ−グリセロ−Ｌ−グルコヘプトサミン塩酸塩、Ｌ−グリセロ−Ｌ−グルコヘプトサミン臭化水素酸塩、Ｌ−グリセロ−Ｌ−グルコヘプトサミンヨウ化水素酸塩、Ｌ−グリセロ−Ｌ−グルコヘプトサミンフッ化水素酸塩、Ｌ−グリセロ−Ｌ−グルコヘプトサミン塩酸塩、Ｌ−グリセロ−Ｌ−グルコヘプトサミン臭化水素酸塩、Ｌ−グリセロ−Ｌ−グルコヘプトサミンヨウ化水素酸塩、ＤＬ−グリセロ−ＤＬ−グルコヘプトサミンフッ化水素酸塩、ＤＬ−グリセロ−ＤＬ−グルコヘプトサミン塩酸塩、ＤＬ−グリセロ−ＤＬ−グルコヘプトサミン臭化水素酸塩、ＤＬ−グリセロ−ＤＬ−グルコヘプトサミンヨウ化水素酸塩）と一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（���ＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００６９】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００７０】  また、一般式［ＶＩＩＩ］で表わされるアミノ糖型強磁性有機磁性流体の一般合成法は、［化ＶＩＩＩ］に示すとおりである。
【化ＶＩＩＩ】
0005786218.tif 000043
【００７１】  また、一般式［ＩＸ］で表わされるアミノ多価アルコール型強磁性有機磁性流体、は、一般式［ＩＸａ］で表わされるアミノ多価アルコールのハロゲン化水素酸塩（例えば、１−アミノ−１−デオキシ−Ｄ−グリセロールフッ化水素酸塩、１−アミノ−１−デオキシ−Ｄ−グリセロール塩酸塩、１−アミノ−１−デオキシ−Ｄ−グリセロール臭化水素酸塩、１−アミノ−１−デオキシ−Ｄ−グリセロールヨウ化水素酸塩、１−アミノ−１−デオキシ−Ｌ−グリセロールフッ化水素酸塩、１−アミノ−１−デオキシ−Ｌ−グリセロール塩酸塩、１−アミノ−１−デオキシ−Ｌ−グリセロール臭化水素酸塩、１−アミノ−１−デオキシ−Ｌ−グリセロールヨウ化水素酸塩、１−アミノ−１−デオキシ−ＤＬ−グリセロールフッ化水素酸塩、１−アミノ−１−デオキシ−ＤＬ−グリセロール塩酸塩、１−アミノ−１−デオキシ−ＤＬ−グリセロール臭化水素酸塩、１−アミノ−１−デオキシ−ＤＬ−グリセロールヨウ化水素酸塩、１−メチルアミノ−１−デオキシ−Ｄ−グリセロールフッ化水素酸塩、１−メチルアミノ−１−デオキシ−Ｄ−グリセロール塩酸塩、１−メチルアミノ−１−デオキシ−Ｄ−グリセロール臭化水素酸塩、１−メチルアミノ−１−デオキシ−Ｄ−グリセロールヨウ化水素酸塩、１−メチルアミノ−１−デオキシ−Ｌ−グリセロールフッ化水素酸塩、１−メチルアミノ−１−デオキシ−Ｌ−グリセロール塩酸塩、１−メチルアミノ−１−デオキシ−Ｌ−グリセロール臭化水素酸塩、１−メチルアミノ−１−デオキシ−Ｌ−グリセロールヨウ化水素酸塩、１−メチルアミノ−１−デオキシ−ＤＬ−グリセロールフッ化水素酸塩、１−メチルアミノ−１−デオキシ−ＤＬ−グリセロール塩酸塩、１−メチルアミノ−１−デオキシ−ＤＬ−グリセロール臭化水素酸塩、１−メチルアミノ−１−デオキシ−ＤＬ−グリセロールヨウ化水素酸塩、１−アミノ−１−デオキシ−Ｄ−エリスリトールフッ化水素酸塩、１−アミノ−１−デオキシ−Ｄ−エリスリトール塩酸塩、１−アミノ−１−デオキシ−Ｄ−エリスリトール臭化水素酸塩、１−アミノ−１−デオキシ−Ｄ−エリスリトールヨウ化水素酸塩、１−アミノ−１−デオキシ−Ｌ−エリスリトールフッ化水素酸塩、１−アミノ−１−デオキシ−Ｌ−エリスリトール塩酸塩、１−アミノ−１−デオキシ−Ｌ−エリスリトール臭化水素酸塩、１−アミノ−１−デオキシ−Ｌ−エリスリトールヨウ化水素酸塩、１−アミノ−１−デオキシ−ＤＬ−エリスリトールフッ化水素酸塩、１−アミノ−１−デオキシ−ＤＬ−エリスリトール塩酸塩、１−アミノ−１−デオキシ−ＤＬ−エリスリトール臭化水素酸塩、１−アミノ−１−デオキシ−ＤＬ−エリスリトールヨウ化水素酸塩、１−メチルアミノ−１−デオキシ−Ｄ−エリスリトールフッ化水素酸塩、１−メチルアミノ−１−デオキシ−Ｄ−エリスリトール塩酸塩、１−メチルアミノ−１−デオキシ−Ｄ−エリスリトール臭化水素酸塩、１−メチルアミノ−１−デオキシ−Ｄ−エリスリトールヨウ化水素酸塩、１−メチルアミノ−１−デオキシ−Ｌ−エリスリトールフッ化水素酸塩、１−メチルアミノ−１−デオキシ−Ｌ−エリスリトール塩酸塩、１−メチルアミノ−１−デオキシ−Ｌ−エリスリトール臭化水素酸塩、���−メチルアミノ−１−デオキシ−Ｌ−エリスリトールヨウ化水素酸塩、１−メチルアミノ−１−デオキシ−ＤＬ−エリスリトールフッ化水素酸塩、１−メチルアミノ−１−デオキシ−ＤＬ−エリスリトール塩酸塩、１−メチルアミノ−１−デオキシ−ＤＬ−エリスリトール臭化水素酸塩、１−メチルアミノ−１−デオキシ−ＤＬ−エリスリトールヨウ化水素酸塩、１−アミノ−１−デオキシ−Ｄ−リビトールフッ化水素酸塩、１−アミノ−１−デオキシ−Ｄ−リビトール塩酸塩、１−アミノ−１−デオキシ−Ｄ−リビトール臭化水素酸塩、１−アミノ−１−デオキシ−Ｄ−リビトールヨウ化水素酸塩、１−アミノ−１−デオキシ−Ｌ−リビトールフッ化水素酸塩、１−アミノ−１−デオキシ−Ｌ−リビトール塩酸塩、１−アミノ−１−デオキシ−Ｌ−リビトール臭化水素酸塩、１−アミノ−１−デオキシ−Ｌ−リビトールヨウ化水素酸塩、１−アミノ−１−デオキシ−ＤＬ−リビトールフッ化水素酸塩、１−アミノ−１−デオキシ−ＤＬ−リビトール塩酸塩、１−アミノ−１−デオキシ−ＤＬ−リビトール臭化水素酸塩、１−アミノ−１−デオキシ−ＤＬ−リビトールヨウ化水素酸塩、１−メチルアミノ−１−デオキシ−Ｄ−リビトールフッ化水素酸塩、１−メチルアミノ−１−デオキシ−Ｄ−リビトール塩酸塩、１−メチルアミノ−１−デオキシ−Ｄ−リビトール臭化水素酸塩、１−メチルアミノ−１−デオキシ−Ｄ−リビトールヨウ化水素酸塩、１−メチルアミノ−１−デオキシ−Ｌ−リビトールフッ化水素酸塩、１−メチルアミノ−１−デオキシ−Ｌ−リビトール塩酸塩、１−メチルアミノ−１−デオキシ−Ｌ−リビトール臭化水素酸塩、１−メチルアミノ−１−デオキシ−Ｌ−リビトールヨウ化水素酸塩、１−メチルアミノ−１−デオキシ−ＤＬ−リビトールフッ化水素酸塩、１−メチルアミノ−１−デオキシ−ＤＬ−リビトール塩酸塩、１−メチルアミノ−１−デオキシ−ＤＬ−リビトール臭化水素酸塩、１−メチルアミノ−１−デオキシ−ＤＬ−リビトールヨウ化水素酸塩、１−アミノ−１−デオキシ−Ｄ−アラビトールフッ化水素酸塩、１−アミノ−１−デオキシ−Ｄ−アラビトール塩酸塩、１−アミノ−１−デオキシ−Ｄ−アラビトール臭化水素酸塩、１−アミノ−１−デオキシ−Ｄ−アラビトールヨウ化水素酸塩、１−アミノ−１−デオキシ−Ｌ−アラビトールフッ化水素酸塩、１−アミノ−１−デオキシ−Ｌ−アラビトール塩酸塩、１−アミノ−１−デオキシ−Ｌ−アラビトール臭化水素酸塩、１−アミノ−１−デオキシ−Ｌ−アラビトールヨウ化水素酸塩、１−アミノ−１−デオキシ−ＤＬ−アラビトールフッ化水素酸塩、１−アミノ−１−デオキシ−ＤＬ−アラビトール塩酸塩、１−アミノ−１−デオキシ−ＤＬ−アラビトール臭化水素酸塩、１−アミノ−１−デオキシ−ＤＬ−アラビトールヨウ化水素酸塩、１−メチルアミノ−１−デオキシ−Ｄ−アラビトールフッ化水素酸塩、１−メチルアミノ−１−デオキシ−Ｄ−アラビトール塩酸塩、１−メチルアミノ−１−デオキシ−Ｄ−アラビトール臭化水素酸塩、１−メチルアミノ−１−デオキシ−Ｄ−アラビトールヨウ化水素酸塩、１−メチルアミノ−１−デオキシ−Ｌ−アラビトールフッ化水素酸塩、１−メチル１−アミノ−１−デオキシ−Ｌ−アラビ���ール塩酸塩、１−アミノ−１−デオキシ−Ｌ−アラビトール臭化水素酸塩、
１−アミノ−１−デオキシ−Ｌ−アラビトールヨウ化水素酸塩、１−アミノ−１−デオキシ−ＤＬ−アラビトールフッ化水素酸塩、１−アミノ−１−デオキシ−ＤＬ−アラビトール塩酸塩、１−アミノ−１−デオキシ−ＤＬ−アラビトール臭化水素酸塩、１−アミノ−１−デオキシ−ＤＬ−アラビトールヨウ化水素酸塩、１−メチルアミノ−１−デオキシ−Ｄ−アラビトールフッ化水素酸塩、１−メチルアミノ−１−デオキシ−Ｄ−アラビトール塩酸塩、１−メチルアミノ−１−デオキシ−Ｄ−アラビトール臭化水素酸塩、１−メチルアミノ−１−デオキシ−Ｄ−アラビトールヨウ化水素酸塩、１−メチルアミノ−１−デオキシ−Ｌ−アラビトールフッ化水素酸塩、１−メチルアミノ−１−デオキシ−Ｌ−アラビトール塩酸塩、１−メチルアミノ−１−デオキシ−Ｌ−アラビトール臭化水素酸塩、１−メチルアミノ−１−デオキシ−Ｌ−アラビトールヨウ化水素酸塩、１−メチルアミノ−１−デオキシ−ＤＬ−アラビトールフッ化水素酸塩、１−メチルアミノ−１−デオキシ−ＤＬ−アラビトール塩酸塩、１−メチルアミノ−１−デオキシ−ＤＬ−アラビトール臭化水素酸塩、１−メチルアミノ−１−デオキシ−ＤＬ−アラビトールヨウ化水素酸塩、１−アミノ−１−デオキシ−Ｄ−マンニトールフッ化水素酸塩、１−アミノ−１−デオキシ−Ｄ−マンニトール塩酸塩、１−アミノ−１−デオキシ−Ｄ−マンニトール臭化水素酸塩、１−アミノ−１−デオキシ−Ｄ−マンニトールヨウ化水素酸塩、１−アミノ−１−デオキシ−Ｌ−マンニトールフッ化水素酸塩、１−アミノ−１−デオキシ−Ｌ−マンニトール塩酸塩、１−アミノ−１−デオキシ−Ｌ−マンニトール臭化水素酸塩、１−アミノ−１−デオキシ−Ｌ−マンニトールヨウ化水素酸塩、１−アミノ−１−デオキシ−ＤＬ−マンニトールフッ化水素酸塩、１−アミノ−１−デオキシ−ＤＬ−マンニトール塩酸塩、１−アミノ−１−デオキシ−ＤＬ−マンニトール臭化水素酸塩、１−アミノ−１−デオキシ−ＤＬ−マンニトールヨウ化水素酸塩、１−メチルアミノ−１−デオキシ−Ｄ−マンニトールフッ化水素酸塩、１−メチルアミノ−１−デオキシ−Ｄ−マンニトール塩酸塩、１−メチルアミノ−１−デオキシ−Ｄ−マンニトール臭化水素酸塩、１−メチルアミノ−１−デオキシ−Ｄ−マンニトールヨウ化水素酸塩、１−メチルアミノ−１−デオキシ−Ｌ−マンニトールフッ化水素酸塩、１−メチルアミノ−１−デオキシ−Ｌ−マンニトール塩酸塩、１−メチルアミノ−１−デオキシ−Ｌ−マンニトール臭化水素酸塩、１−メチルアミノ−１−デオキシ−Ｌ−マンニトールヨウ化水素酸塩、１−メチルアミノ−１−デオキシ−ＤＬ−マンニトールフッ化水素酸塩、１−メチルアミノ−１−デオキシ−ＤＬ−マンニトール塩酸塩、１−メチルアミノ−１−デオキシ−ＤＬ−マンニトール臭化水素酸塩、１−メチルアミノ−１−デオキシ−ＤＬ−マンニトールヨウ化水素酸塩、Ｄ−グルカミンフッ化水素酸塩、Ｄ−グルカミン塩酸塩、Ｄ−グルカミン臭化水素酸塩、Ｄ−グルカミンヨウ化水素酸塩、Ｌ−グルカミンフッ化水素酸塩、Ｌ−グルカミン塩酸塩、Ｌ−グルカミン臭化水素酸塩、Ｌ−グルカミンヨウ化水素酸塩、ＤＬ−グルカミンフッ化水素酸塩、ＤＬ−グルカミン塩酸塩、ＤＬ−グルカミン臭化水素酸塩、ＤＬ−グルカミンヨウ化水素酸塩、Ｎ−メチル−Ｄ−グルカミンフッ化水素酸塩、Ｎ−メチル−Ｄ−グルカミン塩酸塩、Ｎ−メチル−Ｄ−グルカミン臭化水素酸塩、Ｎ−メチル−Ｄ−グルカミンヨウ化水素酸塩、Ｎ−メチル−Ｌ−グルカミンフッ化水素酸塩、Ｎ−メチル−Ｌ−グルカミン塩酸塩、Ｎ−メチル−Ｌ−グルカミン臭化水素酸塩、Ｎ−メチル−Ｌ−グルカミンヨウ化水素酸塩、Ｎ−メチル−ＤＬ−グルカミンフッ化水素酸塩、Ｎ−メチル−ＤＬ−グルカミン塩酸塩、Ｎ−メチル−ＤＬ−グルカミン臭化水素酸塩、Ｎ−メチル−ＤＬ−グルカミンヨウ化水素酸塩、１−アミノ−１−デオキシ−Ｄ−ガラクチトールフッ化水素酸塩、１−アミノ−１−デオキシ−Ｄ−ガラクチトール塩酸塩、１−アミノ−１−デオキシ−Ｄ−ガラクチトール臭化水素酸塩、１−アミノ−１−デオキシ−Ｄ−ガラクチトールヨウ化水素酸塩、１−アミノ−１−デオキシ−Ｌ−ガラクチトールフッ化水素酸塩、１−アミノ−１−デオキシ−Ｌ−ガラクチトール塩酸塩、１−アミノ−１−デオキシ−Ｌ−ガラクチトール臭化水素酸塩、１−アミノ−１−デオキシ−Ｌ−ガラクチトールヨウ化水素酸塩、１−アミノ−１−デオキシ−ＤＬ−ガラクチトールフッ化水素酸塩、１−アミノ−１−デオキシ−ＤＬ−ガラクチトール塩酸塩、１−アミノ−１−デオキシ−ＤＬ−ガラクチトール臭化水素酸塩、１−アミノ−１−デオキシ−ＤＬ−ガラクチトールヨウ化水素酸塩、１−メチルアミノ−１−デオキシ−Ｄ−ガラクチトールフッ化水素酸塩、１−メチルアミノ−１−デオキシ−Ｄ−ガラクチトール塩酸塩、１−メチルアミノ−１−デオキシ−Ｄ−ガラクチトール臭化水素酸塩、１−メチルアミノ−１−デオキシ−Ｄ−ガラクチトールヨウ化水素酸塩、１−メチルアミノ−１−デオキシ−Ｌ−ガラクチトールフッ化水素酸塩、１−メチルアミノ−１−デオキシ−Ｌ−ガラクチトール塩酸塩、１−メチルアミノ−１−デオキシ−Ｌ−ガラクチトール臭化水素酸塩、１−メチルアミノ−１−デオキシ−Ｌ−ガラクチトールヨウ化水素酸塩、１−メチルアミノ−１−デオキシ−ＤＬ−ガラクチトールフッ化水素酸塩、１−メチルアミノ−１−デオキシ−ＤＬ−ガラクチトール塩酸塩、１−メチルアミノ−１−デオキシ−ＤＬ−ガラクチトール臭化水素酸塩、１−メチルアミノ−１−デオキシ−ＤＬ−ガラクチトールヨウ化水素酸塩、１−アミノ−１−デオキシ−Ｄ−ボレミトールフッ化水素酸塩、１−アミノ−１−デオキシ−Ｄ−ボレミトール塩酸塩、１−アミノ−１−デオキシ−Ｄ−ボレミトール臭化水素酸塩、１−アミノ−１−デオキシ−Ｄ−ボレミトールヨウ化水素酸塩、１−アミノ−１−デオキシ−Ｌ−ボレミトールフッ化水素酸塩、１−アミノ−１−デオキシ−Ｌ−ボレミトール塩酸塩、１−アミノ−１−デオキシ−Ｌ−ボレミトール臭化水素酸塩、１−アミノ−１−デオキシ−Ｌ−ボレミトールヨウ化水素酸塩、１−アミノ−１−デオキシ−ＤＬ−ボレミトールフッ化水素酸塩、１−アミノ−１−デオキシ−ＤＬ−ボレミトール塩酸塩、１−アミノ−１−デオキシ−ＤＬ−ボレミトール臭化水素酸塩、１−アミノ−１−デオキシ−ＤＬ−ボレミトールヨウ化水素酸塩、１−メチルアミノ−１−デオキシ−Ｄ−ボレミトールフッ化水素酸塩、１−メチルアミノ−１−デオキシ−Ｄ−ボレミトール塩酸塩、１−メチルアミノ−１−デオキシ−Ｄ−ボレミトール臭化水素酸塩、１−メチルアミノ−１−デオキシ−Ｄ−ボレミトールヨウ化水素酸塩、１−メチルアミノ−１−デオキシ−Ｌ−ボレミトールフッ化水素酸塩、１−メチルアミノ−１−デオキシ−Ｌ−ボレミトール塩酸塩、１−メチルアミノ−１−デオキシ−Ｌ−ボレミトール臭化水素酸塩、１−メチルアミノ−１−デオキシ−Ｌ−ボレミトールヨウ化水素酸塩、１−メチルアミノ−１−デオキシ−ＤＬ−ボレミトールフッ化水素酸塩、１−メチルアミノ−１−デオキシ−ＤＬ−ボレミトール塩酸塩、１−メチルアミノ−１−デオキシ−ＤＬ−ボレミトール臭化水素酸塩、１−メチルアミノ−１−デオキシ−ＤＬ−ボレミトールヨウ化水素酸塩、（＋）−１−アミノ−１−デオキシ−β−セドヘプチトールフッ化水素酸塩、（＋）−１−アミノ−１−デオキシ−β−セドヘプチトール塩酸塩、（＋）−１−アミノ−１−デオキシ−β−セドヘプチトール臭化水素酸塩、（＋）−１−アミノ−１−デオキシ−β−セドヘプチトールヨウ化水素酸塩、（−）−１−アミノ−１−デオキシ−β−セドヘプチトールフッ化水素酸塩、（−）−１−アミノ−１−デオキシ−β−セドヘプチトール塩酸塩、（−）−１−アミノ−１−デオキシ−β−セドヘプチトール臭化水素酸塩、（−）−１−アミノ−１−デオキシ−β−セドヘプチトールヨウ化水素酸塩、（±）−１−アミノ−１−デオキシ−β−セドヘプチトールフッ化水素酸塩、（±）−１−アミノ−１−デオキシ−β−セドヘプチトール塩酸塩、（±）−１−アミノ−１−デオキシ−β−セドヘプチトール臭化水素酸塩、（±）−１−アミノ−１−デオキシ−β−セドヘプチトールヨウ化水素酸塩、（＋）−１−メチルアミノ−１−デオキシ−β−セドヘプチトールフッ化水素酸塩、（＋）−１−メチルアミノ−１−デオキシ−β−セドヘプチトール塩酸塩、（＋）−１−メチルアミノ−１−デオキシ−β−セドヘプチトール臭化水素酸塩、（＋）−１−メチルアミノ−１−デオキシ−β−セドヘプチトールヨウ化水素酸塩、（−）−１−メチルアミノ−１−デオキシ−β−セドヘプチトールフッ化水素酸塩、（−）−１−メチルアミノ−１−デオキシ−β−セドヘプチトール塩酸塩、（−）−１−メチルアミノ−１−デオキシ−β−セドヘプチトール臭化水素酸塩、（−）−１−メチルアミノ−１−デオキシ−β−セドヘプチトールヨウ化水素酸塩、（±）−１−メチルアミノ−１−デオキシ−β−セドヘプチトールフッ化水素酸塩、（±）−１−メチルアミノ−１−デオキシ−β−セドヘプチトール塩酸塩、（±）−１−メチルアミノ−１−デオキシ−β−セドヘプチトール臭化水素酸塩、（±）−１−メチルアミノ−１−デオキシ−β−セドヘプチトールヨウ化水素酸塩、（＋）−１−アミノ−１−デオキシ−ペルセイトールフッ化水素酸塩、（＋）−１−アミノ−１−デオキシ−ペルセイトール塩酸塩、（＋）−１−アミノ−１−デオキシ−ペルセイトール臭化水素酸塩、（＋）−１−アミノ−１−デオキシ−ペルセイトールヨウ化水素酸塩、（−）−１−アミノ−１−デオキシ−ペルセイトールフッ化水素酸塩、（−）−１−アミノ−１−デオキシ−ペルセイトー��塩酸塩、（−）−１−アミノ−１−デオキシ−ペルセイトール臭化水素酸塩、（−）−１−アミノ−１−デオキシ−ペルセイトールヨウ化水素酸塩、（±）−１−アミノ−１−デオキシ−ペルセイトールフッ化水素酸塩、（±）−１−アミノ−１−デオキシ−ペルセイトール塩酸塩、（±）−１−アミノ−１−デオキシ−ペルセイトール臭化水素酸塩、（±）−１−アミノ−１−デオキシ−ペルセイトールヨウ化水素酸塩、（＋）−１−メチルアミノ−１−デオキシ−ペルセイトールフッ化水素酸塩、（＋）−１−メチルアミノ−１−デオキシ−ペルセイトール塩酸塩、（＋）−１−メチルアミノ−１−デオキシ−ペルセイトール臭化水素酸塩、（＋）−１−メチルアミノ−１−デオキシ−ペルセイトールヨウ化水素酸塩、（−）−１−メチルアミノ−１−デオキシ−ペルセイトールフッ化水素酸塩、（−）−１−メチルアミノ−１−デオキシ−ペルセイトール塩酸塩、（−）−１−メチルアミノ−１−デオキシ−ペルセイトール臭化水素酸塩、（−）−１−メチルアミノ−１−デオキシ−ペルセイトールヨウ化水素酸塩、（±）−１−メチルアミノ−１−デオキシ−ペルセイトールフッ化水素酸塩、（±）−１−メチルアミノ−１−デオキシ−ペルセイトール塩酸塩、（±）−１−メチルアミノ−１−デオキシ−ペルセイトール臭化水素酸塩、（±）−１−メチルアミノ−１−デオキシ−ペルセイトールヨウ化水素酸塩）と一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００７２】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００７３】  また、一般式［ＩＸ］で表わされるアミノ多価アルコール型強磁性有機磁性流体の一般合成法は、［化ＩＸ］に示すとおりである。
【化ＩＸ】
0005786218.tif 000044
【００７４】  また、一般式［Ｘ］で表わされるオリゴアミン型強磁性有機磁性流体は、一般式［Ｘａ］で表わされるオリゴアミンのハロゲン化水素酸塩（例えば、エチレンジアミン二フッ化水素酸塩、エチレンジアミン二塩酸塩、エチレンジアミン二臭化水素酸塩、エチレンジアミン二ヨウ化水素酸塩、プロパン−１，３−ジアミン二フッ化水素酸塩、プロパン−１，３−ジアミン二塩酸塩、プロパン−１，３−ジアミン二臭化水素酸塩、プロパン−１，３−ジアミン二ヨウ化水素酸塩、ブタン−１，４−ジアミン二フッ化水素酸塩、ブタン−１，４−ジアミン二塩酸塩、ブタン−１，４−ジアミン二臭化水素酸塩、ブタン−１，４−ジアミン二ヨウ化水素酸塩、ペンタン−１，５−ジアミン二フッ化水素酸塩、ペンタン−１，５−ジアミン二塩酸塩、ペンタン−１，５−ジアミン二臭化水素酸塩、ペンタン−１，５−ジアミン二ヨウ化水素酸塩、ヘキサン−１，６−ジアミン二フッ化水素酸塩、ヘキサン−１，６−ジアミン二塩酸塩、ヘキサン−１，６−ジアミン二臭化水素酸塩、ヘキサン−１，６−ジアミン二ヨウ化水素酸塩、ヘプタン−１，７−ジアミン二フッ化水素酸塩、ヘプタン−１，７−ジアミン二塩酸塩、ヘプタン−１，７−ジアミン二臭化水素酸塩、ヘプタン−１，７−ジアミン二ヨウ化水素酸塩、オクタン−１，８−ジアミン二フッ化水素酸塩、オクタン−１，８−ジアミン二塩酸塩、オクタン−１，８−ジアミン二臭化水素酸塩、オクタン−１，８−ジアミン二ヨウ化水素酸塩、ビス（ジメチレン）トリアミン三フッ化水素酸塩、ビス（ジメチレン）トリアミン三塩酸塩、ビス（ジメチレン）トリアミン三臭化水素酸塩、ビス（ジメチレン）トリアミン三ヨウ化水素酸塩、Ｎ−メチル−ビス（ジメチレン）トリアミン三フッ化水素酸塩、Ｎ−メチル−ビス（ジメチレン）トリアミン三塩酸塩、Ｎ−メチル−ビス（ジメチレン）トリアミン三臭化水素酸塩、Ｎ−メチル−ビス（ジメチレン）トリアミン三ヨウ化水素酸塩、ビス（トリメチレン）トリアミン三フッ化水素酸塩、ビス（トリメチレン）トリアミン三塩酸塩、ビス（トリメチレン）トリアミン三臭化水素酸塩、ビス（トリメチレン）トリアミン三ヨウ化水素酸塩、Ｎ−メチル−ビス（トリメチレン）トリアミン三フッ化水素酸塩、Ｎ−メチル−ビス（トリメチレン）トリアミン三塩酸塩、Ｎ−メチル−ビス（トリメチレン）トリアミン三臭化水素酸塩、Ｎ−メチル−ビス（トリメチレン）トリアミン三ヨウ化水素酸塩、ビス（テトラメチレン）トリアミン三フッ化水素酸塩、ビス（テトラメチレン）トリアミン三塩酸塩、ビス（テトラメチレン）トリアミン三臭化水素酸塩、ビス（テトラメチレン）トリアミン三ヨウ化水素酸塩、Ｎ−メチル−ビス（テトラメチレン）トリアミン三フッ化水素酸塩、Ｎ−メチル−ビス（テトラメチレン）トリアミン三塩酸塩、Ｎ−メチル−ビス（テトラメチレン）トリアミン三臭化水素酸塩、Ｎ−メチル−ビス（テトラメチレン）トリアミン三ヨウ化水素酸塩、ビス（ペンタメチレン）トリアミン三フッ化水素酸塩、ビス（ペンタメチレン）トリアミン三塩酸塩、ビス（ペンタメチレン）トリアミン三臭化水素酸塩、ビス（ペンタメチレン）トリアミン三ヨウ化水素酸塩、Ｎ−メチル−ビス（ペンタメチレン）トリアミ���三フッ化水素酸塩、Ｎ−メチル−ビス（ペンタメチレン）トリアミン三塩酸塩、Ｎ−メチル−ビス（ペンタメチレン）トリアミン三臭化水素酸塩、Ｎ−メチル−ビス（ペンタメチレン）トリアミン三ヨウ化水素酸塩、ビス（ヘキサメチレン）トリアミン三フッ化水素酸塩、ビス（ヘキサメチレン）トリアミン三塩酸塩、ビス（ヘキサメチレン）トリアミン三臭化水素酸塩、ビス（ヘキサメチレン）トリアミン三ヨウ化水素酸塩、Ｎ−メチル−ビス（ヘキサメチレン）トリアミン三フッ化水素酸塩、Ｎ−メチル−ビス（ヘキサメチレン）トリアミン三塩酸塩、Ｎ−メチル−ビス（ヘキサメチレン）トリアミン三臭化水素酸塩、Ｎ−メチル−ビス（ヘキサメチレン）トリアミン三ヨウ化水素酸塩、ビス（ヘプタメチレン）トリアミン三フッ化水素酸塩、ビス（ヘプタメチレン）トリアミン三塩酸塩、ビス（ヘプタメチレン）トリアミン三臭化水素酸塩、ビス（ヘプタメチレン）トリアミン三ヨウ化水素酸塩、Ｎ−メチル−ビス（ヘプタメチレン）トリアミン三フッ化水素酸塩、Ｎ−メチル−ビス（ヘプタメチレン）トリアミン三塩酸塩、Ｎ−メチル−ビス（ヘプタメチレン）トリアミン三臭化水素酸塩、Ｎ−メチル−ビス（ヘプタメチレン）トリアミン三ヨウ化水素酸塩、ビス（オクタメチレン）トリアミン三フッ化水素酸塩、ビス（オクタメチレン）トリアミン三塩酸塩、ビス（オクタメチレン）トリアミン三臭化水素酸塩、ビス（オクタメチレン）トリアミン三ヨウ化水素酸塩、Ｎ−メチル−ビス（オクタメチレン）トリアミン三フッ化水素酸塩、Ｎ−メチル−ビス（オクタメチレン）トリアミン三塩酸塩、Ｎ−メチル−ビス（オクタメチレン）トリアミン三臭化水素酸塩、Ｎ−メチル−ビス（オクタメチレン）トリアミン三ヨウ化水素酸塩）と２倍又は３倍モルの一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００７５】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００７６】  また、一般式［Ｘ］で表わされるオリゴアミン型強磁性有機磁性流体の一般合成法は、［化Ｘ］に示すとおりである。
【化Ｘ】
0005786218.tif 000045
【００７７】  また、一般式［ＸＩ］で表わされる尿素化合物型強磁性有機磁性流体は、一般式［ＸＩａ］で表わされる尿素化合物のハロゲン化水素酸塩（例えば、尿素フッ化水素酸塩、尿素塩酸塩、尿素臭化水素酸塩、尿素ヨウ化水素酸塩、Ｎ−メチル尿素フッ化水素酸塩、Ｎ−メチル尿素塩酸塩、Ｎ−メチル尿素臭化水素酸塩、Ｎ−メチル尿素ヨウ化水素酸塩、Ｎ，Ｎ−ジメチル尿素フッ化水素酸塩、Ｎ，Ｎ−ジメチル尿素塩酸塩、Ｎ，Ｎ−ジメチル尿素臭化水素酸塩、Ｎ，Ｎ−ジメチル尿素ヨウ化水素酸塩、Ｎ−エチル尿素フッ化水素酸塩、Ｎ−エチル尿素塩酸塩、Ｎ−エチル尿素臭化水素酸塩、Ｎ−エチル尿素ヨウ化水素酸塩、Ｎ，Ｎ−ジエチル尿素フッ化水素酸塩、Ｎ，Ｎ−ジエチル尿素塩酸塩、Ｎ，Ｎ−ジエチル尿素臭化水素酸塩、Ｎ，Ｎ−ジエチル尿素ヨウ化水素酸塩、Ｎ−ｎ−プロピル尿素フッ化水素酸塩、Ｎ−ｎ−プロピル尿素塩酸塩、Ｎ−ｎ−プロピル尿素臭化水素酸塩、Ｎ−ｎ−プロピル尿素ヨウ化水素酸塩、Ｎ，Ｎ−ジｎ−プロピル尿素フッ化水素酸塩、Ｎ，Ｎ−ジｎ−プロピル尿素塩酸塩、Ｎ，Ｎ−ジｎ−プロピル尿素臭化水素酸塩、Ｎ，Ｎ−ジｎ−プロピル尿素ヨウ化水素酸塩、Ｎ−イソプロピル尿素フッ化水素酸塩、Ｎ−イソプロピル尿素塩酸塩、Ｎ−イソプロピル尿素臭化水素酸塩、Ｎ−イソプロピル尿素ヨウ化水素酸塩、Ｎ，Ｎ−ジイソプロピル尿素フッ化水素酸塩、Ｎ，Ｎ−ジイソプロピル尿素塩酸塩、Ｎ，Ｎ−ジイソプロピル尿素臭化水素酸塩、Ｎ，Ｎ−ジイソプロピル尿素ヨウ化水素酸塩、Ｎ，Ｎ´−ジメチル尿素フッ化水素酸塩、Ｎ，Ｎ´−ジメチル尿素塩酸塩、Ｎ，Ｎ´−ジメチル尿素臭化水素酸塩、Ｎ，Ｎ´−ジメチル尿素ヨウ化水素酸塩、Ｎ，Ｎ´−ジエチル尿素フッ化水素酸塩、Ｎ，Ｎ´−ジエチル尿素塩酸塩、Ｎ，Ｎ´−ジエチル尿素臭化水素酸塩、Ｎ，Ｎ´−ジエチル尿素ヨウ化水素酸塩、Ｎ，Ｎ´−ジｎ−プロピル尿素フッ化水素酸塩、Ｎ，Ｎ´−ジｎ−プロピル尿素塩酸塩、Ｎ，Ｎ´−ジｎ−プロピル尿素臭化水素酸塩、Ｎ，Ｎ´−ジｎ−プロピル尿素ヨウ化水素酸塩、Ｎ，Ｎ´−ジイソプロピル尿素フッ化水素酸塩、Ｎ，Ｎ´−ジイソプロピル尿素塩酸塩、Ｎ，Ｎ´−ジイソプロピル尿素臭化水素酸塩、Ｎ，Ｎ´−ジイソプロピル尿素ヨウ化水素酸塩、Ｎ，Ｎ，Ｎ´−トリメチル尿素フッ化水素酸塩、Ｎ，Ｎ，Ｎ´−トリメチル尿素塩酸塩、Ｎ，Ｎ，Ｎ´−トリメチル尿素臭化水素酸塩、Ｎ，Ｎ，Ｎ´−トリメチル尿素ヨウ化水素酸塩、Ｎ，Ｎ，Ｎ´−トリエチル尿素フッ化水素酸塩、Ｎ，Ｎ，Ｎ´−トリエチル尿素塩酸塩、Ｎ，Ｎ，Ｎ´−トリエチル尿素臭化水素酸塩、Ｎ，Ｎ，Ｎ´−トリエチル尿素ヨウ化水素酸塩、Ｎ，Ｎ，Ｎ´−トリｎ−プロピル尿素フッ化水素酸塩、Ｎ，Ｎ，Ｎ´−トリｎ−プロピル尿素塩酸塩、Ｎ，Ｎ，Ｎ´−トリｎ−プロピル尿素臭化水素酸塩、Ｎ，Ｎ，Ｎ´−トリｎ−プロピル尿素ヨウ化水素酸塩、Ｎ，Ｎ，Ｎ´−トリイソプロピル尿素フッ化水素酸塩、Ｎ，Ｎ，Ｎ´−トリイソプロピル尿素塩酸塩、Ｎ，Ｎ，Ｎ´−トリイソプロピル尿素臭化水素酸塩、Ｎ，Ｎ，Ｎ´−トリイソプロピル尿素ヨウ化水素酸塩、Ｎ，Ｎ，Ｎ´Ｎ´−テトラメチル尿素フッ化水素酸塩、Ｎ，Ｎ，Ｎ´Ｎ´−テトラメチル尿素塩酸塩、Ｎ，Ｎ，Ｎ´Ｎ´−テトラメチル尿素臭化水素酸塩、Ｎ，Ｎ，Ｎ´Ｎ´−テトラメチル尿素ヨウ化水素酸塩、Ｎ，Ｎ，Ｎ´Ｎ´−テトラエチル尿素フッ化水素酸塩、Ｎ，Ｎ，Ｎ´Ｎ´−テトラエチル尿素塩酸塩、Ｎ，Ｎ，Ｎ´Ｎ´−テトラエチル尿素臭化水素酸塩、Ｎ，Ｎ，Ｎ´Ｎ´−テトラエチル尿素ヨウ化水素酸塩、Ｎ，Ｎ，Ｎ´Ｎ´−テトラｎ−プロピル尿素フッ化水素酸塩、Ｎ，Ｎ，Ｎ´Ｎ´−テトラｎ−プロピル尿素塩酸塩、Ｎ，Ｎ，Ｎ´Ｎ´−テトラｎ−プロピル尿素臭化水素酸塩、Ｎ，Ｎ，Ｎ´Ｎ´−テトラｎ−プロピル尿素ヨウ化水素酸塩、Ｎ，Ｎ，Ｎ´Ｎ´−テトライソプロピル尿素フッ化水素酸塩、Ｎ，Ｎ，Ｎ´Ｎ´−テトライソプロピル尿素塩酸塩、Ｎ，Ｎ，Ｎ´Ｎ´−テトライソプロピル尿素臭化水素酸塩、Ｎ，Ｎ，Ｎ´Ｎ´−テトライソプロピル尿素ヨウ化水素酸塩と一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００７８】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００７９】  また、一般式［ＸＩ］で表わされる尿素化合物型強磁性有機磁性流体の一般合成法は、［化ＸＩ］に示すとおりである。
【化ＸＩ】
0005786218.tif 000046
【００８０】  この発明の実施例により、更に詳細に説明する。尚、本発明の強磁性有機磁性流体は、実施例に示す内容に限定されるものではない。
【実施例１】
【００８１】  塩化鉄（ＩＩＩ）グリシン塩酸塩錯体［Ｉａα］、塩化鉄（ＩＩ）グリシン塩酸塩錯体［Ｉａβ］、塩化コバルト（ＩＩ）グリシン塩酸塩錯体［Ｉａγ］、塩化マンガン（ＩＩ）グリシン塩酸塩錯体［Ｉａδ］、塩化ジスプロシウム（ＩＩＩ）グリシン塩酸塩錯体［Ｉａε］、塩化ネオジウム（ＩＩＩ）グリシン塩酸塩錯体［Ｉａζ］、塩化サマリウム（ＩＩＩ）グリシン塩酸塩錯体［Ｉａη］の合成【００８２】
【化ＸＩＩ】
0005786218.tif 000047
グリシン塩酸塩２８９ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）グリシン塩酸塩錯体［Ｉａα］、塩化鉄（ＩＩ）グリシン塩酸塩錯体［Ｉａβ］、塩化コバルト（ＩＩ）グリシン塩酸塩錯体［Ｉａγ］、塩化マンガン（ＩＩ）グリシン塩酸塩錯体［Ｉａδ］、塩化ジスプロシウム（ＩＩＩ）グリシン塩酸塩錯体［Ｉａε］、塩化ネオジウム（ＩＩＩ）グリシン塩酸塩錯体［Ｉａζ］、塩化サマリウム（ＩＩＩ）グリシン塩酸塩錯体［Ｉａη］をそれぞれ得ることができた。【００８３】これらの磁性流体の性状について、以下に示す。
塩化鉄（ＩＩＩ）グリシン塩酸塩錯体［Ｉａα］：褐色、粘性小／塩化鉄（ＩＩ）グリシン塩酸塩錯体［Ｉａβ］：淡緑色透明、粘性小／塩化コバルト（ＩＩ）グリシン塩酸塩錯体［Ｉａγ］：赤紫色、粘性小／塩化マンガン（ＩＩ）グリシン塩酸塩錯体［Ｉａδ］：淡桃色透明、粘性小／塩化ジスプロシウム（ＩＩＩ）グリシン塩酸塩錯体［Ｉａε］：淡白色透明、粘性小／塩化ネオジウム（ＩＩＩ）グリシン塩酸塩錯体［Ｉａζ］：淡緑青色透明、粘性小／塩化サマリウム（ＩＩＩ）グリシン塩酸塩錯体［Ｉａη］：淡黄色透明、粘性小
【実施例２】
【００８４】  塩化鉄（ＩＩＩ）Ｌ−プロリン塩酸塩錯体［Ｉｂα］、塩化鉄（ＩＩ）Ｌ−プロリン塩酸塩錯体［Ｉｂβ］、塩化コバルト（ＩＩ）Ｌ−プロリン塩酸塩錯体［Ｉｂγ］、塩化マンガン（ＩＩ）Ｌ−プロリン塩酸塩錯体［Ｉｂδ］、塩化ジスプロシウム（ＩＩＩ）Ｌ−プロリン塩酸塩錯体［Ｉｂε］、塩化ネオジウム（ＩＩＩ）Ｌ−プロリン塩酸塩錯体［Ｉｂζ］、塩化サマリウム（ＩＩＩ）Ｌ−プロリン塩酸塩錯体［Ｉｂη］の合成【００８５】
【化ＸＩＩＩ】
0005786218.tif 000048
【００８６】Ｌ−プロリン塩酸塩３９３ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−プロリン塩酸塩錯体［Ｉｂα］、塩化鉄（ＩＩ）Ｌ−プロリン塩酸塩錯体［Ｉｂβ］、塩化コバルト（ＩＩ）Ｌ−プロリン塩酸塩錯体［Ｉｂγ］、塩化マンガン（ＩＩ）Ｌ−プロリン塩酸塩錯体［Ｉｂδ］、塩化ジスプロシウム（ＩＩＩ）Ｌ−プロリン塩酸塩錯体［Ｉｂε］、塩化ネオジウム（ＩＩＩ）Ｌ−プロリン塩酸塩錯体［Ｉｂζ］、塩化サマリウム（ＩＩＩ）Ｌ−プロリン塩酸塩錯体［Ｉｂη］をそれぞれ得ることができた。【００８７】  これらの磁性流体の性状について、以下に示す。塩化鉄（ＩＩＩ）Ｌ−プロリン塩酸塩錯体［Ｉｂα］：赤褐色、粘性小／塩化鉄（ＩＩ）Ｌ−プロリン塩酸塩錯体［Ｉｂβ］：淡緑色透明、粘性小／塩化コバルト（ＩＩ）Ｌ−プロリン塩酸塩錯体［Ｉｂγ］：赤紫色、粘性小／塩化マンガン（ＩＩ）Ｌ−プロリン塩酸塩錯体［Ｉｂδ］：淡桃色透明、粘性小／塩化ジスプロシウム（ＩＩＩ）Ｌ−プロリン塩酸塩錯体［Ｉｂε］：淡黄白色透明、粘性小／塩化ネオジウム（ＩＩＩ）Ｌ−プロリン塩酸塩錯体［Ｉｂζ］：淡緑青色透明、粘性小／塩化サマリウム（ＩＩＩ）Ｌ−プロリン塩酸塩錯体［Ｉｂη］：淡黄色透明、粘性小
【実施例３】
【００８８】  塩化鉄（ＩＩＩ）Ｌ−グルタミン酸塩酸塩錯体［Ｉｃα］、塩化鉄（ＩＩ）Ｌ−グルタミン酸塩酸塩錯体［Ｉｃβ］、塩化コバルト（ＩＩ）Ｌ−グルタミン酸塩酸塩錯体［Ｉｃγ］、塩化マンガン（ＩＩ）Ｌ−グルタミン酸塩酸塩錯体［Ｉｃδ］、塩化ジスプロシウム（ＩＩＩ）Ｌ−グルタミン酸塩酸塩錯体［Ｉｃε］、塩化ネオジウム（ＩＩＩ）Ｌ−グルタミン酸塩酸塩錯体［Ｉｃζ］、塩化サマリウム（ＩＩＩ）Ｌ−グルタミン酸塩酸塩錯体［Ｉｃη］の合成【００８９】
【化ＸＩＶ】
0005786218.tif 000049
【００９０】  Ｌ−グルタミン酸塩酸塩４７５ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−グルタミン酸塩酸塩錯体［Ｉｃα］、塩化鉄（ＩＩ）Ｌ−グルタミン酸塩酸塩錯体［Ｉｃβ］、塩化コバルト（ＩＩ）Ｌ−グルタミン酸塩酸塩錯体［Ｉｃγ］、塩化マンガン（ＩＩ）Ｌ−グルタミン酸塩酸塩錯体［Ｉｃδ］、塩化ジスプロシウム（ＩＩＩ）Ｌ−グルタミン酸塩酸塩錯体［Ｉｃε］、塩化ネオジウム（ＩＩＩ）Ｌ−グルタミン酸塩酸塩錯体［Ｉｃζ］、塩化サマリウム（ＩＩＩ）Ｌ−グルタミン酸塩酸塩錯体［Ｉｃη］をそれぞれ得ることができた。【００９１】  これらの磁性流体の性状について、以下に示す。
塩化鉄（ＩＩＩ）Ｌ−グルタミン酸塩酸塩錯体［Ｉｃα］：赤褐色、粘性小／塩化鉄（ＩＩ）Ｌ−グルタミン酸塩酸塩錯体［Ｉｃβ］：淡緑色透明、粘性小／塩化コバルト（ＩＩ）Ｌ−グルタミン酸塩酸塩錯体［Ｉｃγ］：赤紫色、粘性小／塩化マンガン（ＩＩ）Ｌ−グルタミン酸塩酸塩錯体［Ｉｃδ］：淡桃色透明、粘性小／塩化ジスプロシウム（ＩＩＩ）Ｌ−グルタミン酸塩酸塩錯体［Ｉｃε］：淡黄色透明、粘性小／塩化ネオジウム（ＩＩＩ）Ｌ−グルタミン酸塩酸塩錯体［Ｉｃζ］：淡緑青色透明、粘性小／塩化サマリウム（ＩＩＩ）Ｌ−グルタミン酸塩酸塩錯体［Ｉｃη］：淡黄色透明、粘性小
【実施例４】
【００９２】  塩化鉄（ＩＩＩ）Ｌ−ヒスチジン二塩酸塩錯体［Ｉｄα］、塩化鉄（ＩＩ）Ｌ−ヒスチジン二塩酸塩錯体［Ｉｄβ］、塩化コバルト（ＩＩ）Ｌ−ヒスチジン二塩酸塩錯体［Ｉｄγ］、塩化マンガン（ＩＩ）Ｌ−ヒスチジン二塩酸塩錯体［Ｉｄδ］、塩化ジスプロシウム（ＩＩＩ）Ｌ−ヒスチジン二塩酸塩錯体［Ｉｄε］、塩化ネオジウム（ＩＩＩ）Ｌ−ヒスチジン二塩酸塩錯体［Ｉｄζ］、塩化サマリウム（ＩＩＩ）Ｌ−ヒスチジン二塩酸塩錯体［Ｉｄη］の合成【００９３】
【化ＸＶ】
0005786218.tif 000050
【００９４】Ｌ−ヒスチジン二塩酸塩５９１ｍｇ（２．５９ｍｍｏｌ）を精製水１ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ジスプロシウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。ここで、溶液が２層に分離する場合は、磁化した層を分取した。次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−ヒスチジン二塩酸塩錯体［Ｉｄα］、塩化鉄（ＩＩ）Ｌ−ヒスチジン二塩酸塩錯体［Ｉｄβ］、塩化コバルト（ＩＩ）Ｌ−ヒスチジン二塩酸塩錯体［Ｉｄγ］、塩化マンガン（ＩＩ）Ｌ−ヒスチジン二塩酸塩錯体［Ｉｄδ］、塩化ジスプロシウム（ＩＩＩ）Ｌ−ヒスチジン二塩酸塩錯体［Ｉｄε］、塩化ネオジウム（ＩＩＩ）Ｌ−ヒスチジン二塩酸塩錯体［Ｉｄζ］、塩化サマリウム（ＩＩＩ）Ｌ−ヒスチジン二塩酸塩錯体［Ｉｄη］をそれぞれ得ることができた。【００９５】  これらの磁性流体の性状について、以下に示す。
塩化鉄（ＩＩＩ）Ｌ−ヒスチジン二塩酸塩錯体［Ｉｄα］：赤褐色、粘性小／塩化鉄（ＩＩ）Ｌ−ヒスチジン二塩酸塩錯体［Ｉｄβ］：淡緑色透明、粘性小／塩化コバルト（ＩＩ）Ｌ−ヒスチジン二塩酸塩錯体［Ｉｄγ］：赤紫色、粘性小／塩化マンガン（ＩＩ）Ｌ−ヒスチジン二塩酸塩錯体［Ｉｄδ］：淡桃色透明、粘性小／塩化ジスプロシウム（ＩＩＩ）Ｌ−ヒスチジン二塩酸塩錯体［Ｉｄε］：淡黄色透明、粘性小／塩化ネオジウム（ＩＩＩ）Ｌ−ヒスチジン二塩酸塩錯体［Ｉｄζ］：淡緑青色透明、粘性小／塩化サマリウム（ＩＩＩ）Ｌ−ヒスチジン二塩酸塩錯体［Ｉｄη］：淡黄色透明、粘性小
【実施例５】
【００９６】  塩化鉄（ＩＩＩ）Ｌ−トレオニン塩酸塩錯体［Ｉｅα］、塩化鉄（ＩＩ）Ｌ−トレオニン塩酸塩錯体［Ｉｅβ］、塩化コバルト（ＩＩ）Ｌ−トレオニン塩酸塩錯体［Ｉｅγ］、塩化マンガン（ＩＩ）Ｌ−トレオニン塩酸塩錯体［Ｉｅδ］、塩化ジスプロシウム（ＩＩＩ）Ｌ−トレオニン塩酸塩錯体［Ｉｅε］、塩化ネオジウム（ＩＩＩ）Ｌ−トレオニン塩酸塩錯体［Ｉｅζ］、塩化サマリウム（ＩＩＩ）Ｌ−トレオニン塩酸塩錯体［Ｉｅη］の合成【００９７】
【化ＸＶＩ】
0005786218.tif 000051
【００９８】Ｌ−トレオニン塩酸塩４０３ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−トレオニン塩酸塩錯体［Ｉｅα］、塩化鉄（ＩＩ）Ｌ−トレオニン塩酸塩錯体［Ｉｅβ］、塩化コバルト（ＩＩ）Ｌ−トレオニン塩酸塩錯体［Ｉｅγ］、塩化マンガン（ＩＩ）Ｌ−トレオニン塩酸塩錯体［Ｉｅδ］、塩化ジスプロシウム（ＩＩＩ）Ｌ−トレオニン塩酸塩錯体［Ｉｅε］、塩化ネオジウム（ＩＩＩ）Ｌ−トレオニン塩酸塩錯体［Ｉｅζ］、塩化サマリウム（ＩＩＩ）Ｌ−トレオニン塩酸塩錯体［Ｉｅη］をそれぞれ得ることができた。【００９９】  これらの磁性流体の性状について、以下に示す。
塩化鉄（ＩＩＩ）Ｌ−トレオニン塩酸塩錯体［Ｉｅα］：赤褐色、粘性小／塩化鉄（ＩＩ）Ｌ−トレオニン塩酸塩錯体［Ｉｅβ］：淡緑色透明、粘性小／塩化コバルト（ＩＩ）Ｌ−トレオニン塩酸塩錯体［Ｉｅγ］：赤紫色、粘性小／塩化マンガン（ＩＩ）Ｌ−ヒスチジン二塩酸塩錯体［Ｉｄδ］：淡桃色透明、粘性小／塩化ジスプロシウム（ＩＩＩ）Ｌ−トレオニン塩酸塩錯体［Ｉｅε］：淡黄色透明、粘性小／塩化ネオジウム（ＩＩＩ）Ｌ−トレオニン塩酸塩錯体［Ｉｅζ］：淡緑青色透明、粘性小／塩化サマリウム（ＩＩＩ）Ｌ−トレオニン塩酸塩錯体［Ｉｅη］：淡黄色透明、粘性小
【実施例６】
【０１００】  塩化鉄（ＩＩＩ）Ｌ−アルギニン塩酸塩錯体［Ｉｆα］、塩化鉄（ＩＩ）Ｌ−アルギニン塩酸塩錯体［Ｉｆβ］、塩化コバルト（ＩＩ）Ｌ−アルギニン塩酸塩錯体［Ｉｆγ］、塩化マンガン（ＩＩ）Ｌ−アルギニン塩酸塩錯体［Ｉｆδ］、塩化ジスプロシウム（ＩＩＩ）Ｌ−アルギニン塩酸塩錯体［Ｉｆε］、塩化ネオジウム（ＩＩＩ）Ｌ−アルギニン塩酸塩錯体［Ｉｆζ］、塩化サマリウム（ＩＩＩ）Ｌ−アルギニン塩酸塩錯体［Ｉｆη］の合成【０１０１】
【化ＸＶＩＩ】
0005786218.tif 000052
【０１０２】Ｌ−アルギニン塩酸塩５４６ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−アルギニン塩酸塩錯体［Ｉｆα］、塩化鉄（ＩＩ）Ｌ−アルギニン塩酸塩錯体［Ｉｆβ］、塩化コバルト（ＩＩ）Ｌ−アルギニン塩酸塩錯体［Ｉｆγ］、塩化マンガン（ＩＩ）Ｌ−アルギニン塩酸塩錯体［Ｉｆδ］、塩化ジスプロシウム（ＩＩＩ）Ｌ−アルギニン塩酸塩錯体［Ｉｆε］、塩化ネオジウム（ＩＩＩ）Ｌ−アルギニン塩酸塩錯体［Ｉｆζ］、塩化サマリウム（ＩＩＩ）Ｌ−アルギニン塩酸塩錯体［Ｉｆη］をそれぞれ得ることができた。【０１０３】  これらの磁性流体の性状について、以下に示す。
塩化鉄（ＩＩＩ）Ｌ−アルギニン塩酸塩錯体［Ｉｆα］：赤褐色、粘性小／塩化鉄（ＩＩ）Ｌ−アルギニン塩酸塩錯体［Ｉｆβ］：淡緑色透明、粘性小／塩化コバルト（ＩＩ）Ｌ−アルギニン塩酸塩錯体［Ｉｆγ］：赤紫色、粘性小／塩化マンガン（ＩＩ）Ｌ−アルギニン塩酸塩錯体［Ｉｆδ］：淡桃色透明、粘性小／塩化ジスプロシウム（ＩＩＩ）Ｌ−アルギニン塩酸塩錯体［Ｉｆε］：淡黄白色透明、粘性小／塩化ネオジウム（ＩＩＩ）Ｌ−アルギニン塩酸塩錯体［Ｉｆζ］：淡緑青色透明、粘性小／塩化サマリウム（ＩＩＩ）Ｌ−トレオニン塩酸塩錯体［Ｉｆη］：淡黄色透明、粘性小
【実施例７】
【０１０３】  塩化鉄（ＩＩＩ）Ｌ−アルギニン二塩酸塩錯体［Ｉｇα］、塩化鉄（ＩＩ）Ｌ−アルギニン二塩酸塩錯体［Ｉｇβ］、塩化コバルト（ＩＩ）Ｌ−アルギニン二塩酸塩錯体［Ｉｇγ］、塩化マンガン（ＩＩ）Ｌ−アルギニン二塩酸塩錯体［Ｉｇδ］、塩化ジスプロシウム（ＩＩＩ）Ｌ−アルギニン二塩酸塩錯体［Ｉｇε］、塩化ネオジウム（ＩＩＩ）Ｌ−アルギニン二塩酸塩錯体［Ｉｇζ］、塩化サマリウム（ＩＩＩ）Ｌ−アルギニン二塩酸塩錯体［Ｉｇη］の合成【０１０４】
【化ＸＶＩＩＩ】
0005786218.tif 000053
【０１０５】Ｌ−アルギニン塩酸塩６４０ｍｇ（２．５９ｍｍｏｌ）を精製水１．３ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ジスプロシウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−アルギニン塩酸塩錯体［Ｉｇα］、塩化鉄（ＩＩ）Ｌ−アルギニン塩酸塩錯体［Ｉｇβ］、塩化コバルト（ＩＩ）Ｌ−アルギニン塩酸塩錯体［Ｉｇγ］、塩化マンガン（ＩＩ）Ｌ−アルギニン塩酸塩錯体［Ｉｇδ］、塩化ジスプロシウム（ＩＩＩ）Ｌ−アルギニン塩酸塩錯体［Ｉｇε］、塩化ネオジウム（ＩＩＩ）Ｌ−アルギニン塩酸塩錯体［Ｉｇζ］、塩化サマリウム（ＩＩＩ）Ｌ−アルギニン塩酸塩錯体［Ｉｇη］をそれぞれ得ることができた。【０１０６】  これらの磁性流体の性状について、以下に示す。
塩化鉄（ＩＩＩ）Ｌ−アルギニン塩酸塩錯体［Ｉｇα］：赤褐色、粘性小／塩化鉄（ＩＩ）Ｌ−アルギニン塩酸塩錯体［Ｉｇβ］：淡緑色透明、粘性小／塩化コバルト（ＩＩ）Ｌ−アルギニン塩酸塩錯体［Ｉｇγ］：赤紫色、粘性小／塩化マンガン（ＩＩ）Ｌ−アルギニン塩酸塩錯体［Ｉｇδ］：淡桃色透明、粘性小／塩化ジスプロシウム（ＩＩＩ）Ｌ−アルギニン塩酸塩錯体［Ｉｇε］：淡黄白色透明、粘性小／塩化ネオジウム（ＩＩＩ）Ｌ−アルギニン塩酸塩錯体［Ｉｇζ］：淡緑青色透明、粘性小／塩化サマリウム（ＩＩＩ）Ｌ−アルギニン塩酸塩錯体［Ｉｇη］：淡黄色透明、粘性小
【実施例８】
【０１０７】  塩化鉄（ＩＩＩ）Ｌ−リジン塩酸塩錯体［Ｉｈα］、塩化鉄（ＩＩ）Ｌ−リジン塩酸塩錯体［Ｉｈβ］、塩化コバルト（ＩＩ）Ｌ−リジン塩酸塩錯体［Ｉｈγ］、塩化マンガン（ＩＩ）Ｌ−リジン塩酸塩錯体［Ｉｈδ］、塩化ジスプロシウム（ＩＩＩ）Ｌ−リジン塩酸塩錯体［Ｉｈε］、塩化ネオジウム（ＩＩＩ）Ｌ−リジン塩酸塩錯体［Ｉｈζ］、塩化サマリウム（ＩＩＩ）Ｌ−リジン塩酸塩錯体［Ｉｈη］の合成【０１０８】
【化ＸＩＸ】
0005786218.tif 000054
【０１０９】Ｌ−リジン塩酸塩４７３ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。ここで、溶液が２層に分離する場合は、磁化した層を分取した。次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−リジン塩酸塩錯体［Ｉｈα］、塩化鉄（ＩＩ）Ｌ−リジン塩酸塩錯体［Ｉｈβ］、塩化コバルト（ＩＩ）Ｌ−リジン塩酸塩錯体［Ｉｈγ］、塩化マンガン（ＩＩ）Ｌ−リジン塩酸塩錯体［Ｉｈδ］、塩化ジスプロシウム（ＩＩＩ）Ｌ−リジン塩酸塩錯体［Ｉｈε］、塩化ネオジウム（ＩＩＩ）Ｌ−リジン塩酸塩錯体［Ｉｈζ］、塩化サマリウム（ＩＩＩ）Ｌ−リジン塩酸塩錯体［Ｉｈη］をそれぞれ得ることができた。【０１１０】  これらの磁性流体の性状について、以下に示す。
塩化鉄（ＩＩＩ）Ｌ−リジン塩酸塩錯体［Ｉｈα］：淡褐色透明、粘性小／塩化鉄（ＩＩ）Ｌ−リジン塩酸塩錯体［Ｉｈβ］：淡緑色透明、粘性小／塩化コバルト（ＩＩ）Ｌ−リジン塩酸塩錯体［Ｉｈγ］：赤紫色、粘性小／塩化マンガン（ＩＩ）Ｌ−リジン塩酸塩錯体［Ｉｈδ］：淡桃色透明、粘性小／塩化ジスプロシウム（ＩＩＩ）Ｌ−リジン塩酸塩錯体［Ｉｈε］：淡黄白色透明、粘性小／塩化ネオジウム（ＩＩＩ）Ｌ−リジン塩酸塩錯体［Ｉｈζ］：淡緑青色透明、粘性小／塩化サマリウム（ＩＩＩ）Ｌ−リジン塩酸塩錯体［Ｉｈη］：淡黄色透明、粘性小
【実施例９】
【０１１１】  塩化鉄（ＩＩＩ）Ｌ−リジン二塩酸塩錯体［Ｉｈα］、塩化鉄（ＩＩ）Ｌ−リジン二塩酸塩錯体［Ｉｈβ］、塩化コバルト（ＩＩ）Ｌ−リジン二塩酸塩錯体［Ｉｈγ］、塩化マンガン（ＩＩ）Ｌ−リジン二塩酸塩錯体［Ｉｈδ］、塩化ジスプロシウム（ＩＩＩ）Ｌ−リジン二塩酸塩錯体［Ｉｈε］、塩化ネオジウム（ＩＩＩ）Ｌ−リジン二塩酸塩錯体［Ｉｈζ］、塩化サマリウム（ＩＩＩ）Ｌ−リジン二塩酸塩錯体［Ｉｈη］の合成【０１１２】
【化ＸＸ】
0005786218.tif 000055
【０１１３】Ｌ−リジン二塩酸塩５６７ｍｇ（２．５９ｍｍｏｌ）を精製水１．３ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ジスプロシウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−リジン二塩酸塩錯体［Ｉｉα］、塩化鉄（ＩＩ）Ｌ−リジン二塩酸塩錯体［Ｉｉβ］、塩化コバルト（ＩＩ）Ｌ−リジン二塩酸塩錯体［Ｉｉγ］、塩化マンガン（ＩＩ）Ｌ−リジン二塩酸塩錯体［Ｉｉδ］、塩化ジスプロシウム（ＩＩＩ）Ｌ−リジン二塩酸塩錯体［Ｉｉε］、塩化ネオジウム（ＩＩＩ）Ｌ−リジン二塩酸塩錯体［Ｉｉζ］、塩化サマリウム（ＩＩＩ）Ｌ−リジン二塩酸塩錯体［Ｉｉη］をそれぞれ得ることができた。【０１１４】  これらの磁性流体の性状について、以下に示す。
塩化鉄（ＩＩＩ）Ｌ−リジン二塩酸塩錯体［Ｉｉα］：赤褐色透明、粘性小／塩化鉄（ＩＩ）Ｌ−リジン二塩酸塩錯体［Ｉｉβ］：淡緑色透明、粘性小／塩化コバルト（ＩＩ）Ｌ−リジン二塩酸塩錯体［Ｉｉγ］：赤紫色、粘性小／塩化マンガン（ＩＩ）Ｌ−リジン二塩酸塩錯体［Ｉｉδ］：淡桃色透明、粘性小／塩化ジスプロシウム（ＩＩＩ）Ｌ−リジン二塩酸塩錯体［Ｉｉε］：淡黄白色透明、粘性小／塩化ネオジウム（ＩＩＩ）Ｌ−リジン二塩酸塩錯体［Ｉｉζ］：淡青色透明、粘性小／塩化サマリウム（ＩＩＩ）Ｌ−リジン二塩酸塩錯体［Ｉｉη］：淡黄色透明、粘性小
【実施例１０】
【０１１５】  塩化鉄（ＩＩＩ）ピコリン塩酸塩錯体［ＩＩａα］、塩化鉄（ＩＩ）ピコリン塩酸塩錯体［ＩＩａβ］、塩化コバルト（ＩＩ）ピコリン塩酸塩錯体［ＩＩａγ］、塩化マンガン（ＩＩ）ピコリン塩酸塩錯体［ＩＩａδ］、塩化ジスプロシウム（ＩＩＩ）ピコリン塩酸塩錯体［ＩＩａε］、塩化ネオジウム（ＩＩＩ）ピコリン塩酸塩錯体［ＩＩａζ］、塩化サマリウム（ＩＩＩ）ピコリン塩酸塩錯体［ＩＩａη］の合成【０１１６】
【化ＸＸＩ】
0005786218.tif 000056
ピコリン酸塩酸塩（２−ピリジンカルボン酸塩酸塩）４１１ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ピコリン塩酸塩錯体［ＩＩａα］、塩化鉄（ＩＩ）ピコリン塩酸塩錯体［ＩＩａβ］、塩化コバルト（ＩＩ）ピコリン塩酸塩錯体［ＩＩａγ］、塩化マンガン（ＩＩ）ピコリン塩酸塩錯体［ＩＩａδ］、塩化ジスプロシウム（ＩＩＩ）ピコリン塩酸塩錯体［ＩＩａε］、塩化ネオジウム（ＩＩＩ）ピコリン塩酸塩錯体［ＩＩａζ］、塩化サマリウム（ＩＩＩ）ピコリン塩酸塩錯体［ＩＩａη］をそれぞれ得ることができた。【０１１７】  これらの磁性流体の性状について、以下に示す。塩化鉄（ＩＩＩ）ピコリン塩酸塩錯体［ＩＩａα］：橙褐色透明、粘性小／塩化鉄（ＩＩ）ピコリン塩酸塩錯体［ＩＩａβ］：淡緑色透明、粘性小／塩化コバルト（ＩＩ）ピコリン塩酸塩錯体［ＩＩａγ］：赤紫色、粘性小／塩化マンガン（ＩＩ）ピコリン塩酸塩錯体［ＩＩａδ］：淡桃色透明、粘性小／塩化ジスプロシウム（ＩＩＩ）ピコリン塩酸塩錯体［ＩＩａε］：淡黄色透明、粘性小／塩化ネオジウム（ＩＩＩ）ピコリン塩酸塩錯体［ＩＩａζ］：淡青色透明、粘性小／塩化サマリウム（ＩＩＩ）ピコリン塩酸塩錯体［ＩＩａη］：淡黄色透明、粘性小
【実施例１１】
【０１１８】  塩化鉄（ＩＩＩ）ニコチン酸塩酸塩錯体［ＩＩｂα］、塩化鉄（ＩＩ）ニコチン酸塩酸塩錯体［ＩＩｂβ］、塩化コバルト（ＩＩ）ニコチン酸塩酸塩錯体［ＩＩｂγ］、塩化マンガン（ＩＩ）ニコチン酸塩酸塩錯体［ＩＩｂδ］、塩化ジスプロシウム（ＩＩＩ）ニ塩酸塩錯体［ＩＩＩｂζ］、塩化サマリウム（ＩＩＩ）グリシルグリシルグリシン塩酸塩錯体［ＩＩＩｂη］の合成【０１１９】
【化ＸＸＩＩ】
0005786218.tif 000057
【０１２０】ニコチン酸塩酸塩（３−ピリジンカルボン酸塩酸塩）４１１ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ニコチン酸塩酸塩錯体［ＩＩｂα］、塩化鉄（ＩＩ）ニコチン酸塩酸塩錯体［ＩＩｂβ］、塩化コバルト（ＩＩ）ニコチン酸塩酸塩錯体［ＩＩｂγ］、塩化マンガン（ＩＩ）ニコチン酸塩酸塩錯体［ＩＩｂδ］塩化ジスプロシウム（ＩＩＩ）ニコチン酸塩酸塩錯体［ＩＩｂε］、塩化ネオジウム（ＩＩＩ）ニコチン酸塩酸塩錯体［ＩＩｂζ］塩化サマリウム（ＩＩＩ）ニコチン酸塩酸塩錯体［ＩＩｂη］をそれぞれ得ることができた。【０１２１】  これらの磁性流体の性状について、以下に示す。塩化鉄（ＩＩＩ）ニコチン酸塩酸塩錯体［ＩＩｂα］：橙褐色透明、粘性小／塩化鉄（ＩＩ）ニコチン酸塩酸塩錯体［ＩＩｂβ］：淡緑色透明、粘性小／塩化コバルト（ＩＩ）ニコチン酸塩酸塩錯体［ＩＩｂγ］：赤紫色、粘性小／塩化マンガン（ＩＩ）ニコチン酸塩酸塩錯体［ＩＩｂδ］：淡桃色透明、粘性小／塩化ジスプロシウム（ＩＩＩ）ニコチン酸塩酸塩錯体［ＩＩｂε］：淡黄色透明、粘性小／塩化ネオジウム（ＩＩＩ）ニコチン酸塩酸塩錯体［ＩＩｂζ］：淡青色透明、粘性小／塩化サマリウム（ＩＩＩ）ニコチン酸塩酸塩錯体［ＩＩｂη］：淡黄色透明、粘性小
【実施例１２】
【０１２２】  塩化鉄（ＩＩＩ）４−ピリジンカルボン酸塩酸塩錯体［ＩＩｃα］、塩化鉄（ＩＩ）４−ピリジンカルボン酸塩酸塩錯体［ＩＩｃβ］、塩化コバルト（ＩＩ）４−ピリジンカルボン酸塩酸塩錯体［ＩＩｃγ］、塩化マンガン（ＩＩ）４−ピリジンカルボン酸塩酸塩錯体［ＩＩｃδ］、塩化ジスプロシウム（ＩＩＩ）４−ピリジンカルボン酸塩酸塩錯体［ＩＩｃε］、塩化ネオジウム（ＩＩＩ）４−ピリジンカルボン酸塩酸塩錯体［ＩＩｃζ］、塩化サマリウム（ＩＩＩ）４−ピリジンカルボン酸塩酸塩錯体［ＩＩｃη］の合成【０１２３】
【化ＸＸＩＩＩ】
0005786218.tif 000058
【０１２４】４−ピリジンカルボン酸塩酸塩４１１ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）４−ピリジンカルボン酸塩酸塩錯体［ＩＩｃα］塩化鉄（ＩＩ）４−ピリジンカルボン酸塩酸塩錯体［ＩＩｃβ］、塩化コバルト（ＩＩ）４−ピリジンカルボン酸塩酸塩錯体［ＩＩｃγ］、塩化マンガン（ＩＩ）４−ピリジンカルボン酸塩酸塩錯体［ＩＩｃδ］、塩化ジスプロシウム（ＩＩＩ）４−ピリジンカルボン酸塩酸塩錯体［ＩＩｃε］、塩化ネオジウム（ＩＩＩ）４−ピリジンカルボン酸塩酸塩錯体［ＩＩｃζ］、塩化サマリウム（ＩＩＩ）４−ピリジンカルボン酸塩酸塩錯体［ＩＩｃη］をそれぞれ得ることができた。【０１２５】  これらの磁性流体の性状について、以下に示す。塩化鉄（ＩＩＩ）４−ピリジンカルボン酸塩酸塩錯体［ＩＩｃα］：橙褐色透明、粘性小／塩化鉄（ＩＩ）４−ピリジンカルボン酸塩酸塩錯体［ＩＩｃβ］：淡緑色透明、粘性小／塩化コバルト（ＩＩ）４−ピリジンカルボン酸塩酸塩錯体［ＩＩｃγ］：赤紫色、粘性小／塩化マンガン（ＩＩ）４−ピリジンカルボン酸塩酸塩錯体［ＩＩｃδ］：淡桃色透明、粘性小／塩化ジスプロシウム（ＩＩＩ）４−ピリジンカルボン酸塩酸塩錯体［ＩＩｃε］：淡黄色透明、粘性小／塩化ネオジウム（ＩＩＩ）４−ピリジンカルボン酸塩酸塩錯体［ＩＩｃζ］：淡青色透明、粘性小／塩化サマリウム（ＩＩＩ）４−ピリジンカルボン酸塩酸塩錯体［ＩＩｃη］：淡黄色透明、粘性小
【実施例１３】
【０１２６】  塩化鉄（ＩＩＩ）グリシルグリシン塩酸塩錯体［ＩＩＩａα］、塩化鉄（ＩＩ）グリシルグリシン塩酸塩錯体［ＩＩＩａβ］、塩化コバルト（ＩＩ）グリシルグリシン塩酸塩錯体［ＩＩＩａγ］、塩化マンガン（ＩＩ）グリシルグリシン塩酸塩錯体［ＩＩＩａδ］、塩化ジスプロシウム（ＩＩＩ）グリシルグリシン塩酸塩錯体［ＩＩＩａε］、塩化ネオジウム（ＩＩＩ）グリシルグリシン塩酸塩錯体［ＩＩＩａζ］、塩化サマリウム（ＩＩＩ）グリシルグリシン塩酸塩錯体［ＩＩＩａη］の合成【０１２７】
【化ＸＸＩＶ】
0005786218.tif 000059
【０１２８】グリシルグリシン塩酸塩４３７ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。ここで、溶液が２層に分離する場合は、磁化した層を分取した。次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほ
0005786218.tif 000060
【０１２９】  これらの磁性流体の性状について、以下に示す。
0005786218.tif 000061
黄色透明、粘性小
【実施例１４】
【０１３０】  塩化鉄（ＩＩＩ）グリシルグリシルグリシン塩酸塩錯体［ＩＩＩｂα］、塩化鉄（ＩＩ）グリシルグリシルグリシン塩酸塩錯体［ＩＩＩｂβ］、塩化コバルト（ＩＩ）グリシルグリシルグリシン塩酸塩錯体［ＩＩＩｂγ］、塩化マンガン（ＩＩ）グリシルグリシルグリシン塩酸塩錯体［ＩＩＩｂδ］、塩化ジスプロシウム（ＩＩＩ）グリシルグリシルグリシン塩酸塩錯体［ＩＩＩｂε］、塩化ネオジウム（ＩＩＩ）グリシルグリシルグリシン塩酸塩錯体［ＩＩＩｂζ］、塩化サマリウム（ＩＩＩ）グリシルグリシルグリシン塩酸塩錯体［ＩＩＩｂη］の合成【０１３１】
【化ＸＸＶ】
0005786218.tif 000062
【０１３２】グリシルグリシルグリシン塩酸塩５８３ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）グリシルグリシルグリ
0005786218.tif 000063
【０１３３】  これらの磁性流体の性状について、以下に示す。
0005786218.tif 000064
【実施例１５】
【０１３４】  塩化鉄（ＩＩＩ）Ｎ−（Ｌ−α−グルタミル）−Ｌ−グルタミン酸塩酸塩錯体［ＩＩＩｃα］、塩化鉄（ＩＩ）Ｎ−（Ｌ−α−グルタミル）−Ｌ−グルタミン酸塩酸塩錯体［ＩＩＩｃβ］、塩化コバルト（ＩＩ）Ｎ−（Ｌ−α−グルタミル）−Ｌ−グルタミン酸塩酸塩錯体［ＩＩＩｃγ］、塩化マンガン（ＩＩ）Ｎ−（Ｌ−α−グルタミル）−Ｌ−グルタミン酸塩酸塩錯体［ＩＩＩｃδ］、塩化ジスプロシウム（ＩＩＩ）Ｎ−（Ｌ−α−グルタミル）−Ｌ−グルタミン酸塩酸塩錯体［ＩＩＩｃε］、塩化ネオジウム（ＩＩＩ）Ｎ−（Ｌ−α−グルタミル）−Ｌ−グルタミン酸塩酸塩錯体［ＩＩＩｃζ］、塩化サマリウム（ＩＩＩ）Ｎ−（Ｌ−α−グルタミル）−Ｌ−グルタミン酸塩酸塩錯体［ＩＩＩｃη］の合成【０１３５】
【化ＸＸＶＩ】
0005786218.tif 000065
【０１３６】Ｎ−（Ｌ−α−グルタミル）−Ｌ−グルタミン酸塩酸塩８１０ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｎ−（Ｌ−α−グルタミ
0005786218.tif 000066
ｃη］をそれぞれ得ることができた。【０１３７】  これらの磁性流体の性状について、以下に示す。塩化鉄（ＩＩＩ）Ｎ−（Ｌ−α−グルタミル
0005786218.tif 000067
0005786218.tif 000068
色透明、粘性小／塩化ジスプロシウム（ＩＩＩ）Ｎ−（Ｌ−α−グルタミル）−Ｌ−グルタミン酸
0005786218.tif 000069
【実施例１６】
【０１３８】  塩化鉄（ＩＩＩ）Ｌ−スレオニル−Ｌ−スレオニン塩酸塩錯体［ＩＩＩｄα］、塩化鉄（ＩＩ）Ｌ−スレオニル−Ｌ−スレオニン塩酸塩錯体［ＩＩＩｄβ］、塩化コバルト（ＩＩ）Ｌ−スレオニル−Ｌ−スレオニン塩酸塩錯体［ＩＩＩｄγ］、塩化マンガン（ＩＩ）Ｌ−スレオニル−Ｌ−スレオニン塩酸塩錯体［ＩＩＩｄδ］、塩化ジスプロシウム（ＩＩＩ）Ｌ−スレオニル−Ｌ−スレオニン塩酸塩錯体［ＩＩＩｄε］、塩化ネオジウム（ＩＩＩ）Ｌ−スレオニル−Ｌ−スレオニン塩酸塩錯体［ＩＩＩｄζ］、塩化サマリウム（ＩＩＩ）Ｌ−スレオニル−Ｌ−スレオニン塩酸塩錯体［ＩＩＩｄη］の合成【０１３９】
【化ＸＸＶＩＩ】
0005786218.tif 000070
【０１４０】Ｌ−スレオニル−Ｌ−スレオニン塩酸塩６６５ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−スレオニル−Ｌ−
0005786218.tif 000071
【０１４１】  これらの磁性流体の性状について、以下に示す。
0005786218.tif 000072
淡黄白色透明、粘性小／塩化ネオジウム（ＩＩＩ）Ｌ−スレオニル−Ｌ−スレオニン塩酸塩錯
0005786218.tif 000073
【実施例１７】
【０１４２】  塩化鉄（ＩＩＩ）Ｌ−スレオニル−グリシン塩酸塩錯体［ＩＩＩｅα］、塩化鉄（ＩＩ）Ｌ−スレオニル−グリシン塩酸塩錯体［ＩＩＩｅβ］、塩化コバルト（ＩＩ）Ｌ−スレオニル−グリシン塩酸塩錯体［ＩＩＩｅγ］、塩化マンガン（ＩＩ）Ｌ−スレオニル−グリシン塩酸塩錯体［ＩＩＩｅδ］、塩化ジスプロシウム（ＩＩＩ）Ｌ−スレオニル−グリシン塩酸塩錯体［ＩＩＩｅε］、塩化ネオジウム（ＩＩＩ）Ｌ−スレオニル−グリシン塩酸塩錯体［ＩＩＩｅζ］、塩化サマリウム（ＩＩＩ）Ｌ−スレオニル−グリシン塩酸塩錯体［ＩＩＩｅη］の合成【０１４３】
【化ＸＸＶＩＩＩ】
0005786218.tif 000074
【０１４４】Ｌ−スレオニル−グリシン塩酸塩５５１ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−スレオニル−グリ
0005786218.tif 000075
【０１４５】  これらの磁性流体の性状について、以下に示す。塩化鉄（ＩＩＩ）Ｌ−スレオニル−グリシ
0005786218.tif 000076
【実施例１８】
【０１４６】  塩化鉄（ＩＩＩ）Ｌ−スレオニル−グリシルグリシン塩酸塩錯体［ＩＩＩｆα］、塩化鉄（ＩＩ）Ｌ−スレオニル−グリシルグリシン塩酸塩錯体［ＩＩＩｆβ］、塩化コバルト（ＩＩ）Ｌ−スレオニル−グリシルグリシン塩酸塩錯体「ＩＩＩｆγ］、塩化マンガン（ＩＩ）Ｌ−スレオニル−グリシルグリシン塩酸塩錯体［ＩＩＩｆδ］、塩化ジスプロシウム（ＩＩＩ）Ｌ−スレオニル−グリシルグリシン塩酸塩錯体［ＩＩＩｆε］、塩化ネオジウム（ＩＩＩ）Ｌ−スレオニル−グリシルグリシン塩酸塩錯体［ＩＩＩｆζ］、塩化サマリウム（ＩＩＩ）Ｌ−スレオニル−グリシルグリシン塩酸塩錯体［ＩＩＩｆη］の合成【０１４７】
【化ＸＸＩＸ】
0005786218.tif 000077
【０１４８】Ｌ−スレオニル−グリシルグリシン塩酸塩６９９ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｌ−スレオニル−グリ
0005786218.tif 000078
0005786218.tif 000079
【０１４９】  これらの磁性流体の性状について、以下に示す。
0005786218.tif 000080
色透明、粘性小／塩化ジスプロシウム（ＩＩＩ）Ｌ−スレオニル−グリシルグリシン塩酸塩錯
0005786218.tif 000081
【実施例１９】
【０１５０】  塩化鉄（ＩＩＩ）グリシル−Ｌ−ヒスチジル−Ｌ−リジン塩酸塩錯体［ＩＩＩｇα］、塩化鉄（ＩＩ）グリシル−Ｌ−ヒスチジル−Ｌ−リジン塩酸塩錯体［ＩＩＩｇβ］、塩化コバルト（ＩＩ）グリシル−Ｌ−ヒスチジル−Ｌ−リジン塩酸塩錯体［ＩＩＩｇγ］、塩化マンガン（ＩＩ）グリシル−Ｌ−ヒスチジル−Ｌ−リジン塩酸塩錯体［ＩＩＩｇδ］、塩化ジスプロシウム（ＩＩＩ）グリシル−Ｌ−ヒスチジル−Ｌ−リジン塩酸塩錯体［ＩＩＩｇε］、塩化ネオジウム（ＩＩＩ）グリシル−Ｌ−ヒスチジル−Ｌ−リジン塩酸塩錯体［ＩＩＩｇζ］、塩化サマリウム（ＩＩＩ）グリシル−Ｌ−ヒスチジル−Ｌ−リジン塩酸塩錯体［ＩＩＩｇη］の合成【０１５１】
【化ＸＸＸ−１】
0005786218.tif 000082
【０１５２】
【化ＸＸＸ−２】
0005786218.tif 000083
【０１５３】グリシル−Ｌ−ヒスチジル−Ｌ−リジン塩酸塩９７６ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）グリシル−Ｌ−ヒスチジ
0005786218.tif 000084
【０１５４】  これらの磁性流体の性状について、以下に示す。
0005786218.tif 000085
0005786218.tif 000086
色透明、粘性小／塩化ジスプロシウム（ＩＩＩ）グリシル−Ｌ−ヒスチジルーＬ−リジン塩酸塩錯
0005786218.tif 000087
【実施例２０】
【０１５５】  塩化鉄（ＩＩＩ）グリシル−Ｌ−ヒスチジル−Ｌ−リジン三塩酸塩錯体［ＩＩＩｇα］、塩化鉄（ＩＩ）グリシル−Ｌ−ヒスチジル−Ｌ−リジン三塩酸塩錯体［ＩＩＩｇβ］、塩化コバルト（ＩＩ）グリシル−Ｌ−ヒスチジル−Ｌ−リジン三塩酸塩錯体［ＩＩＩｇγ］、塩化マンガン（ＩＩ）グリシル−Ｌ−ヒスチジル−Ｌ−リジン三塩酸塩錯体［ＩＩＩｇδ］、塩化ジスプロシウム（ＩＩＩ）グリシル−Ｌ−ヒスチジル−Ｌ−リジン三塩酸塩錯体［ＩＩＩｇε］、塩化ネオジウム（ＩＩＩ）グリシル−Ｌ−ヒスチジル−Ｌ−リジン三塩酸塩錯体［ＩＩＩｇζ］、塩化サマリウム（ＩＩＩ）グリシル−Ｌ−ヒスチジル−Ｌ−リジン三塩酸塩錯体［ＩＩＩｇη］の合成【０１５６】
【化ＸＸＸＩ−１】
0005786218.tif 000088
【０１５７】
【化ＸＸＸＩ−２】
0005786218.tif 000089
【０１５８】グリシル−Ｌ−ヒスチジル−Ｌ−リジン塩酸塩１１６５ｍｇ（２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）グリシル−Ｌ−ヒスチジ
0005786218.tif 000090
【０１５９】  これらの磁性流体の性状について、以下に示す。
0005786218.tif 000091
］：淡桃色透明、粘性小／塩化ジスプロシウム（ＩＩＩ）グリシル−Ｌ−ヒスチジル−Ｌ−リジン
0005786218.tif 000092
【実施例２１】
【０１６０】塩化鉄（ＩＩＩ）ポリＬ−リジン塩酸塩錯体［ＩＶａα］、塩化鉄（ＩＩ）ポリＬ−リジン塩酸塩錯体［ＩＶａβ］、塩化コバルト（ＩＩ）ポリＬ−リジン塩酸塩錯体［ＩＶａγ］、塩化マンガン（ＩＩ）ポリＬ−リジン塩酸塩錯体［ＩＶａδ］、塩化ジスプロシウム（ＩＩＩ）ポリＬ−リジン塩酸塩錯体塩酸塩錯体［ＩＶａε］、塩化ネオジウム（ＩＩＩ）ポリＬ−リジン塩酸塩錯体［ＩＶａζ］、塩化サマリウム（ＩＩＩ）ポリＬ−リジン塩酸塩錯体［ＩＶａη］の合成【０１６１】
【化ＸＸＸＩＩ】
0005786218.tif 000093
【０１６２】ポリ−Ｌ−リジン塩酸塩４３０ｍｇ（モノマー単位で２．５９ｍｍｏｌ：ＨＣｌ  Ｈ２  Ｎ−（ＣＨ２）４ＣＨ（ＮＨ−）ＣＯ−）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−リジン塩酸塩錯体［ＩＶａα］、塩化鉄（ＩＩ）ポリＬ−リジン塩酸塩錯体［ＩＶａβ］、塩化コバルト（ＩＩ）ポリＬ−リジン塩酸塩錯体［ＩＶａγ］、塩化マンガン（ＩＩ）ポリＬ−リジン塩酸塩錯体［ＩＶａδ］、塩化ジスプロシウム（ＩＩＩ）ポリＬ−リジン塩酸塩錯体塩酸塩錯体［ＩＶａε］、塩化ネオジウム（ＩＩＩ）ポリＬ−リジン塩酸塩錯体［ＩＶａζ］、塩化サマリウム（ＩＩＩ）ポリＬ−リジン塩酸塩錯体［ＩＶａη］をそれぞれ得ることができた。【０１６３】  これらの磁性流体の性状について、以下に示す。
塩化鉄（ＩＩＩ）ポリＬ−リジン塩酸塩錯体［ＩＶａα］：赤褐色透明、粘性小／塩化鉄（ＩＩ）ポリＬ−リジン塩酸塩錯体［ＩＶａβ］：淡緑色透明、粘性小／塩化コバルト（ＩＩ）ポリＬ−リジン塩酸塩錯体［ＩＶａγ］：赤紫色、粘性小／塩化マンガン（ＩＩ）ポリＬ−リジン塩酸塩錯体［ＩＶａδ］：淡桃色透明、粘性小／塩化ジスプロシウム（ＩＩＩ）ポリＬ−リジン塩酸塩錯体塩酸塩錯体［ＩＶａε］：淡白色透明、粘性小／塩化ネオジウム（ＩＩＩ）ポリＬ−リジン塩酸塩錯体［ＩＶａζ］：淡青色透明、粘性小／塩化サマリウム（ＩＩＩ）ポリＬ−リジン塩酸塩錯体［ＩＶａη］：淡黄色透明、粘性小
【実施例２２】
【０１６４】  塩化鉄（ＩＩＩ）ポリＬ−ヒスチジン塩酸塩錯体［ＩＶｂα］、塩化鉄（ＩＩ）ポリＬ−ヒスチジン塩酸塩錯体［ＩＶｂβ］、塩化コバルト（ＩＩ）ポリＬ−ヒスチジン塩酸塩錯体［ＩＶｂγ］、塩化マンガン（ＩＩ）ポリＬ−ヒスチジン塩酸塩錯体［ＩＶｂδ］、塩化ジスプロシウム（ＩＩＩ）ポリＬ−ヒスチジン塩酸塩錯体［ＩＶｂε］、塩化ネオジウム（ＩＩＩ）ポリＬ−ヒスチジン塩酸塩錯体［ＩＶｂζ］、塩化サマリウム（ＩＩＩ）ポリＬ−ヒスチジン塩酸塩錯体［ＩＶｂη］の合成【０１６５】
【化ＸＸＸＩＩＩ】
0005786218.tif 000094
【０１６６】ポリＬ−ヒスチジン塩酸塩４５１ｍｇ（モノマー単位で２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−ヒスチジン塩酸塩錯体［ＩＶｂα］、塩化鉄（ＩＩ）ポリＬ−ヒスチジン塩酸塩錯体［ＩＶｂβ］、塩化コバルト（ＩＩ）ポリＬ−ヒスチジン塩酸塩錯体［ＩＶｂγ］、塩化マンガン（ＩＩ）ポリＬ−ヒスチジン塩酸塩錯体［ＩＶｂδ］、塩化ジスプロシウム（ＩＩＩ）ポリＬ−ヒスチジン塩酸塩錯体［ＩＶｂε］、塩化ネオジウム（ＩＩＩ）ポリＬ−ヒスチジン塩酸塩錯体［ＩＶｂζ］、塩化サマリウム（ＩＩＩ）ポリＬ−ヒスチジン塩酸塩錯体［ＩＶｂη］をそれぞれ得ることができた。【０１６７】  これらの磁性流体の性状について、以下に示す。
塩化鉄（ＩＩＩ）ポリＬ−ヒスチジン塩酸塩錯体［ＩＶｂα］：赤褐色透明、粘性小／塩化鉄（ＩＩ）ポリＬ−ヒスチジン塩酸塩錯体［ＩＶｂβ］：淡緑色透明、粘性小／塩化コバルト（ＩＩ）ポリＬ−ヒスチジン塩酸塩錯体［ＩＶｂγ］：赤紫色、粘性小／塩化マンガン（ＩＩ）ポリＬ−ヒスチジン塩酸塩錯体［ＩＶｂδ］：淡桃色透明、粘性小／塩化ジスプロシウム（ＩＩＩ）ポリＬ−ヒスチジン塩酸塩錯体［ＩＶｂε］：淡白色透明、粘性小／塩化ネオジウム（ＩＩＩ）ポリＬ−ヒスチジン塩酸塩錯体［ＩＶｂζ］：淡青色透明、粘性小／塩化サマリウム（ＩＩＩ）ポリＬ−ヒスチジン塩酸塩錯体［ＩＶｂη］：淡黄色透明、粘性小
【実施例２３】
【０１６８】  塩化鉄（ＩＩＩ）ポリＬ−アルギニン塩酸塩錯体［ＩＶｃα］、塩化鉄（ＩＩ）ポリＬ−アルギニン塩酸塩錯体［ＩＶｃβ］、塩化コバルト（ＩＩ）ポリＬ−アルギニン塩酸塩錯体［ＩＶｃγ］、塩化マンガン（ＩＩ）ポリＬ−アルギニン塩酸塩錯体［ＩＶｃδ］、塩化ジスプロシウム（ＩＩＩ）ポリＬ−アルギニン塩酸塩錯体［ＩＶｃε］、塩化ネオジウム（ＩＩＩ）ポリＬ−アルギニン塩酸塩錯体［ＩＶｃζ］、塩化サマリウム（ＩＩＩ）ポリＬ−アルギニン塩酸塩錯体［ＩＶｃη］の合成【０１６９】
【化ＸＸＸＩＶ】
0005786218.tif 000095
【０１７０】ポリＬ−アルギニン塩酸塩５００ｍｇ（モノマー単位で２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−アルギニン塩酸塩錯体［ＩＶｃα］、塩化鉄（ＩＩ）ポリＬ−アルギニン塩酸塩錯体［ＩＶｃβ］、塩化コバルト（ＩＩ）ポリＬ−アルギニン塩酸塩錯体［ＩＶｃγ］、塩化マンガン（ＩＩ）ポリＬ−アルギニン塩酸塩錯体［ＩＶｃδ］、塩化ジスプロシウム（ＩＩＩ）ポリＬ−アルギニン塩酸塩錯体［ＩＶｃε］、塩化ネオジウム（ＩＩＩ）ポリＬ−アルギニン塩酸塩錯体［ＩＶｃζ］、塩化サマリウム（ＩＩＩ）ポリＬ−アルギニン塩酸塩錯体［ＩＶｃη］をそれぞれ得ることができた。【０１７１】  これらの磁性流体の性状について、以下に示す。
塩化鉄（ＩＩＩ）ポリＬ−アルギニン塩酸塩錯体［ＩＶｃα］：赤褐色透明、粘性小／塩化鉄（ＩＩ）ポリＬ−アルギニン塩酸塩錯体［ＩＶｃβ］：淡緑色透明、粘性小／塩化コバルト（ＩＩ）ポリＬ−アルギニン塩酸塩錯体［ＩＶｃγ］：赤紫色、粘性小／塩化マンガン（ＩＩ）ポリＬ−アルギニン塩酸塩錯体［ＩＶｃδ］：淡桃色透明、粘性小／塩化ジスプロシウム（ＩＩＩ）ポリＬ−アルギニン塩酸塩錯体［ＩＶｃε］：淡白色透明、粘性小／塩化ネオジウム（ＩＩＩ）ポリＬ−アルギニン塩酸塩錯体［ＩＶｃζ］：淡青色透明、粘性小／塩化サマリウム（ＩＩＩ）ポリＬ−アルギニン塩酸塩錯体［ＩＶｃη］：淡黄色透明、粘性小
【実施例２４】
【０１７２】  塩化鉄（ＩＩＩ）ポリＬ−オルニチン塩酸塩錯体［ＩＶｄα］、塩化鉄（ＩＩ）ポリＬ−オルニチン塩酸塩錯体［ＩＶｄβ］、塩化コバルト（ＩＩ）ポリＬ−オルニチン塩酸塩錯体［ＩＶｄγ］、塩化マンガン（ＩＩ）ポリＬ−オルニチン塩酸塩錯体［ＩＶｄδ］、塩化ジスプロシウム（ＩＩＩ）ポリＬ−オルニチン塩酸塩錯体［ＩＶｄε］、塩化ネオジウム（ＩＩＩ）ポリＬ−オルニチン塩酸塩錯体［ＩＶｄζ］、塩化サマリウム（ＩＩＩ）ポリＬ−オルニチン塩酸塩錯体［ＩＶｄη］の合成【０１７３】
【化ＸＸＸＶ】
0005786218.tif 000096
【０１７４】ポリＬ−オルニチン塩酸塩３９４ｍｇ（モノマー単位で２．５９ｍｍｏｌ）を精製水１．３ｍｌに溶解し、これに塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−オルニチン塩酸塩錯体［ＩＶｄα］、塩化鉄（ＩＩ）ポリＬ−オルニチン塩酸塩錯体［ＩＶｄβ］、塩化コバルト（ＩＩ）ポリＬ−オルニチン塩酸塩錯体［ＩＶｄγ］、塩化マンガン（ＩＩ）ポリＬ−オルニチン塩酸塩錯体［ＩＶｄδ］、塩化ジスプロシウム（ＩＩＩ）ポリＬ−オルニチン塩酸塩錯体［ＩＶｄε］、塩化ネオジウム（ＩＩＩ）ポリＬ−オルニチン塩酸塩錯体［ＩＶｄζ］、塩化サマリウム（ＩＩＩ）ポリＬ−オルニチン塩酸塩錯体［ＩＶｄη］をそれぞれ得ることができた。【０１７５】  これらの磁性流体の性状について、以下に示す。
塩化鉄（ＩＩＩ）ポリＬ−オルニンン塩酸塩錯体［ＩＶｄα］：赤褐色透明、粘性小／塩化鉄（ＩＩ）ポリＬ−オルニチン塩酸塩錯体［ＩＶｄβ］：淡緑色透明、粘性小／塩化コバルト（ＩＩ）ポリＬ−オルニチン塩酸塩錯体［ＩＶｄγ］：赤紫色、粘性小／塩化マンガン（ＩＩ）ポリＬ−オルニチン塩酸塩錯体［ＩＶｄδ］：淡桃色透明、粘性小／塩化ジスプロシウム（ＩＩＩ）ポリＬ−オルニチン塩酸塩錯体［ＩＶｄε］：淡白色透明、粘性小／塩化ネオジウム（ＩＩＩ）ポリＬ−オルニチン塩酸塩錯体［ＩＶｄζ］：淡青色透明、粘性小／塩化サマリウム（ＩＩＩ）ポリＬ−オルニチン塩酸塩錯体［ＩＶｄη］：淡黄色透明、粘性小
【実施例２５】
【０１７６】  塩化鉄（ＩＩＩ）グルタチオン塩酸塩錯体［Ｖｄα］、塩化鉄（ＩＩ）グルタチオン塩酸塩錯体［Ｖｄβ］、塩化コバルト（ＩＩ）グルタチオン塩酸塩錯体［Ｖｄγ］、塩化マンガン（ＩＩ）グルタチオン塩酸塩錯体［Ｖｄδ］、塩化ジスプロシウム（ＩＩＩ）グルタチオン塩酸塩錯体［Ｖｄε］、塩化ネオジウム（ＩＩＩ）グルタチオン塩酸塩錯体［Ｖｄζ］、塩化サマリウム（ＩＩＩ）グルタチオン塩酸塩錯体［Ｖｄη］の合成【０１７７】
【化ＸＸＸＶＩ】
0005786218.tif 000097
【０１７８】グルタチオン塩酸塩７９５ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）グルタチオン塩酸塩錯体［Ｖａα］、塩化鉄（ＩＩ）グルタチオン塩酸塩錯体［Ｖａβ］、塩化コバルト（ＩＩ）グルタチオン塩酸塩錯体［Ｖａγ］、塩化マンガン（ＩＩ）グルタチオン塩酸塩錯体［Ｖａδ］、塩化ジスプロシウム（ＩＩＩ）グルタチオン塩酸塩錯体［Ｖａε］、塩化ネオジウム（ＩＩＩ）グルタチオン塩酸塩錯体［Ｖａζ］、塩化サマリウム（ＩＩＩ）グルタチオン塩酸塩錯体［Ｖａη］をそれぞれ得ることができた。【０１７９】  これらの磁性流体の性状について、以下に示す。
塩化鉄（ＩＩＩ）グルタチオン塩酸塩錯体［Ｖａα］：赤褐色透明、粘性小／塩化鉄（ＩＩ）グルタチオン塩酸塩錯体［Ｖａβ］：淡緑色透明、粘性小／塩化コバルト（ＩＩ）グルタチオン塩酸塩錯体［Ｖａγ］：赤紫色、粘性小／塩化マンガン（ＩＩ）グルタチオン塩酸塩錯体［Ｖａδ］：淡桃色透明、粘性小／塩化ジスプロシウム（ＩＩＩ）グルタチオン塩酸塩錯体［Ｖａε］：淡白色透明、粘性小／塩化ネオジウム（ＩＩＩ）グルタチオン塩酸塩錯体［Ｖａζ］：淡青色透明、粘性小／塩化サマリウム（ＩＩＩ）グルタチオン塩酸塩錯体［Ｖａη］：淡黄色透明、粘性小
【実施例２６】
【０１８０】  塩化鉄（ＩＩＩ）ポリアリールアミン塩酸塩錯体（ｎ＝１７）［ＶＩａα］、塩化鉄（ＩＩ）ポリアリールアミン塩酸塩錯体（ｎ＝１７）［ＶＩａβ］、塩化コバルト（ＩＩ）ポリアリールアミン塩酸塩錯体（ｎ＝１７）［ＶＩａγ］、塩化マンガン（ＩＩ）ポリアリールアミン塩酸塩錯体（ｎ＝１７）［ＶＩａδ］、塩化ジスプロシウム（ＩＩＩ）ポリアリールアミン塩酸塩錯体（ｎ＝１７）［ＶＩａε］、塩化ネオジウム（ＩＩＩ）ポリアリールアミン塩酸塩錯体（ｎ＝１７）［ＶＩａζ］、塩化サマリウム（ＩＩＩ）ポリアリールアミン塩酸塩錯体（ｎ＝１７）［ＶＩａη］の合成【０１８１】
【化ＸＸＸＶＩＩ】
0005786218.tif 000098
【０１８２】ポリアリールアミン塩酸塩錯体（ｎ＝１７）２４２ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリアリールアミン塩酸塩錯体（ｎ＝１７）［ＶＩａα］、塩化鉄（ＩＩ）ポリアリールアミン塩酸塩錯体（ｎ＝１７）［ＶＩａβ］、塩化コバルト（ＩＩ）ポリアリールアミン塩酸塩錯体（ｎ＝１７）［ＶＩａγ］、塩化マンガン（ＩＩ）ポリアリールアミン塩酸塩錯体（ｎ＝１７）［ＶＩａδ］、塩化ジスプロシウム（ＩＩＩ）ポリアリールアミン塩酸塩錯体（ｎ＝１７）［ＶＩａε］、塩化ネオジウム（ＩＩＩ）ポリアリールアミン塩酸塩錯体（ｎ＝１７）［ＶＩａζ］、塩化サマリウム（ＩＩＩ）ポリアリールアミン塩酸塩錯体（ｎ＝１７）［ＶＩａη］をそれぞれ得ることができた。これらの磁性流体の性状について、以下に示す。塩化鉄（ＩＩＩ）ポリアリールアミン塩酸塩錯体（ｎ＝１７）［ＶＩａα］：赤褐色、粘性小／塩化鉄（ＩＩ）ポリアリールアミン塩酸塩錯体（ｎ＝７）［ＶＩａβ］：淡緑色透明、粘性小／塩化コバルト（ＩＩ）ポリアリールアミン塩酸塩錯体（ｎ＝１７）［ＶＩａγ］：赤紫色、粘性小／塩化マンガン（ＩＩ）ポリアリールアミン塩酸塩錯体（ｎ＝１７）［ＶＩａδ］：淡桃色透明、粘性小／塩化ジスプロシウム（ＩＩＩ）ポリアリールアミン塩酸塩錯体（ｎ＝１７）［ＶＩａε］：淡白色透明、粘性小／塩化ネオジウム（ＩＩＩ）ポリアリールアミン塩酸塩錯体（ｎ＝１７）［ＶＩａζ］：淡青色透明、粘性小／塩化サマリウム（ＩＩＩ）ポリアリールアミン塩酸塩錯体（ｎ＝１７）［ＶＩａη］：淡黄色透明、粘性小【０１８３】  また、同様の方法で分子量が異なる鎖状ポリアミン型強磁性有機磁性流体を合成した。その例を以下に示す。尚、同様の方法で合成したこれらの鎖状ポリアミン型強磁性有機磁性流体は、定量的に簡便に合成することができ、前記と同様の性状を示した。
塩化鉄（ＩＩＩ）ポリアリールアミン塩酸塩錯体（ｎ＝３２）［ＶＩｂα］、塩化鉄（ＩＩ）ポリアリールアミン塩酸塩錯体（ｎ＝３２）［ＶＩｂβ］、塩化コバルト（ＩＩ）ポリアリールアミン塩酸塩錯体（ｎ＝３２）［ＶＩｂγ］、塩化マンガン（ＩＩ）ポリアリールアミン塩酸塩錯体（ｎ＝３２）［ＶＩｂδ］、塩化ジスプロシウム（ＩＩＩ）ポリアリールアミン塩酸塩錯体（ｎ＝３２）［ＶＩｂε］、塩化ネオジウム（ＩＩＩ）ポリアリールアミン塩酸塩錯体（ｎ＝３２）［ＶＩｂζ］、塩化サマリウム（ＩＩＩ）ポリアリールアミン塩酸塩錯体（ｎ＝３２）［ＶＩｂη］
塩化鉄（ＩＩＩ）ポリアリールアミン塩酸塩錯体（ｎ＝５４）［ＶＩｃα］、塩化鉄（ＩＩ）ポリアリールアミン塩酸塩錯体（ｎ＝５４）［ＶＩｃβ］、塩化コバルト（ＩＩ）ポリアリールアミン塩酸塩錯体（ｎ＝５４）［ＶＩｃγ］、塩化マンガン（ＩＩ）ポリアリールアミン塩酸塩錯体（ｎ＝５４）［ＶＩｃδ］、塩化ジスプロシウム（ＩＩＩ）ポリアリールアミン塩酸塩錯体（ｎ＝５４）［ＶＩｃε］、塩化ネオジウム（ＩＩＩ）ポリアリールアミン塩酸塩錯体（ｎ＝５４）［ＶＩｃζ］、塩化サマリウム（ＩＩＩ）ポリアリールアミン塩酸塩錯体（ｎ＝５４）［ＶＩｃη］
塩化鉄（ＩＩＩ）ポリアリールアミン塩酸塩錯体（ｎ＝１６０）［ＶＩｄα］、塩化鉄（ＩＩ）ポリアリールアミン塩酸塩錯体（ｎ＝１６０）［ＶＩｄβ］、塩化コバルト（ＩＩ）ポリアリールアミン塩酸塩錯体（ｎ＝１６０）［ＶＩｄγ］、塩化マンガン（ＩＩ）ポリアリールアミン塩酸塩錯体（ｎ＝１６０）［ＶＩｄδ］、塩化ジスプロシウム（ＩＩＩ）ポリアリールアミン塩酸塩錯体（ｎ＝１６０）［ＶＩｄε］、塩化ネオジウム（ＩＩＩ）ポリアリールアミン塩酸塩錯体（ｎ＝１６０）［ＶＩｄζ］、塩化サマリウム（ＩＩＩ）ポリアリールアミン塩酸塩錯体（ｎ＝１６０）［ＶＩｄη］
塩化鉄（ＩＩＩ）ポリアリールアミン塩酸塩錯体（ｎ＝１６０５）［ＶＩｅα］、塩化鉄（ＩＩ）ポリアリールアミン塩酸塩錯体（ｎ＝１６０５）［ＶＩｅβ］、塩化コバルト（ＩＩ）ポリアリールアミン塩酸塩錯体（ｎ＝１６０５）［ＶＩｅγ］、塩化マンガン（ＩＩ）ポリアリールアミン塩酸塩錯体（ｎ＝１６０５）［ＶＩｅδ］、塩化ジスプロシウム（ＩＩＩ）ポリアリールアミン塩酸塩錯体（ｎ＝１６０５）［ＶＩｅε］、塩化ネオジウム（ＩＩＩ）ポリアリールアミン塩酸塩錯体（ｎ＝１６０５）［ＶＩｅζ］、塩化サマリウム（ＩＩＩ）ポリアリールアミン塩酸塩錯体（ｎ＝１６０５）［ＶＩｅη］
【実施例２７】
【０１８４】  塩化鉄（ＩＩＩ）ポリ（３，４−ジメチレンピロリジン）塩酸塩錯体［ＶＩＩａα］、塩化鉄（ＩＩ）ポリ（３，４−ジメチレンピロリジン）塩酸塩錯体［ＶＩＩａβ］、塩化コバルト（ＩＩ）ポリ（３，４−ジメチレンピロリジン）塩酸塩錯体［ＶＩＩａγ］、塩化マンガン（ＩＩ）ポリ（３，４−ジメチレンピロリジン）塩酸塩錯体［ＶＩＩａδ］、塩化ジスプロシウム（ＩＩＩ）ポリ（３，４−ジメチレンピロリジン）塩酸塩錯体［ＶＩＩａε］、塩化ネオジウム（ＩＩＩ）ポリ（３，４−ジメチレンピロリジン）塩酸塩錯体［ＶＩＩａζ］、塩化サマリウム（ＩＩＩ）ポリ（３，４−ジメチレンピロリジン）塩酸塩錯体［ＶＩＩａη］の合成【０１８５】
【化ＸＸＸＶＩＩＩ】
0005786218.tif 000099
【０１８６】ポリ（３，４−ジメチレンピロリジン）塩酸塩３４７ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリ（３，４−ジメチレンピロリジン）塩酸塩錯体［ＶＩＩａα］、塩化鉄（ＩＩ）ポリ（３，４−ジメチレンピロリジン）塩酸塩錯体［ＶＩＩａβ］、塩化コバルト（ＩＩ）ポリ（３，４−ジメチレンピロリジン）塩酸塩錯体［ＶＩＩａγ］、塩化マンガン（ＩＩ）ポリ（３，４−ジメチレンピロリジン）塩酸塩錯体［ＶＩＩａδ］、塩化ジスプロシウム（ＩＩＩ）ポリ（３，４−ジメチレンピロリジン）塩酸塩錯体［ＶＩＩａε］、塩化ネオジウム（ＩＩＩ）ポリ（３，４−ジメチレンピロリジン）塩酸塩錯体［ＶＩＩａζ］、塩化サマリウム（ＩＩＩ）ポリ（３，４−ジメチレンピロリジン）塩酸塩錯体［ＶＩＩａη］をそれぞれ得ることができた。【０１８７】  これらの磁性流体の性状について、以下に示す。
塩化鉄（ＩＩＩ）ポリ（３，４−ジメチレンピロリジン）塩酸塩錯体［ＶＩＩａα］：赤褐色、粘性小／塩化コバルト（ＩＩ）ポリ（３，４−ジメチレンピロリジン）塩酸塩錯体［ＶＩＩａγ］：淡緑色透明、粘性小／塩化コバルト（ＩＩ）ポリ（３，４−ジメチレンピロリジン）塩酸塩錯体［ＶＩＩａγ］：赤紫色、粘性小／塩化マンガン（ＩＩ）ポリ（３，４−ジメチレンピロリジン）塩酸塩錯体［ＶＩＩａδ］：淡桃色透明、粘性小／塩化ジスプロシウム（ＩＩＩ）ポリ（３，４−ジメチレンピロリジン）塩酸塩錯体［ＶＩＩａε］：淡白色透明、粘性小／塩化ネオジウム（ＩＩＩ）ポリ（３，４−ジメチレンピロリジン）塩酸塩錯体［ＶＩＩａζ］：淡青色透明、粘性小／塩化サマリウム（ＩＩＩ）ポリ（３，４−ジメチレンピロリジン）塩酸塩錯体［ＶＩＩａη］：淡黄色透明、粘性小
【実施例２８】
【０１８８】  塩化鉄（ＩＩＩ）ポリ（３，４−ジメチレン−１−メチルピロリジン）塩酸塩錯体［ＶＩＩａα］、塩化鉄（ＩＩ）ポリ（３，４−ジメチレン−１−メチルピロリジン）塩酸塩錯体［ＶＩＩａβ］、塩化コバルト（ＩＩ）ポリ（３，４−ジメチレン−１−メチルピロリジン）塩酸塩錯体［ＶＩＩａγ］、塩化マンガン（ＩＩ）ポリ（３，４−ジメチレン−１−メチルピロリジン）塩酸塩錯体［ＶＩＩａδ］、塩化ジスプロシウム（ＩＩＩ）ポリ（３，４−ジメチレン−１−メチルピロリジン）塩酸塩錯体［ＶＩＩａε］、塩化ネオジウム（ＩＩＩ）ポリ（３，４−ジメチレン−１−メチルピロリジン）塩酸塩錯体［ＶＩＩａζ］、塩化サマリウム（ＩＩＩ）ポリ（３，４−ジメチレン−１−メチルピロリジン）塩酸塩錯体［ＶＩＩａη］の合成【０１８９】
【化ＸＸＸＩＸ】
0005786218.tif 000100
【０１９０】ポリ（３，４−ジメチレン−１−メチルピロリジン）塩酸塩３８３ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリ（３，４−ジメチレン−１−メチルピロリジン）塩酸塩錯体［ＶＩＩａα］、塩化鉄（ＩＩ）ポリ（３，４−ジメチレン−１−メチルピロリジン）塩酸塩錯体［ＶＩＩａβ］、塩化コバルト（ＩＩ）ポリ（３，４−ジメチレン−１−メチルピロリジン）塩酸塩錯体［ＶＩＩａγ］、塩化マンガン（ＩＩ）ポリ（３，４−ジメチレン−１−メチルピロリジン）塩酸塩錯体［ＶＩＩａδ］、塩化ジスプロシウム（ＩＩＩ）ポリ（３，４−ジメチレン−１−メチルピロリジン）塩酸塩錯体［ＶＩＩａε］、塩化ネオジウム（ＩＩＩ）ポリ（３，４−ジメチレン−１−メチルピロリジン）塩酸塩錯体［ＶＩＩａζ］、塩化サマリウム（ＩＩＩ）ポリ（３，４−ジメチレン−１−メチルピロリジン）塩酸塩錯体［ＶＩＩａη］をそれぞれ得ることができた。【０１９１】  これらの磁性流体の性状について、以下に示す。
塩化鉄（ＩＩＩ）ポリ（３，４−ジメチレン−１−メチルピロリジン）塩酸塩錯体［ＶＩＩａα］：赤褐色、粘性小／塩化鉄（ＩＩ）ポリ（３，４−ジメチレン−１−メチルピロリジン）塩酸塩錯体［ＶＩＩａβ］：淡緑色、粘性小／塩化コバルト（ＩＩ）ポリ（３，４−ジメチレン−１−メチルピロリジン）塩酸塩錯体［ＶＩＩａγ］：赤紫色、粘性小／塩化マンガン（ＩＩ）ポリ（３，４−ジメチレン−１−メチルピロリジン）塩酸塩錯体［ＶＩＩａδ］：淡桃色透明、粘性小／塩化ジスプロシウム（ＩＩＩ）ポリ（３，４−ジメチレン−１−メチルピロリジン）塩酸塩錯体［ＶＩＩａε］：淡白色透明、粘性小／塩化ネオジウム（ＩＩＩ）ポリ（３，４−ジメチレン−１−メチルピロリジン）塩酸塩錯体［ＶＩＩａζ］：淡青色透明、粘性小／塩化サマリウム（ＩＩＩ）ポリ（３，４−ジメチレン−１−メチルピロリジン）塩酸塩錯体［ＶＩＩａη］：淡黄色透明、粘性小
【実施例２９】
【０１９２】  塩化鉄（ＩＩＩ）ポリ（３，４−ジメチレン−１，１−ジメチルピロリジン）塩酸塩錯体［ＶＩＩａα］、塩化鉄（ＩＩ）ポリ（３，４−ジメチレン−１，１−ジメチルピロリジン）塩酸塩錯体［ＶＩＩａβ］、塩化コバルト（ＩＩ）ポリ（３，４−ジメチレン−１，１−ジメチルピロリジン）塩酸塩錯体［ＶＩＩａγ］、塩化マンガン（ＩＩ）ポリ（３，４−ジメチレン−１，１−ジメチルピロリジン）塩酸塩錯体［ＶＩＩａδ］、塩化ジスプロシウム（ＩＩＩ）ポリ（３，４−ジメチレン−１，１−ジメチルピロリジン）塩酸塩錯体［ＶＩＩａε］、塩化ネオジウム（ＩＩＩ）ポリ（３，４−ジメチレン−１，１−ジメチルピロリジン）塩酸塩錯体［ＶＩＩａζ］、塩化サマリウム（ＩＩＩ）ポリ（３，４−ジメチレン−１，１−ジメチルピロリジン）塩酸塩錯体［ＶＩＩａη］の合成【０１９３】
【化ＸＸＸＸ】
0005786218.tif 000101
【０１９４】ポリ（３，４−ジメチレン−１，１−ジメチルピロリジン）塩酸塩４２０ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリ（３，４−ジメチレン−１，１−ジメチルピロリジン）塩酸塩錯体［ＶＩＩａα］、塩化鉄（ＩＩ）ポリ（３，４−ジメチレン−１，１−ジメチルピロリジン）塩酸塩錯体［ＶＩＩａβ］、塩化コバルト（ＩＩ）ポリ（３，４−ジメチレン−１，１−ジメチルピロリジン）塩酸塩錯体［ＶＩＩａγ］、塩化マンガン（ＩＩ）ポリ（３，４−ジメチレン−１，１−ジメチルピロリジン）塩酸塩錯体［ＶＩＩａδ］、塩化ジスプロシウム（ＩＩＩ）ポリ（３，４−ジメチレン−１，１−ジメチルピロリジン）塩酸塩錯体［ＶＩＩａε］、塩化ネオジウム（ＩＩＩ）ポリ（３，４−ジメチレン−１，１−ジメチルピロリジン）塩酸塩錯体［ＶＩＩａζ］、塩化サマリウム（ＩＩＩ）ポリ（３，４−ジメチレン−１，１−ジメチルピロリジン）塩酸塩錯体［ＶＩＩａη］をそれぞれ得ることができた。【０１９４】  これらの磁性流体の性状について、以下に示す。
塩化鉄（ＩＩＩ）ポリ（３，４−ジメチレン−１，１−ジメチルピロリジン）塩酸塩錯体［ＶＩＩａα］：赤褐色、粘性小／塩化鉄（ＩＩ）ポリ（３，４−ジメチレン−１，１−ジメチルピロリジン）塩酸塩錯体［ＶＩＩａβ］：淡緑色、粘性小／塩化コバルト（ＩＩ）ポリ（３，４−ジメチレン−１，１−ジメチルピロリジン）塩酸塩錯体［ＶＩＩａγ］：赤紫色、粘性小／塩化マンガン（ＩＩ）ポリ（３，４−ジメチレン−１，１−ジメチルピロリジン）塩酸塩錯体［ＶＩＩａδ］：淡桃色透明、粘性小／塩化ジスプロシウム（ＩＩＩ）ポリ（３，４−ジメチレン−１，１−ジメチルピロリジン）塩酸塩錯体［ＶＩＩａε］：淡白色透明、粘性小／塩化ネオジウム（ＩＩＩ）ポリ（３，４−ジメチレン−１，１−ジメチルピロリジン）塩酸塩錯体［ＶＩＩａζ］：淡青色透明、粘性小／塩化サマリウム（ＩＩＩ）ポリ（３，４−ジメチレン−１，１−ジメチルピロリジン）塩酸塩錯体［ＶＩＩａη］：淡黄色透明、粘性小
【実施例３０】
【０１９５】  塩化鉄（ＩＩＩ）Ｄ−グルコサミン塩酸塩錯体［ＶＩＩＩａα］、塩化鉄（ＩＩ）Ｄ−グルコサミン塩酸塩錯体［ＶＩＩＩａβ］、塩化コバルト（ＩＩ）Ｄ−グルコサミン塩酸塩錯体［ＶＩＩＩａγ］、塩化マンガン（ＩＩ）Ｄ−グルコサミン塩酸塩錯体［ＶＩＩＩａδ］、塩化ジスプロシウム（ＩＩＩ）Ｄ−グルコサミン塩酸塩錯体［ＶＩＩＩａε］、塩化ネオジウム（ＩＩＩ）Ｄ−グルコサミン塩酸塩錯体［ＶＩＩＩａζ］、塩化サマリウム（ＩＩＩ）Ｄ−グルコサミン塩酸塩錯体［ＶＩＩＩａη］の合成【０１９６】
【化ＸＸＸＸＩ】
0005786218.tif 000102
【０１９７】Ｄ−グルコサミン塩酸塩５５８ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グルコサミン塩酸
0005786218.tif 000103
れぞれ得ることができた。【０１９８】  これらの磁性流体の性状について、以下に示す。
0005786218.tif 000104
0005786218.tif 000105
粘性小
【実施例３１】
【０１９９】  塩化鉄（ＩＩＩ）Ｄ−グリセロサミン塩酸塩錯体［ＶＩＩＩｂα］、塩化鉄（ＩＩ）Ｄ−グリセロサミン塩酸塩錯体［ＶＩＩＩｂβ］、塩化コバルト（ＩＩ）Ｄ−グリセロサミン塩酸塩錯体［ＶＩＩＩｂγ］、塩化マンガン（ＩＩ）Ｄ−グリセロサミン塩酸塩錯体［ＶＩＩＩｂδ］、塩化ジスプロシウム（ＩＩＩ）Ｄ−グリセロサミン塩酸塩錯体［ＶＩＩＩｂε］、塩化ネオジウム（ＩＩＩ）Ｄ−グリセロサミン塩酸塩錯体［ＶＩＩＩｂζ］、塩化サマリウム（ＩＩＩ）Ｄ−グリセロサミン塩酸塩錯体［ＶＩＩＩｂη］の合成【０２００】
【化ＸＸＸＸＩＩ】
0005786218.tif 000106
【０２０１】Ｄ−グリセロサミン塩酸塩３２５ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グリセロサミン塩
0005786218.tif 000107
【０２０２】  これらの磁性流体の性状について、以下に示す。
0005786218.tif 000108
］：淡黄色透明、粘性小
【実施例３２】
【０２０３】  塩化鉄（ＩＩＩ）Ｄ−キシロサミン塩酸塩錯体［ＶＩＩＩｃα］、塩化鉄（ＩＩ）Ｄ−キシロサミン塩酸塩錯体［ＶＩＩＩｃβ］、塩化コバルト（ＩＩ）Ｄ−キシロサミン塩酸塩錯体［ＶＩＩＩｃγ］、塩化マンガン（ＩＩ）Ｄ−キシロサミン塩酸塩錯体［ＶＩＩＩｃδ］、塩化ジスプロシウム（ＩＩＩ）Ｄ−キシロサミン塩酸塩錯体［ＶＩＩＩｃε］、塩化ネオジウム（ＩＩＩ）Ｄ−キシロサミン塩酸塩錯体［ＶＩＩＩｃζ］、塩化サマリウム（ＩＩＩ）Ｄ−キシロサミン塩酸塩錯体［ＶＩＩＩｃη］の合成【０２０４】
【化ＸＸＸＸＩＩＩ】
0005786218.tif 000109
【０２０５】Ｄ−キシロサミン塩酸塩４８１ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−キシロサミン塩酸
0005786218.tif 000110
れぞれ得ることができた。【０２０６】  これらの磁性流体の性状について、以下に示す。
0005786218.tif 000111
粘性小
【実施例３３】
【０２０７】  塩化鉄（ＩＩＩ）Ｄ−グルカミン塩酸塩錯体［ＩＸａα］、塩化鉄（ＩＩ）Ｄ−グルカミン塩酸塩錯体［ＩＸａβ］、塩化コバルト（ＩＩ）Ｄ−グルカミン塩酸塩錯体［ＩＸａγ］、塩化マンガン（ＩＩ）Ｄ−グルカミン塩酸塩錯体［ＩＸａδ］、塩化ジスプロシウム（ＩＩＩ）Ｄ−グルカミン塩酸塩錯体［ＩＸａε］、塩化ネオジウム（ＩＩＩ）Ｄ−グルカミン塩酸塩錯体［ＩＸａζ］、塩化サマリウム（ＩＩＩ）Ｄ−グルカミン塩酸塩錯体［ＩＸａη］の合成【０２０８】
【化ＸＸＸＸＩＩＩ】
0005786218.tif 000112
【０２０９】Ｄ−グルカミン塩酸塩５６４ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グルカミン塩酸塩錯体［ＩＸａα］、塩化鉄（ＩＩ）Ｄ−グルカミン塩酸塩錯体［ＩＸａβ］、塩化コバルト（ＩＩ）Ｄ−グルカミン塩酸塩錯体［ＩＸａγ］、塩化マンガン（ＩＩ）Ｄ−グルカミン塩酸塩錯体［ＩＸａδ］、塩化ジスプロシウム（ＩＩＩ）Ｄ−グルカミン塩酸塩錯体［ＩＸａε］、塩化ネオジウム（ＩＩＩ）Ｄ−グルカミン塩酸塩錯体［ＩＸａζ］、塩化サマリウム（ＩＩＩ）Ｄ−グルカミン塩酸塩錯体［ＩＸａη］をそれぞれ得ることができた。【０２１０】  これらの磁性流体の性状について、以下に示す。
塩化鉄（ＩＩＩ）Ｄ−グルカミン塩酸塩錯体［ＩＸａα］：赤褐色、粘性小／塩化鉄（ＩＩ）Ｄ−グルカミン塩酸塩錯体［ＩＸａβ］：淡緑色、粘性小／塩化コバルト（ＩＩ）Ｄ−グルカミン塩酸塩錯体［ＩＸａγ］：赤紫色、粘性小／塩化マンガン（ＩＩ）Ｄ−グルカミン塩酸塩錯体［ＩＸａδ］：淡桃色透明、粘性小／塩化ジスプロシウム（ＩＩＩ）Ｄ−グルカミン塩酸塩錯体［ＩＸａε］：淡白色透明、粘性小／塩化ネオジウム（ＩＩＩ）Ｄ−グルカミン塩酸塩錯体［ＩＸａζ］：淡青色透明、粘性小／塩化サマリウム（ＩＩＩ）Ｄ−グルカミン塩酸塩錯体［ＩＸａη］：淡黄色透明、粘性小
【実施例３３】  塩化鉄（ＩＩＩ）Ｄ−グルカミン塩酸塩錯体［ＩＸａα］、塩化鉄（ＩＩ）Ｄ−グルカミン塩酸塩錯体［ＩＸａβ］、塩化コバルト（ＩＩ）Ｄ−グルカミン塩酸塩錯体［ＩＸａγ］、塩化マンガン（ＩＩ）Ｄ−グルカミン塩酸塩錯体［ＩＸａδ］、塩化ジスプロシウム（ＩＩＩ）Ｄ−グルカミン塩酸塩錯体［ＩＸａε］、塩化ネオジウム（ＩＩＩ）Ｄ−グルカミン塩酸塩錯体［ＩＸａζ］、塩化サマリウム（ＩＩＩ）Ｄ−グルカミン塩酸塩錯体［ＩＸａη］の合成【０２１１】
【化ＸＸＸＸＩＶ】
0005786218.tif 000113
【０２１２】Ｄ−グルカミン塩酸塩５６４ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グルカミン塩酸塩錯体［ＩＸａα］、塩化鉄（ＩＩ）Ｄ−グルカミン塩酸塩錯体［ＩＸａβ］、塩化コバルト（ＩＩ）Ｄ−グルカミン塩酸塩錯体［ＩＸａγ］、塩化マンガン（ＩＩ）Ｄ−グルカミン塩酸塩錯体［ＩＸａδ］、塩化ジスプロシウム（ＩＩＩ）Ｄ−グルカミン塩酸塩錯体［ＩＸａε］、塩化ネオジウム（ＩＩＩ）Ｄ−グルカミン塩酸塩錯体［ＩＸａζ］、塩化サマリウム（ＩＩＩ）Ｄ−グルカミン塩酸塩錯体［ＩＸａη］をそれぞれ得ることができた。【０２１３】  これらの磁性流体の性状について、以下に示す。
塩化鉄（ＩＩＩ）Ｄ−グルカミン塩酸塩錯体［ＩＸａα］：赤褐色、粘性小／塩化鉄（ＩＩ）Ｄ−グルカミン塩酸塩錯体［ＩＸａβ］：淡緑色、粘性小／塩化コバルト（ＩＩ）Ｄ−グルカミン塩酸塩錯体［ＩＸａγ］：赤紫色、粘性小／塩化マンガン（ＩＩ）Ｄ−グルカミン塩酸塩錯体［ＩＸａδ］：淡桃色透明、粘性小／塩化ジスプロシウム（ＩＩＩ）Ｄ−グルカミン塩酸塩錯体［ＩＸａε］：淡白色透明、粘性小／塩化ネオジウム（ＩＩＩ）Ｄ−グルカミン塩酸塩錯体［ＩＸａζ］：淡青色透明、粘性小／塩化サマリウム（ＩＩＩ）Ｄ−グルカミン塩酸塩錯体［ＩＸａη］：淡黄色透明、粘性小
【実施例３４】
【０２１４】  塩化鉄（ＩＩＩ）Ｎ−メチル−Ｄ−グルカミン塩酸塩錯体［ＩＸｂα］、塩化鉄（ＩＩ）Ｎ−メチル−Ｄ−グルカミン塩酸塩錯体［ＩＸｂβ］、塩化コバルト（ＩＩ）Ｎ−メチル−Ｄ−グルカミン塩酸塩錯体［ＩＸｂγ］、塩化マンガン（ＩＩ）Ｎ−メチル−Ｄ−グルカミン塩酸塩錯体［ＩＸｂδ］、塩化ジスプロシウム（ＩＩＩ）Ｎ−メチル−Ｄ−グルカミン塩酸塩錯体［ＩＸｂε］、塩化ネオジウム（ＩＩＩ）Ｎ−メチル−Ｄ−グルカミン塩酸塩錯体［ＩＸｂζ］、塩化サマリウム（ＩＩＩ）Ｎ−メチル−Ｄ−グルカミン塩酸塩錯体［ＩＸｂη］の合成【０２１５】
【化ＸＸＸＸＶ】
0005786218.tif 000114
【０２１６】Ｎ−メチル−Ｄ−グルカミン塩酸塩６００ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｎ−メチル−Ｄ−グルカミン塩酸塩錯体［ＩＸｂα］、塩化鉄（ＩＩ）Ｎ−メチル−Ｄ−グルカミン塩酸塩錯体［ＩＸｂβ］、塩化コバルト（ＩＩ）Ｎ−メチル−Ｄ−グルカミン塩酸塩錯体［ＩＸｂγ］、塩化マンガン（ＩＩ）Ｎ−メチル−Ｄ−グルカミン塩酸塩錯体［ＩＸｂδ］、塩化ジスプロシウム（ＩＩＩ）Ｎ−メチル−Ｄ−グルカミン塩酸塩錯体［ＩＸｂε］、塩化ネオジウム（ＩＩＩ）Ｎ−メチル−Ｄ−グルカミン塩酸塩錯体［ＩＸｂζ］、塩化サマリウム（ＩＩＩ）Ｎ−メチル−Ｄ−グルカミン塩酸塩錯体［ＩＸｂη］をそれぞれ得ることができた。【０２１７】  これらの磁性流体の性状について、以下に示す。
塩化鉄（ＩＩＩ）Ｎ−メチル−Ｄ−グルカミン塩酸塩錯体［ＩＸｂα］：赤褐色、粘性小／塩化鉄（ＩＩ）Ｎ−メチル−Ｄ−グルカミン塩酸塩錯体［ＩＸｂβ］：淡緑色、粘性小／塩化コバルト（ＩＩ）Ｎ−メチル−Ｄ−グルカミン塩酸塩錯体［ＩＸｂγ］：赤紫色、粘性小／塩化マンガン（ＩＩ）Ｎ−メチル−Ｄ−グルカミン塩酸塩錯体［ＩＸｂδ］：淡桃色透明、粘性小／塩化ジスプロシウム（ＩＩＩ）Ｎ−メチル−Ｄ−グルカミン塩酸塩錯体［ＩＸｂε］：淡白色透明、粘性小／塩化ネオジウム（ＩＩＩ）Ｎ−メチル−Ｄ−グルカミン塩酸塩錯体［ＩＸｂζ］：淡青色透明、粘性小／塩化サマリウム（ＩＩＩ）Ｎ−メチル−Ｄ−グルカミン塩酸塩錯体［ＩＸｂη］：淡黄色透明、粘性小
【実施例３５】
【０２１８】  塩化鉄（ＩＩＩ）１−アミノ−１−デオキシ−Ｄ−グリセロール塩酸塩錯体［ＩＸｃα］、塩化鉄（ＩＩ）１−アミノ−１−デオキシ−Ｄ−グリセロール塩酸塩錯体［ＩＸｃβ］、塩化コバルト（ＩＩ）１−アミノ−１−デオキシ−Ｄ−グリセロ−ル塩酸塩錯体［ＩＸｃγ］、塩化マンガン（ＩＩ）１−アミノ−１−デオキシ−Ｄ−グリセロール塩酸塩錯体［ＩＸｃδ］、塩化ジスプロシウム（ＩＩＩ）１−アミノ−１−デオキシ−Ｄ−グリセロール塩酸塩錯体［ＩＸｃε］、塩化ネオジウム（ＩＩＩ）１−アミノ−１−デオキシ−Ｄ−グリセロール塩酸塩錯体［ＩＸｃζ］、塩化サマリウム（ＩＩＩ）１−アミノ−１−デオキシ−Ｄ−グリセロール塩酸塩錯体［ＩＸｃη］の合成【０２１９】
【化ＸＸＸＸＶＩ】
0005786218.tif 000115
【０２２０】１−アミノ−１−デオキシ−Ｄ−グリセロール塩酸塩３３０ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）１−アミノ−１−デオキシ−Ｄ−グリセロール塩酸塩錯体［ＩＸｃα］、塩化鉄（ＩＩ）１−アミノ−１−デオキシ−Ｄ−グリセロール塩酸塩錯体［ＩＸｃβ］、塩化コバルト（ＩＩ）１−アミノ−１−デオキシ−Ｄ−グリセロール塩酸塩錯体［ＩＸｃγ］、塩化マンガン（ＩＩ）１−アミノ−１−デオキシ−Ｄ−グリセロール塩酸塩錯体［ＩＸｃδ］、塩化ジスプロシウム（ＩＩＩ）１−アミノ−１−デオキシ−Ｄ−グリセロール塩酸塩錯体［ＩＸｃε］、塩化ネオジウム（ＩＩＩ）１−アミノ−１−デオキシ−Ｄ−グリセロール塩酸塩錯体［ＩＸｃζ］、塩化サマリウム（ＩＩＩ）１−アミノ−１−デオキシ−Ｄ−グリセロール塩酸塩錯体［ＩＸｃη］をそれぞれ得ることができた。【０２２１】  これらの磁性流体の性状について、以下に示す。
塩化鉄（ＩＩＩ）１−アミノ−１−デオキシ−Ｄ−グリセロール塩酸塩錯体［ＩＸｃα］：赤褐色、粘性小／塩化鉄（ＩＩ）１−アミノ−１−デオキシ−Ｄ−グリセロール塩酸塩錯体［ＩＸｃβ］：淡緑色、粘性小／塩化コバルト（ＩＩ）１−アミノ−１−デオキシ−Ｄ−グリセロール塩酸塩錯体［ＩＸｃγ］：赤紫色、粘性小／塩化マンガン（ＩＩ）１−アミノ−１−デオキシ−Ｄ−グリセロール塩酸塩錯体［ＩＸｃδ］：淡桃色透明、粘性小／塩化ジスプロシウム（ＩＩＩ）１−アミノ−１−デオキシ−Ｄ−グリセロール塩酸塩錯体［ＩＸｃε］：淡白色透明、粘性小／塩化ネオジウム（ＩＩＩ）１−アミノ−１−デオキシ−Ｄ−グリセロール塩酸塩錯体［ＩＸｃζ］：淡青色透明、粘性小／塩化サマリウム（ＩＩＩ）１−アミノ−１−デオキシ−Ｄ−グリセロール塩酸塩錯体［ＩＸｃη］：淡黄色透明、粘性小
【実施例３６】
【０２２２】  塩化鉄（ＩＩＩ）１，４−ジアミノブタン二塩酸塩モノ錯体［Ｘａα］、塩化鉄（ＩＩ）１，４−ジアミノブタン二塩酸塩モノ錯体［Ｘａβ］、塩化コバルト（ＩＩ）１，４−ジアミノブタン二塩酸塩モノ錯体［Ｘａγ］、塩化マンガン（ＩＩ）１，４−ジアミノブタン二塩酸塩モノ錯体［Ｘａδ］、塩化ジスプロシウム（ＩＩＩ）１，４−ジアミノブタン二塩酸塩モノ錯体［Ｘａε］、塩化ネオジウム（ＩＩＩ）１，４−ジアミノブタン二塩酸塩モノ錯体［Ｘａζ］、塩化サマリウム（ＩＩＩ）１，４−ジアミノブタン二塩酸塩モノ錯体［Ｘａη］の合成【０２２３】
【化ＸＸＸＸＶＩＩ】
0005786218.tif 000116
【０２２４】１，４−ジアミノブタン二塩酸塩４１７ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）１，４−ジアミノブタン二塩酸塩モノ錯体［Ｘａα］、塩化鉄（ＩＩ）１，４−ジアミノブタン二塩酸塩モノ錯体［Ｘａβ］、塩化コバルト（ＩＩ）１，４−ジアミノブタン二塩酸塩モノ錯体［Ｘａγ］、塩化マンガン（ＩＩ）１，４−ジアミノブタン二塩酸塩モノ錯体［Ｘａδ］、塩化ジスプロシウム（ＩＩＩ）１，４−ジアミノブタン二塩酸塩モノ錯体［Ｘａε］、塩化ネオジウム（ＩＩＩ）１，４−ジアミノブタン二塩酸塩モノ錯体［Ｘａζ］、塩化サマリウム（ＩＩＩ）１，４−ジアミノブタン二塩酸塩モノ錯体［Ｘａη］をそれぞれ得ることができた。【０２２５】  これらの磁性流体の性状について、以下に示す。
塩化鉄（ＩＩＩ）１，４−ジアミノブタン二塩酸塩モノ錯体［Ｘａα］：赤褐色、粘性小／塩化鉄（ＩＩ）１，４−ジアミノブタン二塩酸塩モノ錯体［Ｘａβ］：淡緑色、粘性小／塩化コバルト（ＩＩ）１，４−ジアミノブタン二塩酸塩モノ錯体［Ｘａγ］：赤紫色、粘性小／塩化マンガン（ＩＩ）１，４−ジアミノブタン二塩酸塩モノ錯体［Ｘａδ］：淡桃色透明、粘性小／塩化ジスプロシウム（ＩＩＩ）１，４−ジアミノブタン二塩酸塩モノ錯体［Ｘａε］：淡白色透明、粘性小／塩化ネオジウム（ＩＩＩ）１，４−ジアミノブタン二塩酸塩モノ錯体［Ｘａζ］：淡青色透明、粘性小／塩化サマリウム（ＩＩＩ）１，４−ジアミノブタン二塩酸塩モノ錯体［Ｘａη］：淡黄色透明、粘性小
【実施例３７】
【０２２６】  塩化鉄（ＩＩＩ）１，４−ジアミノブタン二塩酸塩ジ錯体［Ｘｂα］、塩化鉄（ＩＩ）１，４−ジアミノブタン二塩酸塩ジ錯体［Ｘｂβ］、塩化コバルト（ＩＩ）１，４−ジアミノブタン二塩酸塩ジ錯体［Ｘｂγ］、塩化マンガン（ＩＩ）１，４−ジアミノブタン二塩酸塩ジ錯体［Ｘｂδ］、塩化ジスプロシウム（ＩＩＩ）１，４−ジアミノブタン二塩酸塩ジ錯体［Ｘｂε］、塩化ネオジウム（ＩＩＩ）１，４−ジアミノブタン二塩酸塩ジ錯体［Ｘｂζ］、塩化サマリウム（ＩＩＩ）１，４−ジアミノブタン二塩酸塩ジ錯体［Ｘｂη］の合成【０２２７】
【化ＸＸＸＸＶＩＩＩ】
0005786218.tif 000117
【０２２８】１，４−ジアミノブタン二塩酸塩４１７ｍｇ（２．５９ｍｍｏｌ）を精製水１ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ネオジウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）１，４−ジアミノブタン二塩酸塩モノ錯体［Ｘａα］、塩化鉄（ＩＩ）１，４−ジアミノブタン二塩酸塩ジ錯体［Ｘｂβ］、塩化コバルト（ＩＩ）１，４−ジアミノブタン二塩酸塩ジ錯体［Ｘｂγ］、塩化マンガン（ＩＩ）１，４−ジアミノブタン二塩酸塩ジ錯体［Ｘｂδ］、塩化ジスプロシウム（ＩＩＩ）１，４−ジアミノブタン二塩酸塩ジ錯体［Ｘｂε］、塩化ネオジウム（ＩＩＩ）１，４−ジアミノブタン二塩酸塩ジ錯体［Ｘｂζ］、塩化サマリウム（ＩＩＩ）１，４−ジアミノブタン二塩酸塩ジ錯体［Ｘｂη］をそれぞれ得ることができた。【０２２９】  これらの磁性流体の性状について、以下に示す。
塩化鉄（ＩＩＩ）１，４−ジアミノブタン二塩酸塩モノ錯体［Ｘａα］：赤褐色、粘性小／塩化鉄（ＩＩ）１，４−ジアミノブタン二塩酸塩ジ錯体［Ｘｂβ］：淡緑色、粘性小／塩化コバルト（ＩＩ）１，４−ジアミノブタン二塩酸塩ジ錯体［Ｘｂγ］：赤紫色、粘性小／塩化マンガン（ＩＩ）１，４−ジアミノブタン二塩酸塩ジ錯体［Ｘｂδ］：淡桃色透明、粘性小／塩化ジスプロシウム（ＩＩＩ）１，４−ジアミノブタン二塩酸塩ジ錯体［Ｘｂε］：淡白色透明、粘性小／塩化ネオジウム（ＩＩＩ）１，４−ジアミノブタン二塩酸塩ジ錯体［Ｘｂζ］：淡青色透明、粘性小／塩化サマリウム（ＩＩＩ）１，４−ジアミノブタン二塩酸塩ジ錯体［Ｘｂη］：淡黄色透明、粘性小
【実施例３８】
【０２３０】  塩化鉄（ＩＩＩ）ビス（ヘキサメチレン）トリアミン三塩酸塩錯体［Ｘｃα］、塩化鉄（ＩＩ）ビス（ヘキサメチレン）トリアミン三塩酸塩錯体［Ｘｃβ］、塩化コバルト（ＩＩ）ビス（ヘキサメチレン）トリアミン三塩酸塩錯体［Ｘｃγ］、塩化マンガン（ＩＩ）ビス（ヘキサメチレン）トリアミン三塩酸塩錯体［Ｘｃδ］、塩化ジスプロシウム（ＩＩＩ）ビス（ヘキサメチレン）トリアミン三塩酸塩錯体［Ｘｃε］、塩化ネオジウム（ＩＩＩ）ビス（ヘキサメチレン）トリアミン三塩酸塩錯体［Ｘｃζ］、塩化サマリウム（ＩＩＩ）ビス（ヘキサメチレン）トリアミン三塩酸塩錯体［Ｘｃη］の合成【０２３１】
【化ＸＸＸＸＩＸ】
0005786218.tif 000118
【０２３２】ビス（ヘキサメチレン）トリアミン三塩酸塩８４１ｍｇ（２．５９ｍｍｏｌ）を精製水１ｍｌに溶解し、これに、塩化鉄（ＩＩＩ）水溶液３ｍｌ（水１ｍｌ中に塩化鉄（ＩＩＩ）を２．５９ｍｍｏｌ含む）又は、塩化鉄（ＩＩ）水溶液３ｍｌ（水１ｍｌ中に塩化鉄（ＩＩ）を２．５９ｍｍｏｌ含む）又は、塩化コバルト（ＩＩ）水溶液３ｍｌ（水１ｍｌ中に塩化コバルト（ＩＩ）を２．５９ｍｍｏｌ含む）又は、塩化マンガン（ＩＩ）水溶液３ｍｌ（水１ｍｌ中に塩化マンガン（ＩＩ）を２．５９ｍｍｏｌ含む）又は、塩化ジスプロシウム（ＩＩＩ）水溶液３ｍｌ（水１ｍｌ中に塩化ジスプロシウム（ＩＩＩ）を２．５９ｍｍｏｌ含む）又は、塩化ネオジウム（ＩＩＩ）水溶液３ｍｌ（水１ｍｌ中に塩化ネオジウム（ＩＩＩ）を２．５９ｍｍｏｌ含む）又は、塩化サマリウム（ＩＩＩ）水溶液３ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ビス（ヘキサメチレン）トリアミン三塩酸塩錯体［Ｘｃα］、塩化鉄（ＩＩ）ビス（ヘキサメチレン）トリアミン三塩酸塩錯体［Ｘｃβ］、塩化コバルト（ＩＩ）ビス（ヘキサメチレン）トリアミン三塩酸塩錯体［Ｘｃγ］、塩化マンガン（ＩＩ）ビス（ヘキサメチレン）トリアミン三塩酸塩錯体［Ｘｃδ］、塩化ジスプロシウム（ＩＩＩ）ビス（ヘキサメチレン）トリアミン三塩酸塩錯体［Ｘｃε］、塩化ネオジウム（ＩＩＩ）ビス（ヘキサメチレン）トリアミン三塩酸塩錯体［Ｘｃζ］、塩化サマリウム（ＩＩＩ）ビス（ヘキサメチレン）トリアミン三塩酸塩錯体［Ｘｃη］をそれぞれ得ることができた。【０２３３】  これらの磁性流体の性状について、以下に示す。
塩化鉄（ＩＩＩ）ビス（ヘキサメチレン）トリアミン三塩酸塩錯体［Ｘｃα］：赤褐色透明、粘性小／塩化鉄（ＩＩ）ビス（ヘキサメチレン）トリアミン三塩酸塩錯体［Ｘｃβ］：淡緑色、粘性小／塩化コバルト（ＩＩ）ビス（ヘキサメチレン）トリアミン三塩酸塩錯体［Ｘｃγ］：赤紫色、粘性小／塩化マンガン（ＩＩ）ビス（ヘキサメチレン）トリアミン三塩酸塩錯体［Ｘｃδ］：淡桃色透明、粘性小／塩化ジスプロシウム（ＩＩＩ）ビス（ヘキサメチレン）トリアミン三塩酸塩錯体［Ｘｃε］：淡白色透明、粘性小／塩化ネオジウム（ＩＩＩ）ビス（ヘキサメチレン）トリアミン三塩酸塩錯体［Ｘｃζ］：淡青色透明、粘性小／塩化サマリウム（ＩＩＩ）ビス（ヘキサメチレン）トリアミン三塩酸塩錯体［Ｘｃη］：淡黄色透明、粘性小
【実施例３９】
【０２３４】  塩化鉄（ＩＩＩ）エチレンジアミン二塩酸塩錯体［Ｘｄα］、塩化鉄（ＩＩ）エチレンジアミン二塩酸塩錯体［Ｘｄβ］、塩化コバルト（ＩＩ）エチレンジアミン二塩酸塩錯体［Ｘｄγ］、塩化マンガン（ＩＩ）エチレンジアミン二塩酸塩錯体［Ｘｄδ］、塩化ジスプロシウム（ＩＩＩ）エチレンジアミン二塩酸塩錯体［Ｘｄε］、塩化ネオジウム（ＩＩＩ）エチレンジアミン二塩酸塩錯体［Ｘｄζ］、塩化サマリウム（ＩＩＩ）エチレンジアミン二塩酸塩錯体［Ｘｄη］の合成【０２３５】
【化ＸＸＸＸＸ】
0005786218.tif 000119
【０２３６】エチレンジアミン二塩酸塩３４４ｍｇ（２．５９ｍｍｏｌ）を精製水１ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ジスプロシウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）エチレンジアミン二塩酸塩錯体［Ｘｄα］、塩化鉄（ＩＩ）エチレンジアミン二塩酸塩錯体［Ｘｄβ］、塩化コバルト（ＩＩ）エチレンジアミン二塩酸塩錯体［Ｘｄγ］、塩化マンガン（ＩＩ）エチレンジアミン二塩酸塩錯体［Ｘｄδ］、塩化ジスプロシウム（ＩＩＩ）エチレンジアミン二塩酸塩錯体［Ｘｄε］、塩化ネオジウム（ＩＩＩ）エチレンジアミン二塩酸塩錯体［Ｘｄζ］、塩化サマリウム（ＩＩＩ）エチレンジアミン二塩酸塩錯体［Ｘｄη］をそれぞれ得ることができた。【０２３７】  これらの磁性流体の性状について、以下に示す。
塩化鉄（ＩＩＩ）エチレンジアミン二塩酸塩錯体［Ｘｄα］：赤褐色透明、粘性小／塩化鉄（ＩＩ）エチレンジアミン二塩酸塩錯体［Ｘｄβ］：淡緑色、粘性小／塩化コバルト（ＩＩ）エチレンジアミン二塩酸塩錯体［Ｘｄγ］：赤紫色、粘性小／塩化マンガン（ＩＩ）エチレンジアミン二塩酸塩錯体［Ｘｄδ］：淡桃色透明、粘性小／塩化ジスプロシウム（ＩＩＩ）エチレンジアミン二塩酸塩錯体［Ｘｄε］：淡白色透明、粘性小／塩化ネオジウム（ＩＩＩ）エチレンジアミン二塩酸塩錯体［Ｘｄζ］：淡青色透明、粘性小／塩化サマリウム（ＩＩＩ）エチレンジアミン二塩酸塩錯体［Ｘｄη］：淡黄色透明、粘性小
【実施例４０】
【０２３８】  塩化鉄（ＩＩＩ）ビス（ジメチレン）トリアミン三塩酸塩錯体［Ｘｅα］、塩化鉄（ＩＩ）ビス（ジメチレン）トリアミン三塩酸塩錯体［Ｘｅβ］、塩化コバルト（ＩＩ）ビス（ジメチレン）トリアミン三塩酸塩錯体［Ｘｅγ］、塩化マンガン（ＩＩ）ビス（ジメチレン）トリアミン三塩酸塩錯体［Ｘｅδ］、塩化ジスプロシウム（ＩＩＩ）ビス（ジメチレン）トリアミン三塩酸塩錯体［Ｘｅε］、塩化ネオジウム（ＩＩＩ）ビス（ジメチレン）トリアミン三塩酸塩錯体［Ｘｅζ］、塩化サマリウム（ＩＩＩ）ビス（ジメチレン）トリアミン三塩酸塩錯体［Ｘｅη］の合成【０２３９】
【化ＸＸＸＸＸＩ】
0005786218.tif 000120
【０２４０】ビス（ジメチレン）トリアミン三塩酸塩５５０ｍｇ（２．５９ｍｍｏｌ）を精製水１ｍｌに溶解し、これに、塩化鉄（ＩＩＩ）水溶液３ｍｌ（水１ｍｌ中に塩化鉄（ＩＩＩ）を２．５９ｍｍｏｌ含む）又は、塩化鉄（ＩＩ）水溶液３ｍｌ（水１ｍｌ中に塩化鉄（ＩＩ）を２．５９ｍｍｏｌ含む）又は、塩化コバルト（ＩＩ）水溶液３ｍｌ（水１ｍｌ中に塩化コバルト（ＩＩ）を２．５９ｍｍｏｌ含む）又は、塩化マンガン（ＩＩ）水溶液３ｍｌ（水１ｍｌ中に塩化マンガン（ＩＩ）を２．５９ｍｍｏｌ含む）又は、塩化ジスプロシウム（ＩＩＩ）水溶液３ｍｌ（水１ｍｌ中に塩化ジスプロシウム（ＩＩＩ）を２．５９ｍｍｏｌ含む）又は、塩化ネオジウム（ＩＩＩ）水溶液３ｍｌ（水１ｍｌ中に塩化ネオジウム（ＩＩＩ）を２．５９ｍｍｏｌ含む）又は、塩化サマリウム（ＩＩＩ）水溶液３ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ビス（ジメチレン）トリアミン三塩酸塩錯体［Ｘｅα］、塩化鉄（ＩＩ）ビス（ジメチレン）トリアミン三塩酸塩錯体［Ｘｅβ］、塩化コバルト（ＩＩ）ビス（ジメチレン）トリアミン三塩酸塩錯体［Ｘｅγ］、塩化マンガン（ＩＩ）ビス（ジメチレン）トリアミン三塩酸塩錯体［Ｘｅδ］、塩化ジスプロシウム（ＩＩＩ）ビス（ジメチレン）トリアミン三塩酸塩錯体［Ｘｅε］、塩化ネオジウム（ＩＩＩ）ビス（ジメチレン）トリアミン三塩酸塩錯体［Ｘｅζ］、塩化サマリウム（ＩＩＩ）ビス（ジメチレン）トリアミン三塩酸塩錯体［Ｘｅη］をそれぞれ得ることができた。【０２４１】  これらの磁性流体の性状について、以下に示す。
塩化鉄（ＩＩ）ビス（ジメチレン）トリアミン三塩酸塩錯体［Ｘｅβ］：赤褐色、粘性小／塩化鉄（ＩＩ）ビス（ジメチレン）トリアミン三塩酸塩錯体［Ｘｅβ］：淡緑色、粘性小／塩化コバルト（ＩＩ）ビス（ジメチレン）トリアミン三塩酸塩錯体［Ｘｅγ］：赤紫色、粘性小／塩化マンガン（ＩＩ）ビス（ジメチレン）トリアミン三塩酸塩錯体［Ｘｅδ］：淡桃色透明、粘性小／塩化ジスプロシウム（ＩＩＩ）ビス（ジメチレン）トリアミン三塩酸塩錯体［Ｘｅε］：淡白色透明、粘性小／塩化ネオジウム（ＩＩＩ）ビス（ジメチレン）トリアミン三塩酸塩錯体［Ｘｅζ］：淡青色透明、粘性小／塩化サマリウム（ＩＩＩ）ビス（ジメチレン）トリアミン三塩酸塩錯体［Ｘｅη］：淡黄色透明、粘性小
【実施例４１】
【０２４２】  塩化鉄（ＩＩＩ）尿素塩酸塩錯体［ＸＩａα］、塩化鉄（ＩＩ）尿素塩酸塩錯体［ＸＩａβ］、塩化コバルト（ＩＩ）尿素塩酸塩錯体［ＸＩａγ］、塩化マンガン（ＩＩ）尿素塩酸塩錯体［ＸＩａδ］、塩化ジスプロシウム（ＩＩＩ）尿素塩酸塩錯体［ＸＩａε］、塩化ネオジウム（ＩＩＩ）尿素塩酸塩錯体［ＸＩａζ］、塩化サマリウム（ＩＩＩ）尿素塩酸塩錯体［ＸＩａη］の合成【０２４３】
【化ＸＸＸＸＸＩＩ】
0005786218.tif 000121
【０２４４】尿素塩酸塩２５０ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）尿素塩酸塩錯体［ＸＩａα］、塩化鉄（ＩＩ）尿素塩酸塩錯体［ＸＩａβ］、塩化コバルト（ＩＩ）尿素塩酸塩錯体［ＸＩａγ］、塩化マンガン（ＩＩ）尿素塩酸塩錯体［ＸＩａδ］、塩化ジスプロシウム（ＩＩＩ）尿素塩酸塩錯体［ＸＩａε］、塩化ネオジウム（ＩＩＩ）尿素塩酸塩錯体［ＸＩａζ］、塩化サマリウム（ＩＩＩ）尿素塩酸塩錯体［ＸＩａη］をそれぞれ得ることができた。【０２４５】  これらの磁性流体の性状について、以下に示す。
塩化鉄（ＩＩＩ）尿素塩酸塩錯体［ＸＩａα］：赤褐色、粘性小／塩化鉄（ＩＩ）尿素塩酸塩錯体［ＸＩａβ］：淡緑色、粘性小／塩化コバルト（ＩＩ）尿素塩酸塩錯体［ＸＩａγ］：赤紫色、粘性小／塩化マンガン（ＩＩ）尿素塩酸塩錯体［ＸＩａδ］：淡桃色透明、粘性小／塩化ジスプロシウム（ＩＩＩ）尿素塩酸塩錯体［ＸＩａε］：淡白色透明、粘性小／塩化ネオジウム（ＩＩＩ）尿素塩酸塩錯体［ＸＩａζ］：淡青色透明、粘性小／塩化サマリウム（ＩＩＩ）尿素塩酸塩錯体［ＸＩａη］：淡白色透明、粘性小
【実施例４２】
【０２４６】  塩化鉄（ＩＩＩ）Ｎ，Ｎ´−ジメチル尿素塩酸塩錯体［ＸＩｂα］、塩化鉄（ＩＩ）Ｎ，Ｎ´−ジメチル尿素塩酸塩錯体［ＸＩｂβ］、塩化コバルト（ＩＩ）Ｎ，Ｎ´−ジメチル尿素塩酸塩錯体［ＸＩｂγ］、塩化マンガン（ＩＩ）Ｎ，Ｎ´−ジメチル尿素塩酸塩錯体［ＸＩｂδ］、塩化ジスプロシウム（ＩＩＩ）Ｎ，Ｎ´−ジメチル尿素塩酸塩錯体［ＸＩｂε］、塩化ネオジウム（ＩＩＩ）Ｎ，Ｎ´−ジメチル尿素塩酸塩錯体［ＸＩｂζ］、塩化サマリウム（ＩＩＩ〕Ｎ，Ｎ´−ジメチル尿素塩酸塩錯体［ＸＩｂη］の合成【０２４７】
【化ＸＸＸＸＸＩＩＩ】
0005786218.tif 000122
【０２４８】Ｎ，Ｎ´−ジメチル尿素塩酸塩３２２ｍｇ（２．５９ｍｍｏｌ）を精製水１ｍｌに溶解し、これに塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｎ，Ｎ´−ジメチル尿素塩酸塩錯体［ＸＩｂα］、塩化鉄（ＩＩ）Ｎ，Ｎ´−ジメチル尿素塩酸塩錯体［ＸＩｂβ］、塩化コバルト（ＩＩ）Ｎ，Ｎ´−ジメチル尿素塩酸塩錯体［ＸＩｂγ］、塩化マンガン（ＩＩ）Ｎ，Ｎ´−ジメチル尿素塩酸塩錯体［ＸＩｂδ］、塩化ジスプロシウム（ＩＩＩ）Ｎ，Ｎ´−ジメチル尿素塩酸塩錯体［ＸＩｂε］、塩化ネオジウム（ＩＩＩ）Ｎ，Ｎ´−ジメチル尿素塩酸塩錯体［ＸＩｂζ］、塩化サマリウム（ＩＩＩ）Ｎ，Ｎ´−ジメチル尿素塩酸塩錯体［ＸＩｂη］をそれぞれ得ることができた。【０２４９】  これらの磁性流体の性状について、以下に示す。
塩化鉄（ＩＩＩ）Ｎ，Ｎ´−ジメチル尿素塩酸塩錯体［ＸＩｂα］：赤褐色、粘性小／塩化鉄（ＩＩ）Ｎ，Ｎ´−ジメチル尿素塩酸塩錯体［ＸＩｂβ］：淡緑色、粘性小／塩化コバルト（ＩＩ）Ｎ，Ｎ´−ジメチル尿素塩酸塩錯体［ＸＩｂγ］：赤紫色、粘性小／塩化マンガン（ＩＩ）Ｎ，Ｎ´−ジメチル尿素塩酸塩錯体［ＸＩｂδ］：淡桃色透明、粘性小／塩化ジスプロシウム（ＩＩＩ）Ｎ，Ｎ´−ジメチル尿素塩酸塩錯体［ＸＩｂε］：淡白色透明、粘性小／塩化ネオジウム（ＩＩＩ）Ｎ，Ｎ´−ジメチル尿素塩酸塩錯体［ＸＩｂζ］：淡青色透明、粘性小／塩化サマリウム（ＩＩＩ）Ｎ，Ｎ´−ジメチル尿素塩酸塩錯体［ＸＩｂη］：淡白色透明、粘性小【０２５０】  強磁性有機磁性流体［Ｉ］〜［ＸＩ］について、磁性の強さの評価試験を行った。
【実施例４３】
【０２５１】  磁性の評価試験（１）
ガラス製サンプル管（１０ｍｌ）に検体（磁性流体）１ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）をサンプル管の側面から当て、磁石に引き寄せられた状態を比較した。標品に塩化鉄（ＩＩＩ）水溶液（塩化鉄（ＩＩＩ）２．５９ｍｍｏｌの１ｍｌ水溶液）、塩化鉄（ＩＩ）水溶液（塩化鉄（ＩＩ）２．５９ｍｍｏｌの１ｍｌ水溶液）、塩化コバルト（ＩＩ）水溶液（塩化コバルト（ＩＩ）２．５９ｍｍｏｌの１ｍｌ水溶液）、塩化マンガン（ＩＩ）水溶液（塩化マンガン（ＩＩ）２．５９ｍｍｏｌの１ｍｌ水溶液）、塩化ジスプロシウム（ＩＩＩ）水溶液（塩化ジスプロシウム（ＩＩＩ）２．５９ｍｍｏｌの１ｍｌ水溶液）、塩化ネオジウム（ＩＩＩ）水溶液（塩化ネオジウム（ＩＩＩ）２．５９ｍｍｏｌの１ｍｌ水溶液）、塩化サマリウム（ＩＩＩ）（塩化サマリウム（ＩＩＩ）２．５９ｍｍｏｌの１ｍｌ水溶液）を用いて、検体との比較を行った。【０２５２】  実施例１〜４２の合成したすべての有機磁性流体は、対応するそれぞれの標品よりも格段に強く磁石に引き寄せられた。有機磁性流体全体として、塩化鉄（ＩＩＩ）錯体、塩化鉄（ＩＩ）錯体、塩化コバルト（ＩＩ）錯体、塩化マンガン（ＩＩ）錯体、塩化ジスプロシウム（ＩＩＩ）錯体は、極めて強く磁石に引き寄せられる傾向が見られた。また、塩化ネオジウム（ＩＩＩ）錯体は、これらと比較して、磁石に引き寄せられる割合が小さかった。更に、塩化サマリウム（ＩＩＩ）錯体は、塩化ネオジウム（ＩＩＩ）錯体よりも、磁石に引き寄せられる割合が小さかった。標品と比較して、格段に強く磁石に引き寄せられた有機磁性流体を図１〜図１１に示す。
尚、既に報告されている１−ブチル−３−メチルイミダゾリウムテトラクロロフェラート（２．５９ｍｍｏｌ）および１−ブチル−３−メチルイミダゾリウムテトラクロロジスプロサート（２．５９ｍｍｏｌ）は、標品の塩化鉄（ＩＩＩ）水溶液（塩化鉄（ＩＩＩ）２．５９ｍｍｏｌの１ｍｌ水溶液）および塩化ジスプロシウム（ＩＩＩ）水溶液（塩化ジスプロシウム（ＩＩＩ）２．５９ｍｍｏｌの１ｍｌ水溶液）に比べて、磁石に引き寄せられる割合が小さかった。
【実施例４４】
【０２５３】  磁性の評価試験（２）
ガラス製サンプル管（１０ｍｌ）に有機磁性流体１ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）をサンプル管の側面から当て、６０度傾けた状態に固定した。ここで重力に逆らって磁石に引き寄せられることを確認し、そのときの検体（磁性流体）の状態を図１２〜２２にまとめた。（実験は、図１〜１１に示した結果を考慮し、比較的強く磁石に引き寄せられたものについて、実験を行った。）【０２５４】  一方、標品の塩化鉄（ＩＩＩ）水溶液（塩化鉄（ＩＩＩ）２．５９ｍｍｏｌの１ｍｌ水溶液）、塩化鉄（ＩＩ）水溶液（塩化鉄（ＩＩ）２．５９ｍｍｏｌの１ｍｌ水溶液）、塩化コバルト（ＩＩ）水溶液（塩化コバルト（ＩＩ）２．５９ｍｍｏｌの１ｍｌ水溶液）、塩化マンガン（ＩＩ）水溶液（塩化マンガン（ＩＩ）２．５９ｍｍｏｌの１ｍｌ水溶液）、塩化ジスプロシウム（ＩＩＩ）水溶液（塩化ジスプロシウム（ＩＩＩ）２．５９ｍｍｏｌの１ｍｌ水溶液）、塩化ネオジウム（ＩＩＩ）水溶液（塩化ネオジウム（ＩＩＩ）２．５９ｍｍｏｌの１ｍｌ水溶液）、塩化サマリウム（ＩＩＩ）（塩化サマリウム（ＩＩＩ）２．５９ｍｍｏｌの１ｍｌ水溶液）についても同様の実験を行ったが、これらの標品は、いずれも、重力に逆らって磁石に引き寄せられなかった。
ここに示した有機磁性流体は、量に差があれ、すべて重力に逆らって磁石に着いた。このことは、磁性の強さを証明するものであり、極めて興味ある事実である。特に、［Ｉｃγ］、［Ｉｈδ］、［ＶＩＩｃε］、［ＶＩＩＩａδ］、［ＶＩＩＩａε］、［ＩＸａε］、［ＩＸｂε］、［ＸＩａδ］、［ＸＩａε］、［ＸＩｂδ］、［ＸＩｂε］は、１００％が磁石に着くという優れた強磁性を示した。また、［Ｉａδ］、［Ｉａε］、［Ｉｆδ］、［Ｉｆε］、［ＶＩＩａε］、［ＶＩＩｃα］、［Ｘｃδ］は、約８０％〜９０％が磁石に着くという強磁性を示した。
【実施例４５】
【０２５５】  磁性の評価試験（３）
広口プラスチック容器（２０ｍｌ）に検体（磁性流体）５ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）を液面から２ｍｍの位置に固定し、検体（磁性流体）が自ら磁石に引き寄せられ、重力に逆らって、磁石に着くことを確認した。このとき、検体（磁性流体）が磁石に着いた量を測定し、その量を図２３にまとめた。尚、磁石への単純な付着を防ぐため、初めから液面には直接、接触させないことを徹底した。
本試験に用いた検体（磁性流体）は、図１〜２２の結果を考慮して選択した。
尚、標品の塩化鉄（ＩＩＩ）水溶液（塩化鉄（ＩＩＩ）２．５９ｍｍｏｌ／ｍｌ水溶液５ｍｌ）、塩化鉄（ＩＩ）水溶液（塩化鉄（ＩＩ）２．５９ｍｍｏｌ／ｍｌ水溶液５ｍｌ）、塩化コバルト（ＩＩ）水溶液（塩化コバルト（ＩＩ）２．５９ｍｍｏｌ／ｍｌ水溶液５ｍｌ）、塩化マンガン（ＩＩ）水溶液（塩化マンガン（ＩＩ）２．５９ｍｍｏｌ／ｍｌ水溶液５ｍｌ）、塩化ジスプロシウム（ＩＩＩ）水溶液（塩化ジスプロシウム（ＩＩＩ）２．５９ｍｍｏｌ／ｍｌ水溶液５ｍｌ）、塩化ネオジウム（ＩＩＩ）水溶液（塩化ネオジウム（ＩＩＩ）２．５９ｍｍｏｌ／ｍｌ水溶液５ｍｌ）、塩化サマリウム（ＩＩＩ）（塩化サマリウム（ＩＩＩ）２．５９ｍｍｏｌ／ｍｌ水溶液５ｍｌ）についても同様の実験を行ったが、これらの標品は、いずれも、重力に逆らって磁石に引き寄せられなかった。【０２５６】  ここに、操作概要について説明すると、図２３−１に示すとおりである。
ここに示した磁性流体のすべてが、液面に接することなく磁石を近付けると、重力に逆らって、自ら磁石に引き寄せられ磁石に着いた。この事実は、極めて興味深い驚くべき結果である（図２３−２−１〜図２３−２−３）。
特に、［Ｉｄε］、［ＶＩａε］、［ＶＩＩＩａε］、［ＸＩａδ］、［ＸＩａε］は、最も多くの量が磁石に着いた。図２３に示した実験結果が、評価試験（１）の結果と比較して必ずしもよく相関していない例については、粘度、密度、磁性の強さなどの因子が、それぞれ異なっていることが原因と考えられる。
【実施例４６】
【０２５７】  磁性の評価試験（４）
各種の有機磁性流体をろ紙（５ｍｍ×２０ｍｍ）に染み込ませ、余分な磁性流体を除去し２４時間、常温で静置して検体を作成した。
この検体（有機磁性流体を染み込ませたろ紙）について、ネオジウム磁石（円柱形［直径１０ｍｍ，長さ２０ｍｍ］、表面磁束密度：５６００ガウス、吸着力（ｋｇ）参考値：４．４）を用いた磁性の評価試験を行った。【０２５８】  図２４に示すように、検体をシャーレの中央に置き、磁石を近付けていくと、磁石から１ｍｍ〜３ｍｍ離れた位置から検体が飛び付き、そのまま保持された。
尚、本評価試験は、次の有機磁性流体について行い、すべて検体が磁石に飛び付き、保持された。
有機磁性流体：［Ｉａδ］、［Ｉａε］、［Ｉｂε］、［Ｉｃδ］、［Ｉｄε］、［Ｉｆδ］、［Ｉｆε］、［Ｉｈδ］、［ＩＩａδ］、［ＩＩＩａδ］、［ＩＩＩｂε］、［ＩＶａε］、［Ｖａε］、［ＶＩａα］、［ＶＩｄα］、［ＶＩＩａε］、［ＶＩＩｃα］、［ＶＩＩｃε］、［ＶＩＩＩａα］、［ＶＩＩＩａε］、［ＩＸａε］、［ＩＸｂε］、［Ｘｃα］、［Ｘｃδ］、［ＸＩａδ］、［ＸＩａε］
【実施例４７】
【０２５９】  磁性の評価試験（５）
図２５に示すように、本発明の有機磁性流体［Ｉｈα］、［ＩＩＩａα］、［ＶＩａα］、［ＩＸａα］、［Ｘｃα］について、透磁率の測定を行い、その磁性の強度をステンレス、金属アルミニウム、塩化ニッケル（ＩＩ）と比較した。【０２６０】  尚、測定の装置および条件等を以下に示す。
測定装置：［振動試料型磁力計（ＶＳＭ）型式／ＶＳＭ−３５］
測定条件：［最大磁界：１０００（Ｏｅ）］
透磁率の算出：初磁化曲線１００（Ｏｅ）の値を使用］
使用サンプル重量：６５ｍｇ
試料調整：［プラスチック容器に試料を入れて測定］【０２６１】  本発明の有機磁性流体［Ｉｈα］、［ＩＩＩａα］、［ＩＶａα］、［ＩＸａα］、［Ｘｃα］は、ステンレスの凡そ５〜７％の透磁率、金属アルミニウムの２４〜３６倍の透磁率、塩化ニッケル（ＩＩ）の１２〜１８倍の透磁率を示し、有機化合物の磁性流体としては極めて強い磁性を有することが分かった。
その中で、［Ｘｃα］の透磁率が、最も大きな値を示したことが特徴的である。
【実施例４８】
【０２６２】  軟組織中の誘導実験（１）
有機磁性流体［Ｉｈα］（原体）より、有機磁性流体［Ｉｈα］水溶液２．３ｍｌ（２．３ｍｌ中、Ｌ−リジン塩酸塩塩化鉄（ＩＩＩ）錯体２．５９ｍｍｏｌを含む）を調整し、これを用いて寒天中をネオジウム磁石により誘導することを試みた。
［実験操作］
１．有機磁性流体［Ｉｈα］水溶液の調整
有機磁性流体［Ｉｈα］（原体）２．５９ｍｍｏｌに精製水を加えて溶解し全量を２．３ｍｌとした。
２．１％寒天の調整
寒天１ｇを熱湯１００ｍｌに撹拌しながら溶解し、室温に戻るまで静置し、さらに１時間静置した。寒天が固まっていることを確認し、１ｃｍ角のサイコロ状にカットした。
３．本試験として、図ＩＶのようにシャーレの中央に１ｃｍ角の寒天を置き、その周りを有機磁性流体［Ｉｈα］水溶液２．３ｍｌで満たした状態にする。そして、寒天上部に接する程度にネオジウム磁石を吊り下げ、誘導実験を開始する。尚、空試験として、シャーレの中央に１ｃｍ角の寒天を置き、その周りを有機磁性流体［Ｉｈα］水溶液２．３ｍｌで満たした状態での変化を観察する。
［ネオジウム磁石（円柱形［直径１０ｍｍ，長さ２０ｍｍ］、表面磁束密度：５６００ガウス、吸着力（ｋｇ）参考値：４．４）］【０２６３】  ［実験結果］
図２６に示したように、本試験において、ネオジウム磁石により有機磁性流体［Ｉｈα］は、５〜１０分で寒天中を磁石の方向に誘導されることが判明した。尚、空試験において、３０分経過しても寒天中には有機磁性流体［Ｉｈα］は移動しなかったので、寒天による有機磁性流体の単純な吸収はないことが確認された。また、他の有機磁性流体［ＩＩＩａα］、［ＶＩａα］、［ＩＸａα］、［Ｘｃａ］についても、同様の実験を行ったが、［Ｉｈα］の場合とほぼ同一の実験結果が得られ、ネオジウム磁石により寒天中を磁石の方向に誘導されることが確認された。
【実施例４９】
【０２６４】  軟組織中の誘導実験（２）
有機磁性流体［Ｉｈα］（原体）より、有機磁性流体［Ｉｈα］水溶液０．２ｍｌ（０．２ｍｌ中、Ｌ−リジン塩酸塩塩化鉄（ＩＩＩ）錯体０．２２５ｍｍｏｌを含む）を調整し、これを用いてラード中をネオジウム磁石により誘導することを試みた。
［実験操作］
１．有機磁性流体［Ｉｈα］水溶液の調整
有機磁性流体［Ｉｈα］（原体）０．２２５ｍｍｏｌに精製水を加えて溶解し全量を０．２ｍｌとした。
２．使用するラードに関して
雪印社製純正ラード（豚脂）を使用。常温でペースト状。
３．本試験として、図Ｖのようにガラス管の下部に有機磁性流体［Ｉｈα］水溶液０．２ｍｌを入れ、その液面を乱さないように静かに、ラードを１．７ｃｍの高さまで層積する（ラードは凡そ１０ｇ使用）。ラードの表面に接する程度にネオジウム磁石を吊り下げ、誘導実験を開始する。尚、空試験として、ガラス管の下部に有機磁性流体［Ｉｈα］水溶液０．２ｍｌを入れ、同様にラードを１．７ｃｍの高さまで層積したものを準備し、その状態での変化を観察する。
［ネオジウム磁石（円柱形［直径１０ｍｍ，長さ２０ｍｍ］、表面磁束密度：５６００ガウス、吸着力（ｋｇ）参考値：４．４）］【０２６５】  ［実験結果］
図２７に示すように、本試験において、有機磁性流体［Ｉｈα］は、実験開始１時間後くらいから、ゆっくりと磁石の方向に誘導され、２５時間後に有機磁性流体全体が完全に磁石に着き誘導されたことが判明した。空試験を行ったところ、２５時間を経過しても変化が起こらないことから、有機磁性流体のラードへ単純な拡散および移動はないことが分かった。また、他の有機磁性流体［ＩＩＩａα］、［ＶＩａα］、［ＩＸａα］、［Ｘｃα］についても、同様の実験を行ったが、［Ｉｈα］の場合とほぼ同一の実験結果が得られ、ネオジウム磁石によりラード中を磁石の方向に誘導されることが確認された。
【実施例５０】
【０２６６】    導電率の測定実験
本発明の強磁性有機磁性流体は、電気を通すイオン液体の性質も有していることから、有機磁性流体［Ｉｈα］、［ＩＩａα］、［ＩＩＩａα］、［ＶＩａα］、［ＶＩＩａα］、［ＩＸａα］、［Ｘｃα］、［ＸＩａα］について、導電率の測定を行ったところ、次のような興味ある測定結果を得た（図２８）。
これまでのイオン液体の導電率は、０．０１〜１０ｍＳ／ｃｍの範囲であるが、これと比較して本発明の有機磁性流体は、これまでの導電率の最高値を遥かに越え、１７〜５４ｍＳ／ｃｍという格段に高い導電性を示した。
また、参照データに示すように、イオン液体の中でも導電率が極めて高いことが知られている１，３−ジアリルイミダゾリウムテトラフルオロボレートと比較しても、本発明の有機磁性流体は７〜２３倍もの導電性を有しており、導電性材料としての有用性が判明した。【０２６７】  最後に、本発明の強磁性有機磁性流体の中から［Ｉｈα］、［ＩＩＩａα］、［ＩＸａα］、［Ｘｃα］および［ＸＩａα］について、ＦＴ−ＩＲスペクトルの測定を行った。その結果、スペクトルデータより、それぞれの化学構造式中の各種官能基の強い吸収を確認することができた。その結果を以下に示す。
［測定装置：ＰｅｒｋｉｎＥｌｍｅｒ  Ｓｐｅｃｔｒｕｍ１００  ＦＴ−ＩＲ、試料調整：液膜法（ＫＢｒ板）、測定範囲：４００〜４０００ｃｍ−１］
１．［Ｉｈα］のＦＴ−ＩＲスペクトルデータ
３４０２ｃｍ−１（Ｎ−Ｈ  伸縮振動）、２９８０ｃｍ−１（Ｃ−Ｈ  伸縮振動）、２５００〜２９００ｃｍ−１（Ｏ−Ｈ  伸縮振動）、１６２７ｃｍ−１（Ｃ＝Ｏ  伸縮振動）
２．［ＩＩＩａα］のＦＴ−ＩＲスペクトルデータ
３２７８ｃｍ−１（Ｎ−Ｈ  伸縮振動）、２９４６ｃｍ−１（Ｃ−Ｈ  伸縮振動）、１７４６ｃｍ−１（Ｃ＝Ｏ  伸縮振動）、１６７７ｃｍ−１（Ｃ＝Ｏ  伸縮振動）
３．［ＩＸａα］のＦＴ−ＩＲスペクトルデータ
３３９８ｃｍ−１（Ｏ−Ｈ  伸縮振動）、３３３９ｃｍ−１（Ｎ−Ｈ  伸縮振動）、２９２８ｃｍ−１および２８６０ｃｍ−１（Ｃ−Ｈ  伸縮振動）
４．［Ｘｃα］のＦＴ−ＩＲスペクトルデータ
３３９４ｃｍ−１（Ｎ−Ｈ  伸縮振動）、２９８７ｃｍ−１および２８６５ｃｍ−１（Ｃ−Ｈ  伸縮振動）
５．［ＸＩａα］のＦＴ−ＩＲスペクトルデータ
３４３０ｃｍ−１および３３４５ｃｍ−１（Ｎ−Ｈ  伸縮振動）、１６７１ｃｍ−１（Ｃ＝Ｏ  伸縮振動）
【工業上の利用可能性】
【０２６８】  本発明は、磁性を有する金属塩に各種の反磁性有機化合物を配位結合およびイオン結合で結合させることで、元の磁性を有する金属塩よりも著しく強い磁性を発現させることが可能である。従来のイオン性磁性流体に比べて格段に強い磁性を提供することができる。その磁性の強さは、（１）重力に逆らってまで磁石（ネオジウム磁石）に着くという実験結果および（２）透磁率がステンレスの５〜７％、金属アルミニウムの２４〜３６倍、塩化ニッケル（ＩＩ）の１２〜１８倍であることから証明される。
また、本発明の強磁性有機磁性流体［Ｉ］〜［ＸＩ］の中で、磁性金属塩に塩化鉄（ＩＩ）、塩化マンガン（ＩＩ）、塩化ジスプロシウム（ＩＩＩ）、塩化ネオジウム（ＩＩＩ）および塩化サマリウム（ＩＩＩ）を用いたものは、近年より必要性が高い可視光の透過性に優れた磁性流体である。一方、本発明の強磁性有機磁性流体［Ｉ］〜［ＸＩ］は、これまでよりも磁性を有する金属塩の種類が豊富であり、さらに、これに結合させる有機化合物の種類も豊富であることから、目的に応じて有用な強磁性有機磁性流体をつくり分けることができる。
応用面では、ろ紙などの基材に染み込ませても、容易に磁石に着くことから、種々の基材に塗布又は浸潤させることで利用範囲を拡大することができる。また、寒天やラードなどの難組織中を磁石により誘導することができたので、医療や生化学分野への利用が期待できる。さらに、本発明の強磁性有機磁性流体は、イオン液体の性質も有しており、その導電率は１７〜５４ｍＳ／ｃｍという格段に高い値を示した。これまでのイオン液体の導電率は、０．０１〜１０ｍＳ／ｃｍの範囲と低く、また、イオン液体の中でも導電率が極めて高いことが知られている１，３−ジアリルイミダゾリウムテトラフルオロボレート（２．４ｍＳ／ｃｍ）と比較しても、本発明の強磁性有機磁性流体は７〜２３倍もの導電性を有しており、導電性材料としての有用性が期待される。
本発明の強磁性有機磁性流体［Ｉ］〜［ＸＩ］は、電子材料（磁性材料、導電性材料など）、医療（ドラッグデリバリーシステムなど）・医薬、有機合成（反応溶媒、抽出溶媒、不斉合成試薬、光学分割剤など）、生化学分野などに広く利用することができる。
【図１−１】
0005786218.tif 000127
【図１−２】
0005786218.tif 000128
【図２】
0005786218.tif 000129
【図３】
0005786218.tif 000130
【図４−１】
0005786218.tif 000131
【図４−２】
0005786218.tif 000132
【図５】
0005786218.tif 000133
【図６−１】
0005786218.tif 000134
【図６−２】
0005786218.tif 000135
【図７−１】
0005786218.tif 000136
【図７−２】
0005786218.tif 000137
【図８−１】
0005786218.tif 000138
【図８−２】
0005786218.tif 000139
【図９−１】
0005786218.tif 000140
【図９−２】
0005786218.tif 000141
【図１０】
0005786218.tif 000142
【図１１】
0005786218.tif 000143
【図１２】
0005786218.tif 000144
【図１３】
0005786218.tif 000145
【図１４】
0005786218.tif 000146
【図１５】
0005786218.tif 000147
【図１６】
0005786218.tif 000148
【図１７】
0005786218.tif 000149
【図１８−１】
0005786218.tif 000150
【図１８−２】
0005786218.tif 000151
【図１９】
0005786218.tif 000152
【図２０】
0005786218.tif 000153
【図２１−１】
0005786218.tif 000154
【図２１−２】
0005786218.tif 000155
【図２２】
0005786218.tif 000156
【図２３−１】
0005786218.tif 000157
【図２３−２−１】
0005786218.tif 000158
【図２３−２−２】
0005786218.tif 000159
【図２３−２−３】
0005786218.tif 000160
【図２４】
0005786218.tif 000161
【図２５】
0005786218.tif 000162
【図２６】
0005786218.tif 000163
【図２７】
0005786218.tif 000164
【図２８】
0005786218.tif 000165